(57)【要約】  外部量子効率に優れる発光素子を提供する。  陽極と、陰極と、陽極及び陰極の間に設けられた第１の有機層と、陽極及び陰極の間に設けられた第２の有機層とを有する発光素子であり、第１の有機層が、蛍光発光性低分子化合物を含有する層であり、第２の有機層が、式（１）で表される金属錯体から該金属錯体を構成する炭素原子又はヘテロ原子に直接結合する水素原子の一部又は全部を取り除いてなる基を有する構成単位と、架橋基を有する架橋構成単位と、芳香族アミン構成単位とを含む架橋高分子化合物の架橋体を含有する層である、発光素子。2017221822.tif 000169［式中、Ｍはパラジウム原子等を表す。ｎ1は１以上の整数を表し、ｎ2は０以上の整数を表す。Ｅ1及びＥ2は炭素原子等を表す。環Ｌ1は芳香族複素環を表し、環Ｌ2は芳香族炭化水素環又は芳香族複素環を表す。Ａ1−Ｇ1−Ａ2は、アニオン性の２座配位子を表す。］
2017221822.tif 000002
【特許請求の範囲】
【請求項１】
陽極と、陰極と、陽極及び陰極の間に設けられた第１の有機層と、陽極及び陰極の間に設けられた第２の有機層とを有する発光素子であり、
第１の有機層が、蛍光発光性低分子化合物を含有する層であり、
第２の有機層が、
式（１）で表される金属錯体から該金属錯体を構成する炭素原子又はヘテロ原子に直接結合する水素原子の一部又は全部を取り除いてなる基を有する構成単位と、架橋基を有する架橋構成単位と、式（Ｘ）で表される構成単位とを含む架橋高分子化合物の架橋体を含有する層Ｃ、
式（１）で表される金属錯体から該金属錯体を構成する炭素原子又はヘテロ原子に直接結合する水素原子の一部又は全部を取り除いてなる基を有する構成単位と、式（Ｘ）で表される構成単位とを含む高分子化合物を含有する層Ｂ、又は、
架橋材料の架橋体と、式（１）で表される金属錯体とを含む組成物を含有する層Ａ
である、発光素子。
【化１】
2017221822.tif 000154
［式中、
Ｍは、ルテニウム原子、ロジウム原子、パラジウム原子、イリジウム原子又は白金原子を表す。
ｎ1は１以上の整数を表し、ｎ2は０以上の整数を表し、ｎ1＋ｎ2は２又は３である。Ｍがルテニウム原子、ロジウム原子又はイリジウム原子の場合、ｎ1＋ｎ2は３であり、Ｍがパラジウム原子又は白金原子の場合、ｎ1＋ｎ2は２である。
Ｅ1及びＥ2は、それぞれ独立に、炭素原子又は窒素原子を表す。但し、Ｅ1及びＥ2の少なくとも一方は炭素原子である。Ｅ1及びＥ2が複数存在する場合、それらはそれぞれ同一でも異なっていてもよい。
環Ｌ1は、芳香族複素環を表し、該環は置換基を有していてもよい。該置換基が複数存在する場合、それらは同一でも異なっていてもよく、互いに結合して、それぞれが結合する原子とともに環を形成していてもよい。環Ｌ1が複数存在する場合、それらは同一でも異なっていてもよい。
環Ｌ2は、芳香族炭化水素環又は芳香族複素環を表し、これらの環は置換基を有していてもよい。該置換基が複数存在する場合、それらは同一でも異なっていてもよく、互いに結合して、それぞれが結合する原子とともに環を形成していてもよい。環Ｌ2が複数存在する場合、それらは同一でも異なっていてもよい。
環Ｌ1が有していてもよい置換基と、環Ｌ2が有していてもよい置換基とは、互いに結合して、それぞれが結合する原子とともに環を形成していてもよい。
Ａ1−Ｇ1−Ａ2は、アニオン性の２座配位子を表す。Ａ1及びＡ2は、それぞれ独立に、炭素原子、酸素原子又は窒素原子を表し、これらの原子は環を構成する原子であってもよい。Ｇ1は、単結合、又は、Ａ1及びＡ2とともに２座配位子を構成する原子団を表す。Ａ1−Ｇ1−Ａ2が複数存在する場合、それらは同一でも異なっていてもよい。］
【化２】
2017221822.tif 000155
［式中、
ａX1及びａX2は、それぞれ独立に、０以上の整数を表す。
ＡｒX1及びＡｒX3は、それぞれ独立に、アリーレン基又は２価の複素環基を表し、これらの基は置換基を有していてもよい。
ＡｒX2及びＡｒX4は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒX2及びＡｒX4が複数存在する場合、それらは同一でも異なっていてもよい。
ＲX1、ＲX2及びＲX3は、それぞれ独立に、水素原子、アルキル基、シクロアルキル基、アリール基又は１価の複素環基を表し、これらの基は置換基を有していてもよい。ＲX2及びＲX3が複数存在する場合、それらは同一でも異なっていてもよい。］
【請求項２】
前記蛍光発光性低分子化合物が、式（ＦＢ）で表される化合物である、請求項１に記載の発光素子。
【化３】
2017221822.tif 000156
［式中、
ｎ1Bは、０以上１５以下の整数を表す。
Ａｒ1Bは、芳香族炭化水素基又は芳香族複素環基を表し、これらの基は置換基を有していてもよい。該置換基が複数存在する場合、それらは同一でも異なっていてもよく、互いに結合して、それぞれが結合する原子とともに環を形成していてもよい。
Ｒ1Bは、アルキル基、シクロアルキル基、アルコキシ基、シクロアルコキシ基、アリール基、１価の複素環基、置換アミノ基、アルケニル基、シクロアルケニル基、アルキニル基又はシクロアルキニル基を表し、これらの基は置換基を有していてもよい。Ｒ1Bが複数存在する場合、同一でも異なっていてもよく、互いに結合して、それぞれが結合する炭素原子とともに環を形成していてもよい。］
【請求項３】
前記ｎ1Bが、１以上８以下の整数であり、
前記Ｒ1Bが、アルキル基、シクロアルキル基、アルコキシ基、シクロアルコキシ基、アリール基、１価の複素環基、置換アミノ基、アルケニル基又はシクロアルケニル基（これらの基は置換基を有していてもよい）である、請求項２に記載の発光素子。
【請求項４】
前記Ａｒ1Bが、置換基を有していてもよい縮合環の芳香族炭化水素基である、請求項２又は３に記載の発光素子。
【請求項５】
前記第２の有機層が、前記層Ｂ又は前記層Ｃであり、
前記式（１）で表される金属錯体から該金属錯体を構成する炭素原子又はヘテロ原子に直接結合する水素原子の一部又は全部を取り除いてなる基を有する構成単位が、式（１Ｂ）で表される構成単位、式（２Ｂ）で表される構成単位、式（３Ｂ）で表される構成単位又は式（４Ｂ）で表される構成単位である、請求項１〜４のいずれか一項に記載の発光素子。
【化４】
2017221822.tif 000157
［式中、
Ｍ1Bは、前記式（１）で表される金属錯体から該金属錯体を構成する炭素原子又はヘテロ原子に直接結合する１個の水素原子を取り除いてなる基を表す。
ＬCは、酸素原子、硫黄原子、−Ｎ（ＲA）−、−Ｃ（ＲB）2−、−Ｃ（ＲB）＝Ｃ（ＲB）−、−Ｃ≡Ｃ−、アリーレン基又は２価の複素環基を表し、これらの基は置換基を有していてもよい。ＲAは、水素原子、アルキル基、シクロアルキル基、アリール基又は１価の複素環基を表し、これらの基は置換基を有していてもよい。ＲBは、水素原子、アルキル基、シクロアルキル基、アルコキシ基、シクロアルコキシ基、アリール基又は１価の複素環基を表し、これらの基は置換基を有していてもよい。複数存在するＲBは、同一でも異なっていてもよく、互いに結合して、それぞれが結合する炭素原子とともに環を形成していてもよい。ＬCが複数存在する場合、それらは同一でも異なっていてもよい。
ｎc1は、０以上の整数を表す。］
【化５】
2017221822.tif 000158
［式中、
Ｍ1Bは、前記と同じ意味を表す。
Ｌd及びＬeは、それぞれ独立に、酸素原子、硫黄原子、−Ｎ（ＲA）−、−Ｃ（ＲB）2−、−Ｃ（ＲB）＝Ｃ（ＲB）−、−Ｃ≡Ｃ−、アリーレン基又は２価の複素環基を表し、これらの基は置換基を有していてもよい。ＲA及びＲBは、前記と同じ意味を表す。Ｌd及びＬeが複数存在する場合、それらはそれぞれ同一でも異なっていてもよい。
ｎd1及びｎe1は、それぞれ独立に、０以上の整数を表す。複数存在するｎd1は、同一でも異なっていてもよい。
Ａｒ1Mは、芳香族炭化水素基又は複素環基を表し、これらの基は置換基を有していてもよい。］
【化６】
2017221822.tif 000159
［式中、
Ｌd及びｎd1は、前記と同じ意味を表す。
Ｍ2Bは、前記式（１）で表される金属錯体から該金属錯体を構成する炭素原子又はヘテロ原子に直接結合する２個の水素原子を取り除いてなる基を表す。］
【化７】
2017221822.tif 000160
［式中、
Ｌd及びｎd1は、前記と同じ意味を表す。
Ｍ3Bは、前記式（１）で表される金属錯体から該金属錯体を構成する炭素原子又はヘテロ原子に直接結合する３個の水素原子を取り除いてなる基を表す。］
【請求項６】
前記第２の有機層が、前記層Ａであり、
前記架橋材料が、
架橋基Ａ群から選ばれる少なくとも１種の架橋基を有する低分子化合物、又は、架橋基Ａ群から選ばれる少なくとも１種の架橋基を有する架橋構成単位を含む高分子化合物である、請求項１〜４のいずれか一項に記載の発光素子。
（架橋基Ａ群）
【化８】
2017221822.tif 000161
［式中、ＲXLは、メチレン基、酸素原子又は硫黄原子を表し、ｎXLは、０〜５の整数を表す。ＲXLが複数存在する場合、それらは同一でも異なっていてもよく、ｎXLが複数存在する場合、それらは同一でも異なっていてもよい。＊１は結合位置を表す。これらの架橋基は置換基を有していてもよい。］
【請求項７】
前記架橋材料が、架橋基Ａ群から選ばれる少なくとも１種の架橋基を有する架橋構成単位を含む高分子化合物であり、
前記架橋構成単位が、式（２）で表される構成単位又は式（２’）で表される構成単位である、請求項６に記載の発光素子。
【化９】
2017221822.tif 000162
［式中、
ｎＡは０〜５の整数を表し、ｎは１又は２を表す。ｎＡが複数存在する場合、それらは同一でも異なっていてもよい。
Ａｒ3は、芳香族炭化水素基又は複素環基を表し、これらの基は置換基を有していてもよい。
ＬAは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬAが複数存在する場合、それらは同一でも異なっていてもよい。
Ｘは、架橋基Ａ群から選ばれる架橋基を表す。Ｘが複数存在する場合、それらは同一でも異なっていてもよい。］
【化１０】
2017221822.tif 000163
［式中、
ｍＡは０〜５の整数を表し、ｍは１〜４の整数を表し、ｃは０又は１の整数を表す。ｍＡが複数存在する場合、それらは同一でも異なっていてもよい。
Ａｒ5は、芳香族炭化水素基、複素環基、又は、少なくとも１種の芳香族炭化水素環と少なくとも１種の複素環とが直接結合した基を表し、これらの基は置換基を有していてもよい。
Ａｒ4及びＡｒ6は、それぞれ独立に、アリーレン基又は２価の複素環基を表し、これらの基は置換基を有していてもよい。
Ａｒ4、Ａｒ5及びＡｒ6はそれぞれ、当該基が結合している窒素原子に結合している当該基以外の基と、直接又は酸素原子もしくは硫黄原子を介して結合して、環を形成していてもよい。
ＫAは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＫAが複数存在する場合、それらは同一でも異なっていてもよい。
Ｘ’は、架橋基Ａ群から選ばれる架橋基、水素原子、アルキル基、シクロアルキル基、アリール基又は１価の複素環基を表し、これらの基は置換基を有していてもよい。Ｘ’が複数存在する場合、それらは同一でも異なっていてもよい。但し、少なくとも１つのＸ’は、架橋基Ａ群から選ばれる架橋基である。］
【請求項８】
前記式（１）で表される金属錯体が、式（１−Ｂ）で表される金属錯体である、請求項１〜７のいずれか一項に記載の発光素子。
【化１１】
2017221822.tif 000164
［式中、
Ｍ、ｎ1、ｎ2及びＡ1−Ｇ1−Ａ2は、前記と同じ意味を表す。
Ｅ11B、Ｅ12B、Ｅ13B、Ｅ14B、Ｅ21B、Ｅ22B、Ｅ23B及びＥ24Bは、それぞれ独立に、窒素原子又は炭素原子を表す。Ｅ11B、Ｅ12B、Ｅ13B、Ｅ14B、Ｅ21B、Ｅ22B、Ｅ23B及びＥ24Bが複数存在する場合、それらはそれぞれ同一でも異なっていてもよい。Ｅ11Bが窒素原子の場合、Ｒ11Bは存在しない。Ｅ12Bが窒素原子の場合、Ｒ12Bは存在しない。Ｅ13Bが窒素原子の場合、Ｒ13Bは存在しない。Ｅ14Bが窒素原子の場合、Ｒ14Bは存在しない。Ｅ21Bが窒素原子の場合、Ｒ21Bは存在しない。Ｅ22Bが窒素原子の場合、Ｒ22Bは存在しない。Ｅ23Bが窒素原子の場合、Ｒ23Bは存在しない。Ｅ24Bが窒素原子の場合、Ｒ24Bは存在しない。
Ｒ11B、Ｒ12B、Ｒ13B、Ｒ14B、Ｒ21B、Ｒ22B、Ｒ23B及びＲ24Bは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ11B、Ｒ12B、Ｒ13B、Ｒ14B、Ｒ21B、Ｒ22B、Ｒ23B及びＲ24Bが複数存在する場合、それらはそれぞれ同一でも異なっていてもよい。Ｒ11BとＲ12B、Ｒ12BとＲ13B、Ｒ13BとＲ14B、Ｒ11BとＲ21B、Ｒ21BとＲ22B、Ｒ22BとＲ23B、及び、Ｒ23BとＲ24Bは、それぞれ結合して、それぞれが結合する原子とともに環を形成していてもよい。
環Ｌ1Bは、ピリジン環又はピリミジン環を表す。
環Ｌ2Bは、ベンゼン環、ピリジン環又はピリミジン環を表す。］
【請求項９】
前記式（１−Ｂ）で表される金属錯体が、式（１−Ｂ１）で表される金属錯体、式（１−Ｂ２）で表される金属錯体、式（１−Ｂ３）で表される金属錯体、式（１−Ｂ４）で表される金属錯体又は式（１−Ｂ５）で表される金属錯体である、請求項８に記載の発光素子。
【化１２】
2017221822.tif 000165
［式中、
Ｍ、ｎ1、ｎ2、Ａ1−Ｇ1−Ａ2、Ｒ11B、Ｒ12B、Ｒ13B、Ｒ14B、Ｒ21B、Ｒ22B、Ｒ23B及びＲ24Bは、前記と同じ意味を表す。
ｎ11及びｎ12は、それぞれ独立に、１以上の整数を表し、ｎ11＋ｎ12は２又は３である。Ｍがルテニウム原子、ロジウム原子又はイリジウム原子の場合、ｎ11＋ｎ12は３であり、Ｍがパラジウム原子又は白金原子の場合、ｎ11＋ｎ12は２である。
Ｒ15B、Ｒ16B、Ｒ17B及びＲ18Bは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ15B、Ｒ16B、Ｒ17B及びＲ18Bが複数存在する場合、それらはそれぞれ同一でも異なっていてもよい。Ｒ13BとＲ15B、Ｒ15BとＲ16B、Ｒ16BとＲ17B、Ｒ17BとＲ18B、及び、Ｒ18BとＲ21Bは、それぞれ結合して、それぞれが結合する原子とともに環を形成していてもよい。］
【請求項１０】
前記式（１）で表される金属錯体が、式（１−Ａ）で表される金属錯体である、請求項１〜７のいずれか一項に記載の発光素子。
【化１３】
2017221822.tif 000166
［式中、
Ｍ、ｎ1、ｎ2、Ｅ1及びＡ1−Ｇ1−Ａ2は、前記と同じ意味を表す。
Ｅ11A、Ｅ12A、Ｅ13A、Ｅ21A、Ｅ22A、Ｅ23A及びＥ24Aは、それぞれ独立に、窒素原子又は炭素原子を表す。Ｅ11A、Ｅ12A、Ｅ13A、Ｅ21A、Ｅ22A、Ｅ23A及びＥ24Aが複数存在する場合、それらはそれぞれ同一でも異なっていてもよい。Ｅ11Aが窒素原子の場合、Ｒ11Aは存在しても存在しなくてもよい。Ｅ12Aが窒素原子の場合、Ｒ12Aは存在しても存在しなくてもよい。Ｅ13Aが窒素原子の場合、Ｒ13Aは存在しても存在しなくてもよい。Ｅ21Aが窒素原子の場合、Ｒ21Aは存在しない。Ｅ22Aが窒素原子の場合、Ｒ22Aは存在しない。Ｅ23Aが窒素原子の場合、Ｒ23Aは存在しない。Ｅ24Aが窒素原子の場合、Ｒ24Aは存在しない。
Ｒ11A、Ｒ12A、Ｒ13A、Ｒ21A、Ｒ22A、Ｒ23A及びＲ24Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ11A、Ｒ12A、Ｒ13A、Ｒ21A、Ｒ22A、Ｒ23A及びＲ24Aが複数存在する場合、それらはそれぞれ同一でも異なっていてもよい。Ｒ11AとＲ12A、Ｒ12AとＲ13A、Ｒ11AとＲ21A、Ｒ21AとＲ22A、Ｒ22AとＲ23A、及び、Ｒ23AとＲ24Aは、それぞれ結合して、それぞれが結合する原子とともに環を形成していてもよい。
環Ｌ1Aは、トリアゾール環又はジアゾール環を表す。
環Ｌ2Aは、ベンゼン環、ピリジン環又はピリミジン環を表す。］
【請求項１１】
前記第１の有機層が、更に、式（ＦＨ−１）で表される化合物、式（Ｙ）で表される構成単位を含む高分子化合物、又は、これらの組み合わせを含有する、請求項１〜１０のいずれか一項に記載の発光素子。
【化１４】
2017221822.tif 000167
［式中、
ＡｒH1及びＡｒH2は、それぞれ独立に、アリール基、１価の複素環基又は置換アミノ基を表し、これらの基は置換基を有していてもよい。
ｎH1は、０以上１５以下の整数を表す。
ＬH1は、アリーレン基、２価の複素環基、又は、−［Ｃ（ＲH11）2］ｎH11−で表される基を表し、これらの基は置換基を有していてもよい。ＬH1が複数存在する場合、それらは同一でも異なっていてもよい。ｎH11は、１以上１０以下の整数を表す。ＲH11は、水素原子、アルキル基、シクロアルキル基、アルコキシ基、シクロアルコキシ基、アリール基又は１価の複素環基を表し、これらの基は置換基を有していてもよい。複数存在するＲH11は、同一でも異なっていてもよく、互いに結合して、それぞれが結合する炭素原子とともに環を形成していてもよい。］
【化１５】
2017221822.tif 000168
［式中、ＡｒY1は、アリーレン基、２価の複素環基、又は、少なくとも１種のアリーレン基と少なくとも１種の２価の複素環基とが直接結合した２価の基を表し、これらの基は置換基を有していてもよい。］
【請求項１２】
前記第１の有機層が、正孔輸送材料、正孔注入材料、電子輸送材料、電子注入材料及び発光材料からなる群より選ばれる少なくとも１種の材料を更に含有する、請求項１〜１１のいずれか一項に記載の発光素子。
【請求項１３】
前記第１の有機層と、前記第２の有機層とが、隣接している、請求項１〜１２のいずれか一項に記載の発光素子。
【請求項１４】
前記第２の有機層が、前記陽極及び前記第１の有機層との間に設けられた層である、請求項１〜１３のいずれか一項に記載の発光素子。
【発明の詳細な説明】
【技術分野】
【０００１】
本発明は、発光素子に関する。
【背景技術】
【０００２】
有機エレクトロルミネッセンス素子等の発光素子は、ディスプレイ及び照明の用途に好適に使用することが可能であり、研究開発が行われている。
例えば、特許文献１には、蛍光発光性化合物及び金属錯体を含有する発光層を有する発光素子が記載されている。なお、当該発光素子は、蛍光発光性化合物を含有する層と、金属錯体を含有する層（蛍光発光性化合物を含有する層とは異なる）とを有する発光素子ではない。
特許文献２には、蛍光発光性化合物を含有する発光層と、金属錯体から水素原子の一部を取り除いてなる基を有する構成単位を含む高分子化合物を含有する発光層とを有する発光素子が記載されている。なお、当該高分子化合物は、後述の式（Ｘ）で表される構成単位を含まない高分子化合物である。
【先行技術文献】
【特許文献】
【０００３】
【特許文献１】特開２００４−１４１５５号公報
【特許文献２】国際公開第２０１３／０６４８１４号
【発明の概要】
【発明が解決しようとする課題】
【０００４】
しかし、上述した発光素子は、外部量子効率が必ずしも十分ではない。
そこで、本発明は、外部量子効率に優れる発光素子を提供することを目的とする。
【課題を解決するための手段】
【０００５】
本発明は、以下の［１］〜［１４］を提供する。【０００６】
［１］
陽極と、陰極と、陽極及び陰極の間に設けられた第１の有機層と、陽極及び陰極の間に設けられた第２の有機層とを有する発光素子であり、
第１の有機層が、蛍光発光性低分子化合物を含有する層であり、
第２の有機層が、
式（１）で表される金属錯体から該金属錯体を構成する炭素原子又はヘテロ原子に直接結合する水素原子の一部又は全部を取り除いてなる基を有する構成単位（以下、「構成単位Ｚ」とも言う。）と、架橋基を有する架橋構成単位と、式（Ｘ）で表される構成単位とを含む架橋高分子化合物（以下、「架橋高分子化合物Ｙ」とも言う。）の架橋体を含有する層Ｃ、
式（１）で表される金属錯体から該金属錯体を構成する炭素原子又はヘテロ原子に直接結合する水素原子の一部又は全部を取り除いてなる基を有する構成単位（構成単位Ｚ）と、式（Ｘ）で表される構成単位とを含む高分子化合物（以下、「高分子化合物Ｘ」とも言う。）を含有する層Ｂ、又は、
架橋材料の架橋体と、式（１）で表される金属錯体とを含む組成物を含有する層Ａ
である、発光素子。
【化１】
2017221822.tif 000003
［式中、
Ｍは、ルテニウム原子、ロジウム原子、パラジウム原子、イリジウム原子又は白金原子を表す。
ｎ1は１以上の整数を表し、ｎ2は０以上の整数を表し、ｎ1＋ｎ2は２又は３である。Ｍがルテニウム原子、ロジウム原子又はイリジウム原子の場合、ｎ1＋ｎ2は３であり、Ｍがパラジウム原子又は白金原子の場合、ｎ1＋ｎ2は２である。
Ｅ1及びＥ2は、それぞれ独立に、炭素原子又は窒素原子を表す。但し、Ｅ1及びＥ2の少なくとも一方は炭素原子である。Ｅ1及びＥ2が複数存在する場合、それらはそれぞれ同一でも異なっていてもよい。
環Ｌ1は、芳香族複素環を表し、該環は置換基を有していてもよい。該置換基が複数存在する場合、それらは同一でも異なっていてもよく、互いに結合して、それぞれが結合する原子とともに環を形成していてもよい。環Ｌ1が複数存在する場合、それらは同一でも異なっていてもよい。
環Ｌ2は、芳香族炭化水素環又は芳香族複素環を表し、これらの環は置換基を有していてもよい。該置換基が複数存在する場合、それらは同一でも異なっていてもよく、互いに結合して、それぞれが結合する原子とともに環を形成していてもよい。環Ｌ2が複数存在する場合、それらは同一でも異なっていてもよい。
環Ｌ1が有していてもよい置換基と、環Ｌ2が有していてもよい置換基とは、互いに結合して、それぞれが結合する原子とともに環を形成していてもよい。
Ａ1−Ｇ1−Ａ2は、アニオン性の２座配位子を表す。Ａ1及びＡ2は、それぞれ独立に、炭素原子、酸素原子又は窒素原子を表し、これらの原子は環を構成する原子であってもよい。Ｇ1は、単結合、又は、Ａ1及びＡ2とともに２座配位子を構成する原子団を表す。Ａ1−Ｇ1−Ａ2が複数存在する場合、それらは同一でも異なっていてもよい。］
【化２】
2017221822.tif 000004
［式中、
ａX1及びａX2は、それぞれ独立に、０以上の整数を表す。
ＡｒX1及びＡｒX3は、それぞれ独立に、アリーレン基又は２価の複素環基を表し、これらの基は置換基を有していてもよい。
ＡｒX2及びＡｒX4は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒX2及びＡｒX4が複数存在する場合、それらは同一でも異なっていてもよい。
ＲX1、ＲX2及びＲX3は、それぞれ独立に、水素原子、アルキル基、シクロアルキル基、アリール基又は１価の複素環基を表し、これらの基は置換基を有していてもよい。ＲX2及びＲX3が複数存在する場合、それらは同一でも異なっていてもよい。］
［２］
前記蛍光発光性低分子化合物が、式（ＦＢ）で表される化合物である、［１］に記載の発光素子。
【化３】
2017221822.tif 000005
［式中、
ｎ1Bは、０以上１５以下の整数を表す。
Ａｒ1Bは、芳香族炭化水素基又は芳香族複素環基を表し、これらの基は置換基を有していてもよい。該置換基が複数存在する場合、それらは同一でも異なっていてもよく、互いに結合して、それぞれが結合する原子とともに環を形成していてもよい。
Ｒ1Bは、アルキル基、シクロアルキル基、アルコキシ基、シクロアルコキシ基、アリール基、１価の複素環基、置換アミノ基、アルケニル基、シクロアルケニル基、アルキニル基又はシクロアルキニル基を表し、これらの基は置換基を有していてもよい。Ｒ1Bが複数存在する場合、同一でも異なっていてもよく、互いに結合して、それぞれが結合する炭素原子とともに環を形成していてもよい。］
［３］
前記ｎ1Bが、１以上８以下の整数であり、
前記Ｒ1Bが、アルキル基、シクロアルキル基、アルコキシ基、シクロアルコキシ基、アリール基、１価の複素環基、置換アミノ基、アルケニル基又はシクロアルケニル基（これらの基は置換基を有していてもよい）である、［２］に記載の発光素子。
［４］
前記Ａｒ1Bが、置換基を有していてもよい縮合環の芳香族炭化水素基である、［２］又は［３］に記載の発光素子。
［５］
前記第２の有機層が、前記層Ｂ又は前記層Ｃであり、
前記式（１）で表される金属錯体から該金属錯体を構成する炭素原子又はヘテロ原子に直接結合する水素原子の一部又は全部を取り除いてなる基を有する構成単位（構成単位Ｚ）が、式（１Ｂ）で表される構成単位、式（２Ｂ）で表される構成単位、式（３Ｂ）で表される構成単位又は式（４Ｂ）で表される構成単位である、［１］〜［４］のいずれかに記載の発光素子。
【化４】
2017221822.tif 000006
［式中、
Ｍ1Bは、前記式（１）で表される金属錯体から、該金属錯体を構成する炭素原子又はヘテロ原子に直接結合する１個の水素原子を取り除いてなる基を表す。
ＬCは、酸素原子、硫黄原子、−Ｎ（ＲA）−、−Ｃ（ＲB）2−、−Ｃ（ＲB）＝Ｃ（ＲB）−、−Ｃ≡Ｃ−、アリーレン基又は２価の複素環基を表し、これらの基は置換基を有していてもよい。ＲAは、水素原子、アルキル基、シクロアルキル基、アリール基又は１価の複素環基を表し、これらの基は置換基を有していてもよい。ＲBは、水素原子、アルキル基、シクロアルキル基、アルコキシ基、シクロアルコキシ基、アリール基又は１価の複素環基を表し、これらの基は置換基を有していてもよい。複数存在するＲBは、同一でも異なっていてもよく、互いに結合して、それぞれが結合する炭素原子とともに環を形成していてもよい。ＬCが複数存在する場合、それらは同一でも異なっていてもよい。
ｎc1は、０以上の整数を表す。］
【化５】
2017221822.tif 000007
［式中、
Ｍ1Bは、前記と同じ意味を表す。
Ｌd及びＬeは、それぞれ独立に、酸素原子、硫黄原子、−Ｎ（ＲA）−、−Ｃ（ＲB）2−、−Ｃ（ＲB）＝Ｃ（ＲB）−、−Ｃ≡Ｃ−、アリーレン基又は２価の複素環基を表し、これらの基は置換基を有していてもよい。ＲA及びＲBは、前記と同じ意味を表す。Ｌd及びＬeが複数存在する場合、それらはそれぞれ同一でも異なっていてもよい。
ｎd1及びｎe1は、それぞれ独立に、０以上の整数を表す。複数存在するｎd1は、同一でも異なっていてもよい。
Ａｒ1Mは、芳香族炭化水素基又は複素環基を表し、これらの基は置換基を有していてもよい。］
【化６】
2017221822.tif 000008
［式中、
Ｌd及びｎd1は、前記と同じ意味を表す。
Ｍ2Bは、前記式（１）で表される金属錯体から、該金属錯体を構成する炭素原子又はヘテロ原子に直接結合する２個の水素原子を取り除いてなる基を表す。］
【化７】
2017221822.tif 000009
［式中、
Ｌd及びｎd1は、前記と同じ意味を表す。
Ｍ3Bは、前記式（１）で表される金属錯体から、該金属錯体を構成する炭素原子又はヘテロ原子に直接結合する３個の水素原子を取り除いてなる基を表す。］
［６］
前記第２の有機層が、前記層Ａであり、
前記架橋材料が、
架橋基Ａ群から選ばれる少なくとも１種の架橋基を有する低分子化合物、又は、架橋基Ａ群から選ばれる少なくとも１種の架橋基を有する架橋構成単位を含む高分子化合物である、［１］〜［４］のいずれかに記載の発光素子。
（架橋基Ａ群）
【化８】
2017221822.tif 000010
［式中、ＲXLは、メチレン基、酸素原子又は硫黄原子を表し、ｎXLは、０〜５の整数を表す。ＲXLが複数存在する場合、それらは同一でも異なっていてもよく、ｎXLが複数存在する場合、それらは同一でも異なっていてもよい。＊１は結合位置を表す。これらの架橋基は置換基を有していてもよい。］
［７］
前記架橋材料が、架橋基Ａ群から選ばれる少なくとも１種の架橋基を有する架橋構成単位を含む高分子化合物であり、
前記架橋構成単位が、式（２）で表される構成単位又は式（２’）で表される構成単位である、［６］に記載の発光素子。
【化９】
2017221822.tif 000011
［式中、
ｎＡは０〜５の整数を表し、ｎは１又は２を表す。ｎＡが複数存在する場合、それらは同一でも異なっていてもよい。
Ａｒ3は、芳香族炭化水素基又は複素環基を表し、これらの基は置換基を有していてもよい。
ＬAは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬAが複数存在する場合、それらは同一でも異なっていてもよい。
Ｘは、架橋基Ａ群から選ばれる架橋基を表す。Ｘが複数存在する場合、それらは同一でも異なっていてもよい。］
【化１０】
2017221822.tif 000012
［式中、
ｍＡは０〜５の整数を表し、ｍは１〜４の整数を表し、ｃは０又は１の整数を表す。ｍＡが複数存在する場合、それらは同一でも異なっていてもよい。
Ａｒ5は、芳香族炭化水素基、複素環基、又は、少なくとも１種の芳香族炭化水素環と少なくとも１種の複素環とが直接結合した基を表し、これらの基は置換基を有していてもよい。
Ａｒ4及びＡｒ6は、それぞれ独立に、アリーレン基又は２価の複素環基を表し、これらの基は置換基を有していてもよい。
Ａｒ4、Ａｒ5及びＡｒ6はそれぞれ、当該基が結合している窒素原子に結合している当該基以外の基と、直接又は酸素原子もしくは硫黄原子を介して結合して、環を形成していてもよい。
ＫAは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＫAが複数存在する場合、それらは同一でも異なっていてもよい。
Ｘ’は、架橋基Ａ群から選ばれる架橋基、水素原子、アルキル基、シクロアルキル基、アリール基又は１価の複素環基を表し、これらの基は置換基を有していてもよい。Ｘ’が複数存在する場合、それらは同一でも異なっていてもよい。但し、少なくとも１つのＸ’は、架橋基Ａ群から選ばれる架橋基である。］
［８］
前記式（１）で表される金属錯体が、式（１−Ｂ）で表される金属錯体である、［１］〜［７］のいずれかに記載の発光素子。
【化１１】
2017221822.tif 000013
［式中、
Ｍ、ｎ1、ｎ2及びＡ1−Ｇ1−Ａ2は、前記と同じ意味を表す。
Ｅ11B、Ｅ12B、Ｅ13B、Ｅ14B、Ｅ21B、Ｅ22B、Ｅ23B及びＥ24Bは、それぞれ独立に、窒素原子又は炭素原子を表す。Ｅ11B、Ｅ12B、Ｅ13B、Ｅ14B、Ｅ21B、Ｅ22B、Ｅ23B及びＥ24Bが複数存在する場合、それらはそれぞれ同一でも異なっていてもよい。Ｅ11Bが窒素原子の場合、Ｒ11Bは存在しない。Ｅ12Bが窒素原子の場合、Ｒ12Bは存在しない。Ｅ13Bが窒素原子の場合、Ｒ13Bは存在しない。Ｅ14Bが窒素原子の場合、Ｒ14Bは存在しない。Ｅ21Bが窒素原子の場合、Ｒ21Bは存在しない。Ｅ22Bが窒素原子の場合、Ｒ22Bは存在しない。Ｅ23Bが窒素原子の場合、Ｒ23Bは存在しない。Ｅ24Bが窒素原子の場合、Ｒ24Bは存在しない。
Ｒ11B、Ｒ12B、Ｒ13B、Ｒ14B、Ｒ21B、Ｒ22B、Ｒ23B及びＲ24Bは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ11B、Ｒ12B、Ｒ13B、Ｒ14B、Ｒ21B、Ｒ22B、Ｒ23B及びＲ24Bが複数存在する場合、それらはそれぞれ同一でも異なっていてもよい。Ｒ11BとＲ12B、Ｒ12BとＲ13B、Ｒ13BとＲ14B、Ｒ11BとＲ21B、Ｒ21BとＲ22B、Ｒ22BとＲ23B、及び、Ｒ23BとＲ24Bは、それぞれ結合して、それぞれが結合する原子とともに環を形成していてもよい。
環Ｌ1Bは、ピリジン環又はピリミジン環を表す。
環Ｌ2Bは、ベンゼン環、ピリジン環又はピリミジン環を表す。］
［９］
前記式（１−Ｂ）で表される金属錯体が、式（１−Ｂ１）で表される金属錯体、式（１−Ｂ２）で表される金属錯体、式（１−Ｂ３）で表される金属錯体、式（１−Ｂ４）で表される金属錯体又は式（１−Ｂ５）で表される金属錯体である、［８］に記載の発光素子。
【化１２】
2017221822.tif 000014
［式中、
Ｍ、ｎ1、ｎ2、Ａ1−Ｇ1−Ａ2、Ｒ11B、Ｒ12B、Ｒ13B、Ｒ14B、Ｒ21B、Ｒ22B、Ｒ23B及びＲ24Bは、前記と同じ意味を表す。
ｎ11及びｎ12は、それぞれ独立に、１以上の整数を表し、ｎ11＋ｎ12は２又は３である。Ｍがルテニウム原子、ロジウム原子又はイリジウム原子の場合、ｎ11＋ｎ12は３であり、Ｍがパラジウム原子又は白金原子の場合、ｎ11＋ｎ12は２である。
Ｒ15B、Ｒ16B、Ｒ17B及びＲ18Bは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ15B、Ｒ16B、Ｒ17B及びＲ18Bが複数存在する場合、それらはそれぞれ同一でも異なっていてもよい。Ｒ13BとＲ15B、Ｒ15BとＲ16B、Ｒ16BとＲ17B、Ｒ17BとＲ18B、及び、Ｒ18BとＲ21Bは、それぞれ結合して、それぞれが結合する原子とともに環を形成していてもよい。］
［１０］
前記式（１）で表される金属錯体が、式（１−Ａ）で表される金属錯体である、［１］〜［７］のいずれかに記載の発光素子。
【化１３】
2017221822.tif 000015
［式中、
Ｍ、ｎ1、ｎ2、Ｅ1及びＡ1−Ｇ1−Ａ2は、前記と同じ意味を表す。
Ｅ11A、Ｅ12A、Ｅ13A、Ｅ21A、Ｅ22A、Ｅ23A及びＥ24Aは、それぞれ独立に、窒素原子又は炭素原子を表す。Ｅ11A、Ｅ12A、Ｅ13A、Ｅ21A、Ｅ22A、Ｅ23A及びＥ24Aが複数存在する場合、それらはそれぞれ同一でも異なっていてもよい。Ｅ11Aが窒素原子の場合、Ｒ11Aは存在しても存在しなくてもよい。Ｅ12Aが窒素原子の場合、Ｒ12Aは存在しても存在しなくてもよい。Ｅ13Aが窒素原子の場合、Ｒ13Aは存在しても存在しなくてもよい。Ｅ21Aが窒素原子の場合、Ｒ21Aは存在しない。Ｅ22Aが窒素原子の場合、Ｒ22Aは存在しない。Ｅ23Aが窒素原子の場合、Ｒ23Aは存在しない。Ｅ24Aが窒素原子の場合、Ｒ24Aは存在しない。
Ｒ11A、Ｒ12A、Ｒ13A、Ｒ21A、Ｒ22A、Ｒ23A及びＲ24Aは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ11A、Ｒ12A、Ｒ13A、Ｒ21A、Ｒ22A、Ｒ23A及びＲ24Aが複数存在する場合、それらはそれぞれ同一でも異なっていてもよい。Ｒ11AとＲ12A、Ｒ12AとＲ13A、Ｒ11AとＲ21A、Ｒ21AとＲ22A、Ｒ22AとＲ23A、及び、Ｒ23AとＲ24Aは、それぞれ結合して、それぞれが結合する原子とともに環を形成していてもよい。
環Ｌ1Aは、トリアゾール環又はジアゾール環を表す。
環Ｌ2Aは、ベンゼン環、ピリジン環又はピリミジン環を表す。］
［１１］
前記第１の有機層が、更に、式（ＦＨ−１）で表される化合物、式（Ｙ）で表される構成単位を含む高分子化合物、又は、これらの組み合わせを含有する、［１］〜［１０］のいずれかに記載の発光素子。
【化１４】
2017221822.tif 000016
［式中、
ＡｒH1及びＡｒH2は、それぞれ独立に、アリール基、１価の複素環基又は置換アミノ基を表し、これらの基は置換基を有していてもよい。
ｎH1は、０以上１５以下の整数を表す。
ＬH1は、アリーレン基、２価の複素環基、又は、−［Ｃ（ＲH11）2］ｎH11−で表される基を表し、これらの基は置換基を有していてもよい。ＬH1が複数存在する場合、それらは同一でも異なっていてもよい。ｎH11は、１以上１０以下の整数を表す。ＲH11は、水素原子、アルキル基、シクロアルキル基、アルコキシ基、シクロアルコキシ基、アリール基又は１価の複素環基を表し、これらの基は置換基を有していてもよい。複数存在するＲH11は、同一でも異なっていてもよく、互いに結合して、それぞれが結合する炭素原子とともに環を形成していてもよい。］
【化１５】
2017221822.tif 000017
［式中、ＡｒY1は、アリーレン基、２価の複素環基、又は、少なくとも１種のアリーレン基と少なくとも１種の２価の複素環基とが直接結合した２価の基を表し、これらの基は置換基を有していてもよい。］
［１２］
前記第１の有機層が、正孔輸送材料、正孔注入材料、電子輸送材料、電子注入材料及び発光材料からなる群より選ばれる少なくとも１種の材料を更に含有する、［１］〜［１１］のいずれかに記載の発光素子。
［１３］
前記第１の有機層と、前記第２の有機層とが、隣接している、［１］〜［１２］のいずれかに記載の発光素子。
［１４］
前記第２の有機層が、前記陽極及び前記第１の有機層との間に設けられた層である、［１］〜［１３］のいずれかに記載の発光素子。
【発明の効果】
【０００７】
本発明によれば、外部量子効率に優れる発光素子を提供することができる。
【発明を実施するための形態】
【０００８】
以下、本発明の好適な実施形態について詳細に説明する。
【０００９】
＜共通する用語の説明＞
本明細書で共通して用いられる用語は、特記しない限り、以下の意味である。
【００１０】
Meはメチル基、Etはエチル基、Buはブチル基、i-Prはイソプロピル基、t-Buはtert-ブチル基を表す。
【００１１】
水素原子は、重水素原子であっても、軽水素原子であってもよい。
【００１２】
金属錯体を表す式中、中心金属との結合を表す実線は、共有結合又は配位結合を意味する。
【００１３】
「高分子化合物」とは、分子量分布を有し、ポリスチレン換算の数平均分子量が１×103〜１×108である重合体を意味する。
【００１４】
「低分子化合物」とは、分子量分布を有さず、分子量が１×104以下の化合物を意味する。
【００１５】
「構成単位」とは、高分子化合物中に１個以上存在する単位を意味する。
【００１６】
「アルキル基」は、直鎖及び分岐のいずれでもよい。直鎖のアルキル基の炭素原子数は、置換基の炭素原子数を含めないで、通常１〜50であり、好ましくは３〜30であり、より好ましくは４〜20である。分岐のアルキル基の炭素原子数は、置換基の炭素原子数を含めないで、通常３〜50であり、好ましくは３〜30であり、より好ましくは４〜20である。
アルキル基は、置換基を有していてもよく、例えば、メチル基、エチル基、プロピル基、イソプロピル基、ブチル基、2-ブチル基、イソブチル基、tert-ブチル基、ペンチル基、イソアミル基、2-エチルブチル基、ヘキシル基、ヘプチル基、オクチル基、2-エチルヘキシル基、3-プロピルヘプチル基、デシル基、3,7-ジメチルオクチル基、2-エチルオクチル基、2-ヘキシルデシル基、ドデシル基、及び、これらの基における水素原子が、シクロアルキル基、アルコキシ基、シクロアルコキシ基、アリール基、フッ素原子等で置換された基が挙げられ、例えば、トリフルオロメチル基、ペンタフルオロエチル基、パーフルオロブチル基、パーフルオロヘキシル基、パーフルオロオクチル基、3-フェニルプロピル基、3-(4-メチルフェニル）プロピル基、3-(3,5-ジ-ヘキシルフェニル)プロピル基、6-エチルオキシヘキシル基が挙げられる。
「シクロアルキル基」の炭素原子数は、置換基の炭素原子数を含めないで、通常３〜50であり、好ましくは３〜30であり、より好ましくは４〜20である。
シクロアルキル基は、置換基を有していてもよく、例えば、シクロヘキシル基、シクロヘキシルメチル基、シクロヘキシルエチル基が挙げられる。
【００１７】
「アリール基」は、芳香族炭化水素から環を構成する炭素原子に直接結合する水素原子１個を除いた残りの原子団を意味する。アリール基の炭素原子数は、置換基の炭素原子数を含めないで、通常６〜60であり、好ましくは６〜20であり、より好ましくは６〜10である。
アリール基は、置換基を有していてもよく、例えば、フェニル基、1-ナフチル基、2-ナフチル基、1-アントラセニル基、2-アントラセニル基、9-アントラセニル基、1-ピレニル基、2-ピレニル基、4-ピレニル基、2-フルオレニル基、3-フルオレニル基、4-フルオレニル基、2-フェニルフェニル基、3-フェニルフェニル基、4-フェニルフェニル基、及び、これらの基における水素原子が、アルキル基、シクロアルキル基、アルコキシ基、シクロアルコキシ基、アリール基、フッ素原子等で置換された基が挙げられる。
【００１８】
「アルコキシ基」は、直鎖及び分岐のいずれでもよい。直鎖のアルコキシ基の炭素原子数は、置換基の炭素原子数を含めないで、通常１〜40であり、好ましくは４〜10である。分岐のアルコキシ基の炭素原子数は、置換基の炭素原子数を含めないで、通常３〜40であり、好ましくは４〜10である。
アルコキシ基は、置換基を有していてもよく、例えば、メトキシ基、エトキシ基、プロピルオキシ基、イソプロピルオキシ基、ブチルオキシ基、イソブチルオキシ基、tert-ブチルオキシ基、ペンチルオキシ基、ヘキシルオキシ基、ヘプチルオキシ基、オクチルオキシ基、2-エチルヘキシルオキシ基、ノニルオキシ基、デシルオキシ基、3,7-ジメチルオクチルオキシ基、ラウリルオキシ基、及び、これらの基における水素原子が、シクロアルキル基、アルコキシ基、シクロアルコキシ基、アリール基、フッ素原子等で置換された基が挙げられる。
「シクロアルコキシ基」の炭素原子数は、置換基の炭素原子数を含めないで、通常３〜40であり、好ましくは４〜10である。
シクロアルコキシ基は、置換基を有していてもよく、例えば、シクロヘキシルオキシ基が挙げられる。
【００１９】
「アリールオキシ基」の炭素原子数は、置換基の炭素原子数を含めないで、通常６〜60であり、好ましくは６〜48である。
アリールオキシ基は、置換基を有していてもよく、例えば、フェノキシ基、1-ナフチルオキシ基、2-ナフチルオキシ基、1-アントラセニルオキシ基、9-アントラセニルオキシ基、1-ピレニルオキシ基、及び、これらの基における水素原子が、アルキル基、シクロアルキル基、アルコキシ基、シクロアルコキシ基、フッ素原子等で置換された基が挙げられる。
【００２０】
「ｐ価の複素環基」（ｐは、１以上の整数を表す。）とは、複素環式化合物から、環を構成する炭素原子又はヘテロ原子に直接結合している水素原子のうちｐ個の水素原子を除いた残りの原子団を意味する。ｐ価の複素環基の中でも、芳香族複素環式化合物から、環を構成する炭素原子又はヘテロ原子に直接結合している水素原子のうちｐ個の水素原子を除いた残りの原子団である「ｐ価の芳香族複素環基」が好ましい。
「芳香族複素環式化合物」は、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール等の複素環自体が芳香族性を示す化合物、及び、フェノキサジン、フェノチアジン、ジベンゾボロール、ジベンゾシロール、ベンゾピラン等の複素環自体は芳香族性を示さなくとも、複素環に芳香環が縮環されている化合物を意味する。
【００２１】
１価の複素環基の炭素原子数は、置換基の炭素原子数を含めないで、通常、２〜60であり、好ましくは４〜20である。
１価の複素環基は、置換基を有していてもよく、例えば、チエニル基、ピロリル基、フリル基、ピリジル基、ピペリジニル基、キノリニル基、イソキノリニル基、ピリミジニル基、トリアジニル基、及び、これらの基における水素原子が、アルキル基、シクロアルキル基、アルコキシ基、シクロアルコキシ基等で置換された基が挙げられる。
【００２２】
「ハロゲン原子」とは、フッ素原子、塩素原子、臭素原子又はヨウ素原子を示す。
【００２３】
「アミノ基」は、置換基を有していてもよく、置換アミノ基が好ましい。アミノ基が有する置換基としては、アルキル基、シクロアルキル基、アリール基又は１価の複素環基が好ましい。
置換アミノ基としては、例えば、ジアルキルアミノ基、ジシクロアルキルアミノ基及びジアリールアミノ基が挙げられる。
アミノ基としては、例えば、ジメチルアミノ基、ジエチルアミノ基、ジフェニルアミノ基、ビス(4-メチルフェニル)アミノ基、ビス(4-tert-ブチルフェニル)アミノ基、ビス(3,5-ジ-tert-ブチルフェニル)アミノ基が挙げられる。
【００２４】
「アルケニル基」は、直鎖及び分岐のいずれでもよい。直鎖のアルケニル基の炭素原子数は、置換基の炭素原子数を含めないで、通常２〜30であり、好ましくは３〜20である。分岐のアルケニル基の炭素原子数は、置換基の炭素原子数を含めないで、通常３〜30であり、好ましくは４〜20である。
「シクロアルケニル基」の炭素原子数は、置換基の炭素原子数を含めないで、通常３〜30であり、好ましくは４〜20である。
アルケニル基及びシクロアルケニル基は、置換基を有していてもよく、例えば、ビニル基、1-プロペニル基、2-プロペニル基、2-ブテニル基、3-ブテニル基、3-ペンテニル基、4-ペンテニル基、1-ヘキセニル基、5-ヘキセニル基、7-オクテニル基、及び、これらの基が置換基を有する基が挙げられる。
【００２５】
「アルキニル基」は、直鎖及び分岐のいずれでもよい。アルキニル基の炭素原子数は、置換基の炭素原子を含めないで、通常２〜20であり、好ましくは３〜20である。分岐のアルキニル基の炭素原子数は、置換基の炭素原子を含めないで、通常４〜30であり、好ましくは４〜20である。
「シクロアルキニル基」の炭素原子数は、置換基の炭素原子を含めないで、通常４〜30であり、好ましくは４〜20である。
アルキニル基及びシクロアルキニル基は、置換基を有していてもよく、例えば、エチニル基、1-プロピニル基、2-プロピニル基、2-ブチニル基、3-ブチニル基、3-ペンチニル基、4-ペンチニル基、1-ヘキシニル基、5-ヘキシニル基、及び、これらの基が置換基を有する基が挙げられる。
【００２６】
「アリーレン基」は、芳香族炭化水素から環を構成する炭素原子に直接結合する水素原子２個を除いた残りの原子団を意味する。アリーレン基の炭素原子数は、置換基の炭素原子数を含めないで、通常、６〜60であり、好ましくは６〜30であり、より好ましくは６〜18である。
アリーレン基は、置換基を有していてもよく、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基、及び、これらの基が置換基を有する基が挙げられ、好ましくは、式(A-1)〜式(A-20)で表される基である。アリーレン基は、これらの基が複数結合した基を含む。
【００２７】
【化１６】
2017221822.tif 000018
【００２８】
【化１７】
2017221822.tif 000019
【００２９】
【化１８】
2017221822.tif 000020
【００３０】
【化１９】
2017221822.tif 000021
［式中、Ｒ及びＲaは、それぞれ独立に、水素原子、アルキル基、シクロアルキル基、アリール基又は１価の複素環基を表す。複数存在するＲ及びＲaは、各々、同一でも異なっていてもよく、Ｒa同士は互いに結合して、それぞれが結合する原子と共に環を形成していてもよい。］
【００３１】
２価の複素環基の炭素原子数は、置換基の炭素原子数を含めないで、通常、２〜60であり、好ましくは、３〜20であり、より好ましくは、４〜15である。
２価の複素環基は、置換基を有していてもよく、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾールから、環を構成する炭素原子又はヘテロ原子に直接結合している水素原子のうち２個の水素原子を除いた２価の基が挙げられ、好ましくは、式(AA-1)〜式(AA-34)で表される基である。２価の複素環基は、これらの基が複数結合した基を含む。
【００３２】
【化２０】
2017221822.tif 000022
【００３３】
【化２１】
2017221822.tif 000023
【００３４】
【化２２】
2017221822.tif 000024
【００３５】
【化２３】
2017221822.tif 000025
【００３６】
【化２４】
2017221822.tif 000026
【００３７】
【化２５】
2017221822.tif 000027
【００３８】
【化２６】
2017221822.tif 000028
［式中、Ｒ及びＲaは、前記と同じ意味を表す。］
【００３９】
「架橋基」とは、加熱、紫外線照射、近紫外線照射、可視光照射、赤外線照射、ラジカル反応等に供することにより、新たな結合を生成することが可能な基であり、好ましくは、架橋基Ａ群の式(XL-1)〜(XL-17)で表される架橋基である。
【００４０】
「置換基」とは、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基又はシクロアルキニル基を表す。置換基は架橋基であってもよい。
【００４１】
＜発光素子＞
本発明の発光素子は、陽極と、陰極と、陽極及び陰極の間に設けられた第１の有機層と、陽極及び陰極の間に設けられた第２の有機層とを有する発光素子である。
【００４２】
［第１の有機層］
第１の有機層は、蛍光発光性低分子化合物を含有する層である。第１の有機層において、蛍光発光性低分子化合物は、１種単独で含有されていても、２種以上含有されていてもよい。
【００４３】
・蛍光発光性低分子化合物
「蛍光発光性低分子化合物」は、室温（通常、２５℃であり、以下同様である。）で蛍光発光性を示す化合物を意味する。蛍光発光性低分子化合物は、好ましくは、室温で一重項励起状態からの発光を示す化合物である。
【００４４】
蛍光発光性低分子化合物は、本発明の発光素子の外部量子効率が優れるので、好ましくは、式（ＦＢ）で表される化合物である。
【００４５】
・式（ＦＢ）で表される化合物
ｎ1Bは、好ましくは１〜８の整数であり、より好ましくは１〜６の整数であり、更に好ましくは１〜４の整数であり、特に好ましくは２〜４の整数である。
【００４６】
Ａｒ1Bは、好ましくは、置換基を有していてもよい単環又は縮合環の芳香族炭化水素基であり、より好ましくは、置換基を有していてもよい縮合環の芳香族炭化水素基である。
【００４７】
Ａｒ1Bにおける単環の芳香族炭化水素基の炭素原子数は、置換基の炭素原子数を含めないで、好ましくは６である。Ａｒ1Bにおいて単環の芳香族炭化水素基は、ベンゼン環から環を構成する炭素原子に直接結合する水素原子１個以上を除いてなる基が好ましく、この基は置換基を有していてもよい。
【００４８】
Ａｒ1Bにおいて縮合環の芳香族炭化水素基の炭素原子数は、置換基の炭素原子数を含めないで、通常7〜60であり、好ましくは8〜40であり、より好ましくは9〜30であり、更に好ましくは10〜20である。
【００４９】
Ａｒ1Bにおける縮合環の芳香族炭化水素基としては、例えば、ナフタレン環、アントラセン環、フェナントレン環、ジヒドロフェナントレン環、トリフェニレン環、ナフタセン環、フルオレン環、スピロビフルオレン環、ピレン環、ペリレン環、クリセン環、インデン環、フルオランテン環、ベンゾフルオランテン環又はアセナフトフルオランテン環から、環を構成する炭素原子に直接結合する水素原子１個以上を除いてなる基が挙げられ、好ましくは、ナフタレン環、アントラセン環、フェナントレン環、ジヒドロフェナントレン環、トリフェニレン環、ナフタセン環、フルオレン環、スピロビフルオレン環、ピレン環、ペリレン環、クリセン環、フルオランテン環、ベンゾフルオランテン環又はアセナフトフルオランテン環から、環を構成する炭素原子に直接結合する水素原子１個以上を除いてなる基であり、より好ましくは、ナフタレン環、アントラセン環、フェナントレン環、ジヒドロフェナントレン環、フルオレン環、スピロビフルオレン環、ピレン環、ぺリレン環、クリセン環、フルオランテン環、ベンゾフルオランテン環又はアセナフトフルオランテン環から、環を構成する炭素原子に直接結合する水素原子１個以上を除いてなる基であり、更に好ましくは、ナフタレン環、アントラセン環、フェナントレン環、フルオレン環、スピロビフルオレン環、ピレン環、クリセン環、フルオランテン環、ベンゾフルオランテン環又はアセナフトフルオランテン環から、環を構成する炭素原子に直接結合する水素原子１個以上を除いてなる基であり、特に好ましくは、ナフタレン環、クリセン環、フルオランテン環又はベンゾフルオランテン環から、環を構成する炭素原子に直接結合する水素原子１個以上を除いてなる基であり、とりわけ好ましくは、クリセン環又はベンゾフルオランテン環から、環を構成する炭素原子に直接結合する水素原子１個以上を除いてなる基であり、これらの基は置換基を有していてもよい。
【００５０】
Ａｒ1Bにおける芳香族複素環基の炭素原子数は、置換基の炭素原子数を含めないで、通常2〜60であり、好ましくは3〜30であり、より好ましくは3〜20である。
【００５１】
Ａｒ1Bにおける芳香族複素環基としては、例えば、ピロール環、ジアゾール環、トリアゾール環、ピリジン環、ジアザベンゼン環、トリアジン環、アザナフタレン環、ジアザナフタレン環、トリアザナフタレン環、インドール環、ベンゾジアゾール環、ベンゾトリアゾール環、カルバゾール環、アザカルバゾール環、ジアザカルバゾール環、ジベンゾフラン環、ジベンゾチオフェン環、フェノキサジン環、フェノチアジン環、アクリジン環、９，１０−ジヒドロアクリジン環、アクリドン環、フェナジン環、５，１０−ジヒドロフェナジン環又はクマリン環から、環を構成する炭素原子又はヘテロ原子に直接結合する水素原子１個を除いてなる基が挙げられ、好ましくは、ピロール環、ジアゾール環、トリアゾール環、ピリジン環、ジアザベンゼン環、トリアジン環、アザナフタレン環、ジアザナフタレン環、トリアザナフタレン環、インドール環、ベンゾジアゾール環、ベンゾトリアゾール環、カルバゾール環、アザカルバゾール環、ジアザカルバゾール環、ジベンゾフラン環、ジベンゾチオフェン環、フェノキサジン環、フェノチアジン環、アクリジン環、９，１０−ジヒドロアクリジン環、アクリドン環、フェナジン環又は５，１０−ジヒドロフェナジン環から、環を構成する炭素原子又はヘテロ原子に直接結合する水素原子１個を除いてなる基であり、より好ましくは、ジアゾール環、トリアゾール環、ピリジン環、ジアザベンゼン環、トリアジン環、インドール環、ベンゾジアゾール環、ベンゾトリアゾール環、カルバゾール環、ジベンゾフラン環、ジベンゾチオフェン環、フェノキサジン環、フェノチアジン環、９，１０−ジヒドロアクリジン環又は５，１０−ジヒドロフェナジン環から、環を構成する炭素原子又はヘテロ原子に直接結合する水素原子１個を除いてなる基であり、更に好ましくは、ジアゾール環、トリアゾール環、ピリジン環、ジアザベンゼン環、トリアジン環、ベンゾジアゾール環、ベンゾトリアゾール環、フェノキサジン環、フェノチアジン環、カルバゾール環、ジベンゾフラン環又はジベンゾチオフェン環から、環を構成する炭素原子又はヘテロ原子に直接結合する水素原子１個を除いてなる基であり、特に好ましくは、ジアゾール環、トリアゾール環、ピリジン環、ジアザベンゼン環、トリアジン環、ベンゾジアゾール環、ベンゾトリアゾール環、カルバゾール環、ジベンゾフラン環又はジベンゾチオフェン環から、環を構成する炭素原子又はヘテロ原子に直接結合する水素原子１個を除いてなる基であり、これらの基は置換基を有していてもよい。
【００５２】
Ａｒ1Bが有していてもよい置換基としては、好ましくは、ハロゲン原子、シアノ基、アリールオキシ基又はアミノ基であり、より好ましくは、フッ素原子又はシアノ基であり、これらの基は更に置換基を有していてもよい。
【００５３】
Ａｒ1Bが有していてもよい置換基が更に有していてもよい置換基の例及び好ましい範囲は、後述のＲ1Bが有していてもよい置換基の例及び好ましい範囲と同じである。
【００５４】
Ｒ1Bは、好ましくは、アルキル基、シクロアルキル基、アルコキシ基、シクロアルコキシ基、アリール基、１価の複素環基、置換アミノ基、アルケニル基又はシクロアルケニル基であり、より好ましくは、アルキル基、シクロアルキル基、アルコキシ基、シクロアルコキシ基、アリール基、１価の複素環基又は置換アミノ基であり、更に好ましくは、アルキル基、シクロアルキル基、アリール基、１価の複素環基又は置換アミノ基であり、特に好ましくは、アルキル基、シクロアルキル基、アリール基又は置換アミノ基であり、とりわけ好ましくは、アリール基又は置換アミノ基であり、これらの基は置換基を有していてもよい。
【００５５】
Ｒ1Bにおけるアリール基の炭素原子数は、置換基の炭素原子数を含めないで、通常6〜60であり、好ましくは6〜40であり、より好ましくは6〜30であり、更に好ましくは６〜１４である。
【００５６】
Ｒ1Bにおけるアリール基としては、例えば、ベンゼン環、ナフタレン環、アントラセン環、フェナントレン環、トリフェニレン環、ジヒドロフェナントレン環、ナフタセン環、フルオレン環、スピロビフルオレン環、ピレン環、ペリレン環、クリセン環、インデン環、フルオランテン環及びベンゾフルオランテン環から、環を構成する炭素原子に直接結合する水素原子１個を除いてなる基が挙げられ、好ましくは、ベンゼン環、ナフタレン環、アントラセン環、フェナントレン環、ジヒドロフェナントレン環、フルオレン環、スピロビフルオレン環、ピレン環、フルオランテン環又はベンゾフルオランテン環から、環を構成する炭素原子に直接結合する水素原子１個を除いてなる基であり、より好ましくは、ベンゼン環、ナフタレン環、アントラセン環、フルオレン環、スピロビフルオレン環、フルオランテン環又はベンゾフルオランテン環から、環を構成する炭素原子に直接結合する水素原子１個を除いてなる基であり、更に好ましくは、ベンゼン環、ナフタレン環、フルオレン環又はスピロビフルオレン環から、環を構成する炭素原子に直接結合する水素原子１個を除いてなる基であり、特に好ましくは、フェニル基又はナフチル基であり、これらの基は更に置換基を有していてもよい。
【００５７】
Ｒ1Bにおける１価の複素環基の炭素原子数は、置換基の炭素原子数を含めないで、通常2〜60であり、好ましくは3〜30であり、より好ましくは3〜20である。
【００５８】
Ｒ1Bにおける１価の複素環基としては、例えば、ピロール環、ジアゾール環、トリアゾール環、ピリジン環、ジアザベンゼン環、トリアジン環、アザナフタレン環、ジアザナフタレン環、トリアザナフタレン環、インドール環、カルバゾール環、アザカルバゾール環、ジアザカルバゾール環、ジベンゾフラン環、ジベンゾチオフェン環、フェノキサジン環、フェノチアジン環、アクリジン環、９，１０−ジヒドロアクリジン環、アクリドン環、フェナジン環及び５，１０−ジヒドロフェナジン環から、環を構成する炭素原子又はヘテロ原子に直接結合する水素原子１個を除いてなる基が挙げられ、好ましくは、ピリジン環、ジアザベンゼン環、トリアジン環、アザナフタレン環、ジアザナフタレン環、カルバゾール環、アザカルバゾール環、ジアザカルバゾール環、ジベンゾフラン環、ジベンゾチオフェン環、フェノキサジン環、フェノチアジン環、９，１０−ジヒドロアクリジン環又は５，１０−ジヒドロフェナジン環から、環を構成する炭素原子又はヘテロ原子に直接結合する水素原子１個を除いてなる基であり、より好ましくは、ピリジン環、ジアザベンゼン環、トリアジン環、アザナフタレン環、ジアザナフタレン環、フェノキサジン環、フェノチアジン環、カルバゾール環、ジベンゾフラン環又はジベンゾチオフェン環から、環を構成する炭素原子又はヘテロ原子に直接結合する水素原子１個を除いてなる基であり、更に好ましくは、ピリジン環、ジアザベンゼン環、トリアジン環、アザナフタレン環、ジアザナフタレン環、カルバゾール環、ジベンゾフラン環又はジベンゾチオフェン環から、環を構成する炭素原子又はヘテロ原子に直接結合する水素原子１個を除いてなる基であり、これらの基は更に置換基を有していてもよい。
【００５９】
Ｒ1Bにおける置換アミノ基において、アミノ基が有する置換基としては、アリール基又は１価の複素環基が好ましく、アリール基がより好ましく、これらの基は更に置換基を有していてもよい。アミノ基が有する置換基におけるアリール基の例及び好ましい範囲は、Ｒ1Bにおけるアリール基の例及び好ましい範囲と同じである。アミノ基が有する置換基における１価の複素環基の例及び好ましい範囲は、Ｒ1Bにおける１価の複素環基の例及び好ましい範囲と同じである。
【００６０】
Ｒ1Bが有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくは、アルキル基、シクロアルキル基、アルコキシ基、シクロアルコキシ基、アリール基、１価の複素環基又は置換アミノ基であり、更に好ましくは、アルキル基、シクロアルキル基、アリール基又は１価の複素環基であり、特に好ましくは、アルキル基、シクロアルキル基又はアリール基であり、これらの基は更に置換基を有していてもよい。
【００６１】
Ｒ1Bが有していてもよい置換基におけるアリール基、１価の複素環基及び置換アミノ基の例及び好ましい範囲は、それぞれ、Ｒ1Bにおけるアリール基、１価の複素環基及び置換アミノ基の例及び好ましい範囲と同じである。
【００６２】
Ｒ1Bが有していてもよい置換基が更に有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくはアルキル基、シクロアルキル基、アリール基又は１価の複素環基であり、更に好ましくは、アルキル基又はシクロアルキル基であり、これらの基は更に置換基を有していてもよい。
【００６３】
Ｒ1Bが有していてもよい置換基が更に有していてもよい置換基におけるアリール基、１価の複素環基及び置換アミノ基の例及び好ましい範囲は、それぞれ、Ｒ1Bにおけるアリール基、１価の複素環基及び置換アミノ基の例及び好ましい範囲と同じである。
【００６４】
式（ＦＢ）で表される化合物の発光スペクトルの最大ピーク波長が短波長になるので、Ｒ1Bが複数存在する場合、互いに結合しないことが好ましい。
【００６５】
蛍光発光性低分子化合物としては、例えば、下記式で表される化合物が挙げられる。
【００６６】
【化２７】
2017221822.tif 000029
【００６７】
【化２８】
2017221822.tif 000030
【００６８】
【化２９】
2017221822.tif 000031
【００６９】
【化３０】
2017221822.tif 000032
【００７０】
【化３１】
2017221822.tif 000033
【００７１】
【化３２】
2017221822.tif 000034
【００７２】
【化３３】
2017221822.tif 000035
【００７３】
【化３４】
2017221822.tif 000036
【００７４】
【化３５】
2017221822.tif 000037
【００７５】
【化３６】
2017221822.tif 000038
【００７６】
【化３７】
2017221822.tif 000039
【００７７】
【化３８】
2017221822.tif 000040
【００７８】
蛍光発光性低分子化合物は、例えば、Ａｌｄｒｉｃｈ、Ｌｕｍｉｎｅｓｃｅｎｃｅ  Ｔｅｃｈｎｏｌｏｇｙ Ｃｏｒｐ．、ＡＫ  Ｓｃｉｅｎｔｉｆｉｃから入手可能である。その他には、例えば、国際公開第２００７／１０００１０号、国際公開第２００８／０５９７１３号、国際公開第２０１１／１０１２２１２号、国際公開第２０１２／０９６２６３号、国際公開第２００６／０２５２７３号、国際公開第２００６／０３０５２７号に記載されている方法に従って合成することができる。
【００７９】
・ホスト材料
本発明の発光素子の外部量子効率がより優れるので、第１の有機層は、蛍光発光性低分子化合物と、正孔注入性、正孔輸送性、電子注入性及び電子輸送性からなる群から選ばれる少なくとも１つの機能を有するホスト材料とを含有する層であることが好ましい。ホスト材料は、１種単独で含有されていても、２種以上含有されていてもよい。
【００８０】
第１の有機層が、蛍光発光性低分子化合物とホスト材料とを含有する層である場合、蛍光発光性低分子化合物の含有量は、蛍光発光性低分子化合物とホスト材料との合計を100質量部とした場合、通常、0.01〜80質量部であり、好ましくは0.1〜50質量部であり、より好ましくは0.5〜30質量部であり、更に好ましくは1〜20質量部である。
【００８１】
第１の有機層が、蛍光発光性低分子化合物とホスト材料とを含有する層である場合、ホスト材料の有する最低励起一重項状態（Ｓ1）は、本発明の発光素子の外部量子効率が優れるので、蛍光発光性低分子化合物の有するＳ1と同等のエネルギー準位、又は、より高いエネルギー準位であること（即ち、ホスト材料の発光スペクトルの最大ピーク波長が、蛍光発光性低分子化合物の発光スペクトルの最大ピーク波長よりも短波長であること）が好ましく、蛍光発光性低分子化合物の有するＳ1より高いエネルギー準位であることがより好ましい。
【００８２】
ホスト材料としては、本発明の発光素子を溶液塗布プロセスで作製できるので、第１の有機層に含有される蛍光発光性低分子化合物を溶解することが可能な溶媒に対して溶解性を示すものであることが好ましい。
【００８３】
ホスト材料は、低分子化合物と高分子化合物とに分類される。ホスト材料としては、例えば、後述の正孔輸送材料、及び、後述の電子輸送材料が挙げられる。
【００８４】
・低分子ホスト
ホスト材料として好ましい低分子化合物（以下、「低分子ホスト」と言う。）は、例えば、前記式（ＦＨ−１）で表される化合物である。
【００８５】
ＡｒH1及びＡｒH2は、好ましくはアリール基又は１価の複素環基であり、より好ましくはアリール基であり、これらの基は置換基を有していてもよい。
【００８６】
ＡｒH1及びＡｒH2におけるアリール基の炭素原子数は、置換基の炭素原子数を含めないで、通常6〜60であり、好ましくは6〜30であり、より好ましくは6〜20であり、更に好ましくは６〜１４である。
【００８７】
ＡｒH1及びＡｒH2におけるアリール基としては、ベンゼン環、ナフタレン環、アントラセン環、フェナントレン環、トリフェニレン環、ジヒドロフェナントレン環、ナフタセン環、フルオレン環、スピロビフルオレン環、ピレン環、ペリレン環、クリセン環、インデン環、フルオランテン環又はベンゾフルオランテン環から、環を構成する炭素原子に直接結合する水素原子１個を除いてなる基が挙げられ、好ましくは、ベンゼン環、ナフタレン環、アントラセン環、フェナントレン環、ジヒドロフェナントレン環、フルオレン環、スピロビフルオレン環、ピレン環又はクリセン環から、環を構成する炭素原子に直接結合する水素原子１個を除いてなる基であり、より好ましくは、ベンゼン環、ナフタレン環、アントラセン環、ピレン環、フルオレン環又はスピロビフルオレン環から、環を構成する炭素原子に直接結合する水素原子１個を除いてなる基であり、更に好ましくは、フェニル基、ナフチル基又はアントラセニル基であり、特に好ましくは、フェニル基又はナフチル基であり、これらの基は更に置換基を有していてもよい。
【００８８】
ＡｒH1及びＡｒH2における１価の複素環基の炭素原子数は、置換基の炭素原子数を含めないで、通常2〜60であり、好ましくは3〜30であり、より好ましくは3〜20である。
【００８９】
ＡｒH1及びＡｒH2における１価の複素環基としては、例えば、ピロール環、ジアゾール環、トリアゾール環、ピリジン環、ジアザベンゼン環、トリアジン環、アザナフタレン環、ジアザナフタレン環、トリアザナフタレン環、インドール環、ベンゾジアゾール環、ベンゾトリアゾール環、カルバゾール環、アザカルバゾール環、ジアザカルバゾール環、ジベンゾフラン環、ジベンゾチオフェン環、フェノキサジン環、フェノチアジン環、アクリジン環、９，１０−ジヒドロアクリジン環、アクリドン環、フェナジン環及び５，１０−ジヒドロフェナジン環から、環を構成する炭素原子又はヘテロ原子に直接結合する水素原子１個を除いてなる基が挙げられ、好ましくは、ジアゾール環、トリアゾール環、ピリジン環、ジアザベンゼン環、トリアジン環、インドール環、ベンゾジアゾール環、ベンゾトリアゾール環、カルバゾール環、ジベンゾフラン環、ジベンゾチオフェン環、フェノキサジン環、フェノチアジン環、９，１０−ジヒドロアクリジン環又は５，１０−ジヒドロフェナジン環から、環を構成する炭素原子又はヘテロ原子に直接結合する水素原子１個を除いてなる基であり、より好ましくは、ジアゾール環、トリアゾール環、ピリジン環、ジアザベンゼン環、トリアジン環、ベンゾジアゾール環、ベンゾトリアゾール環、カルバゾール環、ジベンゾフラン環又はジベンゾチオフェン環から、環を構成する炭素原子又はヘテロ原子に直接結合する水素原子１個を除いてなる基であり、これらの基は更に置換基を有していてもよい。
【００９０】
ＡｒH1及びＡｒH2における置換アミノ基において、アミノ基が有する置換基としては、アリール基又は１価の複素環基が好ましく、アリール基がより好ましく、これらの基は更に置換基を有していてもよい。アミノ基が有する置換基におけるアリール基の例及び好ましい範囲は、ＡｒH1及びＡｒH2におけるアリール基の例及び好ましい範囲と同じである。アミノ基が有する置換基における１価の複素環基の例及び好ましい範囲は、ＡｒH1及びＡｒH2における１価の複素環基の例及び好ましい範囲と同じである。
【００９１】
ＡｒH1及びＡｒH2が有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくは、アルキル基、シクロアルキル基、アルコキシ基、シクロアルコキシ基、アリール基、１価の複素環基又は置換アミノ基であり、更に好ましくは、アルキル基、シクロアルキル基、アリール基又は１価の複素環基であり、特に好ましくは、アルキル基、シクロアルキル基又はアリール基であり、これらの基は更に置換基を有していてもよい。
【００９２】
ＡｒH1及びＡｒH2が有していてもよい置換基におけるアリール基、１価の複素環基及び置換アミノ基の例及び好ましい範囲は、それぞれ、ＡｒH1及びＡｒH2におけるアリール基、１価の複素環基及び置換アミノ基の例及び好ましい範囲と同じである。
【００９３】
ＡｒH1及びＡｒH2が有していてもよい置換基が更に有していてもよい置換基としては、好ましくは、アルキル基、シクロアルキル基、アリール基、１価の複素環基、アルコキシ基、シクロアルコキシ基、アリールオキシ基、置換アミノ基又はハロゲン原子であり、より好ましくは、アルキル基、シクロアルキル基、アルコキシ基、シクロアルコキシ基、アリール基、１価の複素環基又は置換アミノ基であり、更に好ましくは、アルキル基、シクロアルキル基、アリール基又は１価の複素環基であり、特に好ましくは、アルキル基又はシクロアルキル基であり、これらの基は更に置換基を有していてもよい。
【００９４】
ＡｒH1及びＡｒH2が有していてもよい置換基が更に有していてもよい置換基におけるアリール基、１価の複素環基及び置換アミノ基の例及び好ましい範囲は、それぞれ、ＡｒH1及びＡｒH2におけるアリール基、１価の複素環基及び置換アミノ基の例及び好ましい範囲と同じである。
【００９５】
ｎH1は、好ましくは０以上１０以下の整数であり、より好ましくは１以上５以下の整数であり、更に好ましくは１以上３以下の整数である。
【００９６】
ＬH1は、好ましくは、アリーレン基又は２価の複素環基であり、より好ましくはアリーレン基であり、これらの基は置換基を有していてもよい。
【００９７】
ＬH1が有していてもよい置換基の例及び好ましい範囲は、ＡｒH1及びＡｒH2が有していてもよい置換基の例及び好ましい範囲と同じである。
【００９８】
ＬH1におけるアリーレン基は、好ましくは、式（Ａ−１）〜式（Ａ−１４）又は式（Ａ−１７）〜式（Ａ−２０）で表される基であり、より好ましくは、式（Ａ−１）〜式（Ａ−９）、式（Ａ−１１）〜式（Ａ−１４）、式（Ａ−１９）又は式（Ａ−２０）で表される基であり、更に好ましくは、式（Ａ−１）〜式（Ａ−７）、式（Ａ−９）、式（Ａ−１１）〜式（Ａ−１４）又は式（Ａ−１９）で表される基であり、特に好ましくは、式（Ａ−１）〜式（Ａ−６）、式（Ａ−１１）又は式（Ａ−１２）で表される基である。
【００９９】
ＬH1における２価の複素環基は、好ましくは、式（ＡＡ−１）〜式（ＡＡ−６）、式（ＡＡ−１０）〜式（ＡＡ−２２）又は式（ＡＡ−２４）〜式（ＡＡ−３４）で表される基であり、より好ましくは、式（ＡＡ−１）〜式（ＡＡ−４）、式（ＡＡ−１０）〜式（ＡＡ−１５）又は式（ＡＡ−１８）〜式（ＡＡ−２１）又は式（ＡＡ−２７）〜式（ＡＡ−３４）で表される基であり、更に好ましくは、式（ＡＡ−１）〜式（ＡＡ−４）、式（ＡＡ−１０）〜式（ＡＡ−１５）又は式（ＡＡ−２７）〜式（ＡＡ−３２）で表される基である。
【０１００】
ｎH11は、好ましくは１以上５以下の整数であり、より好ましく１以上３以下の整数であり、更に好ましく１である。
【０１０１】
ＲH11は、水素原子、アルキル基、シクロアルキル基、アリール基又は１価の複素環基であることが好ましく、水素原子、アルキル基又はシクロアルキル基であることがより好ましく、水素原子又はアルキル基であることが更に好ましく、これらの基は置換基を有していてもよい。
【０１０２】
ＲH11が有していてもよい置換基の例及び好ましい範囲は、ＡｒH1及びＡｒH2が有していてもよい置換基の例及び好ましい範囲と同じである。
【０１０３】
式（ＦＨ−１）で表される化合物としては、例えば、下記式で表される化合物が挙げられる。
【０１０４】
【化３９】
2017221822.tif 000041
【０１０５】
【化４０】
2017221822.tif 000042
【０１０６】
【化４１】
2017221822.tif 000043
【０１０７】
【化４２】
2017221822.tif 000044
【０１０８】
【化４３】
2017221822.tif 000045
【０１０９】
【化４４】
2017221822.tif 000046
【０１１０】
【化４５】
2017221822.tif 000047
【０１１１】
・高分子ホスト
ホスト材料として好ましい高分子化合物（以下、「高分子ホスト」と言う。）は、例えば、式(Ｙ)で表される構成単位を含む高分子化合物である。
【０１１２】
ＡｒY1で表されるアリーレン基は、より好ましくは式(A-1)、式(A-6)、式(A-7)、式(A-9)〜式(A-11)、式(A-13)又は式(A-19)で表される基であり、更に好ましくは式(A-1)、式(A-7)、式(A-9)、式(A-11)又は式(A-19)で表される基であり、これらの基は置換基を有していてもよい。
【０１１３】
ＡｒY1で表される２価の複素環基は、より好ましくは式(AA-4)、式(AA-10)、式(AA-13)、式(AA-15)、式(AA-18)又は式(AA-20)で表される基であり、とりわけ好ましくは式(AA-4)、式(AA-10)、式(AA-18)又は式(AA-20)で表される基であり、これらの基は置換基を有していてもよい。
【０１１４】
ＡｒY1で表される少なくとも１種のアリーレン基と少なくとも１種の２価の複素環基とが直接結合した２価の基における、アリーレン基及び２価の複素環基のより好ましい範囲、更に好ましい範囲は、それぞれ、前述のＡｒY1で表されるアリーレン基及び２価の複素環基のより好ましい範囲、更に好ましい範囲と同様である。
【０１１５】
ＡｒY1で表される少なくとも１種のアリーレン基と少なくとも１種の２価の複素環基とが直接結合した２価の基としては、後述の式(Ｘ)のＡｒX2及びＡｒX4で表される少なくとも１種のアリーレン基と少なくとも１種の２価の複素環基とが直接結合した２価の基と同様のものが挙げられる。
【０１１６】
ＡｒY1で表される基が有してもよい置換基は、好ましくはアルキル基、シクロアルキル基又はアリール基であり、これらの基は更に置換基を有していてもよい。
【０１１７】
式(Ｙ)で表される構成単位としては、例えば、式(Y-1)〜式(Y-8)で表される構成単位が挙げられ、本発明の発光素子の外部量子効率の観点からは、好ましくは式(Y-1)、式(Y-2)又は式(Y-8)で表される構成単位であり、高分子ホストの電子輸送性の観点からは、好ましくは式(Y-3)又は式(Y-4)で表される構成単位であり、高分子ホストの正孔輸送性の観点からは、好ましくは式(Y-5)〜式(Y-7)で表される構成単位である。
【０１１８】
高分子ホストは、本発明の発光素子の外部量子効率がより優れるため、好ましくは、式(Y-2)で表される構成単位及び／又は式(Y-8)で表される構成単位を含む高分子化合物であり、より好ましくは式(Y-2)で表される構成単位及び式(Y-8)で表される構成単位を含む高分子化合物である。
【０１１９】
【化４６】
2017221822.tif 000048
［式中、ＲY1は、水素原子、アルキル基、シクロアルキル基、アルコキシ基、シクロアルコキシ基、アリール基又は１価の複素環基を表し、これらの基は置換基を有していてもよい。複数存在するＲY1は、同一でも異なっていてもよく、隣接するＲY1同士は互いに結合して、それぞれが結合する炭素原子と共に環を形成していてもよい。］
【０１２０】
ＲY1は、好ましくは水素原子、アルキル基、シクロアルキル基又はアリール基であり、これらの基は置換基を有していてもよい。
【０１２１】
式(Y-1)で表される構成単位は、好ましくは、式(Y-1')で表される構成単位である。
【０１２２】
【化４７】
2017221822.tif 000049
［式中、ＲY11は、アルキル基、シクロアルキル基、アルコキシ基、シクロアルコキシ基、アリール基又は１価の複素環基を表し、これらの基は置換基を有していてもよい。複数存在するＲY11は、同一でも異なっていてもよい。］
【０１２３】
ＲY11は、好ましくは、アルキル基、シクロアルキル基又はアリール基であり、より好ましくは、アルキル基又はシクロアルキル基であり、これらの基は置換基を有していてもよい。
【０１２４】
【化４８】
2017221822.tif 000050
［式中、
ＲY1は前記と同じ意味を表す。
ＸY1は、−Ｃ(ＲY2)2−、−Ｃ(ＲY2)＝Ｃ(ＲY2)−又は−Ｃ(ＲY2)2−Ｃ(ＲY2)2−で表される基を表す。ＲY2は、水素原子、アルキル基、シクロアルキル基、アルコキシ基、シクロアルコキシ基、アリール基又は１価の複素環基を表し、これらの基は置換基を有していてもよい。複数存在するＲY2は、同一でも異なっていてもよく、ＲY2同士は互いに結合して、それぞれが結合する炭素原子と共に環を形成していてもよい。］
【０１２５】
ＲY2は、好ましくはアルキル基、シクロアルキル基、アリール基又は１価の複素環基であり、より好ましくはアルキル基、シクロアルキル基又はアリール基であり、これらの基は置換基を有していてもよい。
【０１２６】
ＸY1において、−Ｃ(ＲY2)2−で表される基中の２個のＲY2の組み合わせは、好ましくは双方がアルキル基若しくはシクロアルキル基、双方がアリール基、双方が１価の複素環基、又は、一方がアルキル基若しくはシクロアルキル基で他方がアリール基若しくは１価の複素環基であり、より好ましくは一方がアルキル基若しくはシクロアルキル基で他方がアリール基であり、これらの基は置換基を有していてもよい。２個存在するＲY2は互いに結合して、それぞれが結合する原子と共に環を形成していてもよく、ＲY2が環を形成する場合、−Ｃ(ＲY2)2−で表される基としては、好ましくは式(Y-A1)〜式(Y-A5)で表される基であり、より好ましくは式(Y-A4)で表される基であり、これらの基は置換基を有していてもよい。
【０１２７】
【化４９】
2017221822.tif 000051
【０１２８】
ＸY1において、−Ｃ(ＲY2)＝Ｃ(ＲY2)−で表される基中の２個のＲY2の組み合わせは、好ましくは双方がアルキル基若しくはシクロアルキル基、又は、一方がアルキル基若しくはシクロアルキル基で他方がアリール基であり、これらの基は置換基を有していてもよい。
【０１２９】
ＸY1において、−Ｃ(ＲY2)2−Ｃ(ＲY2)2−で表される基中の４個のＲY2は、好ましくは置換基を有していてもよいアルキル基又は置換基を有していてもよいシクロアルキル基である。複数あるＲY2は互いに結合して、それぞれが結合する原子と共に環を形成していてもよく、ＲY2が環を形成する場合、−Ｃ(ＲY2)2−Ｃ(ＲY2)2−で表される基は、好ましくは式(Y-B1)〜式(Y-B5)で表される基であり、より好ましくは式(Y-B3)で表される基であり、これらの基は置換基を有していてもよい。
【０１３０】
【化５０】
2017221822.tif 000052
［式中、ＲY2は前記と同じ意味を表す。］
【０１３１】
式(Y-2)で表される構成単位は、式(Y-2')で表される構成単位であることが好ましい。
【０１３２】
【化５１】
2017221822.tif 000053
［式中、ＲY1及びＸY1は前記と同じ意味を表す。］
【０１３３】
【化５２】
2017221822.tif 000054
［式中、
ＲY1は前記と同じ意味を表す。
ＲY3は、水素原子、アルキル基、シクロアルキル基、アルコキシ基、シクロアルコキシ基、アリール基又は１価の複素環基を表し、これらの基は置換基を有していてもよい。］
【０１３４】
ＲY3は、好ましくはアルキル基、シクロアルキル基、アルコキシ基、シクロアルコキシ基、アリール基又は１価の複素環基であり、より好ましくはアリール基であり、これらの基は置換基を有していてもよい。
【０１３５】
【化５３】
2017221822.tif 000055
［式中、
ＲY1は前記を同じ意味を表す。
ＲY4は、水素原子、アルキル基、シクロアルキル基、アルコキシ基、シクロアルコキシ基、アリール基又は１価の複素環基を表し、これらの基は置換基を有していてもよい。］
【０１３６】
ＲY4は、好ましくはアルキル基、シクロアルキル基、アルコキシ基、シクロアルコキシ基、アリール基又は１価の複素環基であり、より好ましくはアリール基であり、これらの基は置換基を有していてもよい。
【０１３７】
【化５４】
2017221822.tif 000056
［式中、ＲY1は前記を同じ意味を表す。］
【０１３８】
式(Ｙ)で表される構成単位としては、例えば、式(Y-11)〜式(Y-56)で表される構成単位が挙げられる。
【０１３９】
【化５５】
2017221822.tif 000057
【０１４０】
【化５６】
2017221822.tif 000058
【０１４１】
【化５７】
2017221822.tif 000059
【０１４２】
【化５８】
2017221822.tif 000060
【０１４３】
【化５９】
2017221822.tif 000061
【０１４４】
【化６０】
2017221822.tif 000062
【０１４５】
【化６１】
2017221822.tif 000063
【０１４６】
【化６２】
2017221822.tif 000064
【０１４７】
【化６３】
2017221822.tif 000065
【０１４８】
【化６４】
2017221822.tif 000066
【０１４９】
【化６５】
2017221822.tif 000067
【０１５０】
【化６６】
2017221822.tif 000068
【０１５１】
【化６７】
2017221822.tif 000069
【０１５２】
式(Ｙ)で表される構成単位であって、ＡｒY1がアリーレン基である構成単位は、本発明の発光素子の外部量子効率がより優れるので、高分子ホストに含まれる構成単位の合計量に対して、好ましくは10〜100モル％であり、より好ましくは50〜100モル％である。
【０１５３】
式(Ｙ)で表される構成単位であって、ＡｒY1が２価の複素環基、又は、少なくとも１種のアリーレン基と少なくとも１種の２価の複素環基とが直接結合した２価の基である構成単位は、高分子ホストの電荷輸送性が優れるので、高分子ホストに含まれる構成単位の合計量に対して、好ましくは0.5〜40モル％であり、より好ましくは３〜30モル％である。
【０１５４】
式(Ｙ)で表される構成単位は、高分子ホスト中に、１種のみ含まれていてもよく、２種以上含まれていてもよい。
【０１５５】
高分子ホストは、正孔輸送性が優れるので、更に、前記式(Ｘ)で表される構成単位を含むことが好ましい。
【０１５６】
ａX1は、本発明の発光素子の外部量子効率がより優れるので、好ましくは２以下の整数であり、より好ましくは１である。
【０１５７】
ａX2は、本発明の発光素子の外部量子効率がより優れるので、好ましくは２以下の整数であり、より好ましくは０である。
【０１５８】
ＲX1、ＲX2及びＲX3は、好ましくはアルキル基、シクロアルキル基、アリール基又は１価の複素環基であり、より好ましくはアリール基であり、これらの基は置換基を有していてもよい。
【０１５９】
ＡｒX1及びＡｒX3で表されるアリーレン基は、より好ましくは式(A-1)又は式(A-9)で表される基であり、更に好ましくは式(A-1)で表される基であり、これらの基は置換基を有していてもよい。
【０１６０】
ＡｒX1及びＡｒX3で表される２価の複素環基は、より好ましくは式(AA-1)、式(AA-2)又は式(AA-7)〜式(AA-26)で表される基であり、これらの基は置換基を有していてもよい。
【０１６１】
ＡｒX1及びＡｒX3は、好ましくは置換基を有していてもよいアリーレン基である。
【０１６２】
ＡｒX2及びＡｒX4で表されるアリーレン基は、より好ましくは式(A-1)、式(A-6)、式(A-7)、式(A-9)〜式(A-11)又は式(A-19)で表される基であり、これらの基は置換基を有していてもよい。
【０１６３】
ＡｒX2及びＡｒX4で表される２価の複素環基のより好ましい範囲は、ＡｒX1及びＡｒX3で表される２価の複素環基のより好ましい範囲と同じである。
【０１６４】
ＡｒX2及びＡｒX4で表される少なくとも１種のアリーレン基と少なくとも１種の２価の複素環基とが直接結合した２価の基における、アリーレン基及び２価の複素環基のより好ましい範囲、更に好ましい範囲は、それぞれ、ＡｒX1及びＡｒX3で表されるアリーレン基及び２価の複素環基のより好ましい範囲、更に好ましい範囲と同じである。
【０１６５】
ＡｒX2及びＡｒX4で表される少なくとも１種のアリーレン基と少なくとも１種の２価の複素環基とが直接結合した２価の基としては、例えば、下記式で表される基が挙げられ、これらは置換基を有していてもよい。
【０１６６】
【化６８】
2017221822.tif 000070
［式中、ＲXXは、水素原子、アルキル基、シクロアルキル基、アリール基又は１価の複素環基を表し、これらの基は置換基を有していてもよい。］
【０１６７】
ＲXXは、好ましくはアルキル基、シクロアルキル基又はアリール基であり、これらの基は置換基を有していてもよい。
【０１６８】
ＡｒX2及びＡｒX4は、好ましくは置換基を有していてもよいアリーレン基である。
【０１６９】
ＡｒX1〜ＡｒX4及びＲX1〜ＲX3で表される基が有してもよい置換基としては、好ましくはアルキル基、シクロアルキル基又はアリール基であり、これらの基は更に置換基を有していてもよい。
【０１７０】
式(Ｘ)で表される構成単位としては、好ましくは式(X-1)〜式(X-7)で表される構成単位であり、より好ましくは式(X-3)〜式(X-7)で表される構成単位であり、更に好ましくは式(X-3)〜式(X-6)で表される構成単位である。
【０１７１】
【化６９】
2017221822.tif 000071
【０１７２】
【化７０】
2017221822.tif 000072
【０１７３】
【化７１】
2017221822.tif 000073
【０１７４】
【化７２】
2017221822.tif 000074
［式中、ＲX4及びＲX5は、それぞれ独立に、水素原子、アルキル基、シクロアルキル基、アルコキシ基、シクロアルコキシ基、アリール基、アリールオキシ基、ハロゲン原子、１価の複素環基又はシアノ基を表し、これらの基は置換基を有していてもよい。複数存在するＲX4は、同一でも異なっていてもよい。複数存在するＲX5は、同一でも異なっていてもよく、隣接するＲX5同士は互いに結合して、それぞれが結合する炭素原子と共に環を形成していてもよい。］
【０１７５】
式(Ｘ)で表される構成単位は、正孔輸送性が優れるので、高分子ホストに含まれる構成単位の合計量に対して、好ましくは0.1〜50モル％であり、より好ましくは１〜40モル％であり、更に好ましくは５〜30モル％である。
【０１７６】
式(Ｘ)で表される構成単位としては、例えば、式(X1-1)〜式(X1-19)で表される構成単位が挙げられ、好ましくは式(X1-6)〜式(X1-14)で表される構成単位である。
【０１７７】
【化７３】
2017221822.tif 000075
【０１７８】
【化７４】
2017221822.tif 000076
【０１７９】
【化７５】
2017221822.tif 000077
【０１８０】
【化７６】
2017221822.tif 000078
【０１８１】
【化７７】
2017221822.tif 000079
【０１８２】
【化７８】
2017221822.tif 000080
【０１８３】
【化７９】
2017221822.tif 000081
【０１８４】
【化８０】
2017221822.tif 000082
【０１８５】
高分子ホストにおいて、式(Ｘ)で表される構成単位は、１種のみ含まれていても、２種以上含まれていてもよい。
【０１８６】
高分子ホストとしては、例えば、表１に示す高分子化合物P-1〜P-6が挙げられる。ここで、「その他」の構成単位とは、式(Ｙ)で表される構成単位、式(Ｘ)で表される構成単位以外の構成単位を意味する。
【０１８７】
【表１】
2017221822.tif 000083
［表中、ｐ、ｑ、ｒ、ｓ及びｔは、各構成単位のモル比率を示す。ｐ＋ｑ＋ｒ＋ｓ＋ｔ＝100であり、かつ、100≧ｐ＋ｑ＋ｒ＋ｓ≧70である。］
【０１８８】
高分子ホストは、ブロック共重合体、ランダム共重合体、交互共重合体、グラフト共重合体のいずれであってもよいし、その他の態様であってもよいが、複数種の原料モノマーを共重合してなる共重合体であることが好ましい。
【０１８９】
高分子ホストのポリスチレン換算の数平均分子量は、好ましくは5×103〜１×106であり、より好ましくは1×104〜5×105であり、より好ましくは1.5×104〜2×105である。
【０１９０】
・高分子ホストの製造方法
高分子ホストは、ケミカルレビュー(Chem. Rev.)，第109巻，897-1091頁(2009年)等に記載の公知の重合方法を用いて製造することができ、Suzuki反応、Yamamoto反応、Buchwald反応、Stille反応、Negishi反応及びKumada反応等の遷移金属触媒を用いるカップリング反応により重合させる方法が例示される。
【０１９１】
前記重合方法において、単量体を仕込む方法としては、単量体全量を反応系に一括して仕込む方法、単量体の一部を仕込んで反応させた後、残りの単量体を一括、連続又は分割して仕込む方法、単量体を連続又は分割して仕込む方法等が挙げられる。
【０１９２】
遷移金属触媒としては、パラジウム触媒、ニッケル触媒等が挙げられる。
【０１９３】
重合反応の後処理は、公知の方法、例えば、分液により水溶性不純物を除去する方法、メタノール等の低級アルコールに重合反応後の反応液を加えて、析出させた沈殿を濾過した後、乾燥させる方法等を単独又は組み合わせて行う。高分子ホストの純度が低い場合、例えば、晶析、再沈殿、ソックスレー抽出器による連続抽出、カラムクロマトグラフィー等の通常の方法にて精製することができる。
【０１９４】
・第１の組成物
第１の有機層は、蛍光発光性低分子化合物と、前述のホスト材料、正孔輸送材料、正孔注入材料、電子輸送材料、電子注入材料、発光材料（但し、蛍光発光性低分子化合物とは異なる。）及び酸化防止剤からなる群から選ばれる少なくとも１種の材料とを含む組成物（以下、「第１の組成物」ともいう。）を含有する層であってもよい。
【０１９５】
・正孔輸送材料
正孔輸送材料は、低分子化合物と高分子化合物とに分類され、好ましくは高分子化合物である。正孔輸送材料は、架橋基を有していてもよい。
【０１９６】
高分子化合物としては、例えば、ポリビニルカルバゾール及びその誘導体；側鎖又は主鎖に芳香族アミン構造を有するポリアリーレン及びその誘導体が挙げられる。高分子化合物は、電子受容性部位が結合された化合物でもよい。電子受容性部位としては、例えば、フラーレン、テトラフルオロテトラシアノキノジメタン、テトラシアノエチレン、トリニトロフルオレノンが挙げられ、好ましくはフラーレンである。
【０１９７】
第１の組成物において、正孔輸送材料の含有量は、蛍光発光性低分子化合物を100質量部とした場合、通常、1〜1000質量部であり、好ましくは5〜500質量部である。
【０１９８】
正孔輸送材料は、一種単独で用いても二種以上を併用してもよい。
【０１９９】
・電子輸送材料
電子輸送材料は、低分子化合物と高分子化合物とに分類される。電子輸送材料は、架橋基を有していてもよい。
【０２００】
低分子化合物としては、例えば、8-ヒドロキシキノリンを配位子とする金属錯体、オキサジアゾール、アントラキノジメタン、ベンゾキノン、ナフトキノン、アントラキノン、テトラシアノアントラキノジメタン、フルオレノン、ジフェニルジシアノエチレン及びジフェノキノン、並びに、これらの誘導体が挙げられる。
【０２０１】
高分子化合物としては、例えば、ポリフェニレン、ポリフルオレン、及び、これらの誘導体が挙げられる。高分子化合物は、金属でドープされていてもよい。
【０２０２】
第１の組成物において、電子輸送材料の含有量は、蛍光発光性低分子化合物を100質量部とした場合、通常、1〜1000質量部であり、好ましくは5〜500質量部である。
【０２０３】
電子輸送材料は、一種単独で用いても二種以上を併用してもよい。
【０２０４】
・正孔注入材料及び電子注入材料
正孔注入材料及び電子注入材料は、各々、低分子化合物と高分子化合物とに分類される。正孔注入材料及び電子注入材料は、架橋基を有していてもよい。
【０２０５】
低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物が挙げられる。
【０２０６】
高分子化合物としては、例えば、ポリアニリン、ポリチオフェン、ポリピロール、ポリフェニレンビニレン、ポリチエニレンビニレン、ポリキノリン及びポリキノキサリン、並びに、これらの誘導体；芳香族アミン構造を主鎖又は側鎖に含む重合体等の導電性高分子が挙げられる。
【０２０７】
第１の組成物において、正孔注入材料及び電子注入材料の含有量は、各々、蛍光発光性低分子化合物を100質量部とした場合、通常、1〜1000質量部であり、好ましくは5〜500質量部である。
【０２０８】
電子注入材料及び正孔注入材料は、各々、一種単独で用いても二種以上を併用してもよい。
【０２０９】
・イオンドープ
正孔注入材料又は電子注入材料が導電性高分子を含む場合、導電性高分子の電気伝導度は、好ましくは、１×10-5S/cm〜１×103S/cmである。導電性高分子の電気伝導度をかかる範囲とするために、導電性高分子に適量のイオンをドープすることができる。
【０２１０】
ドープするイオンの種類は、正孔注入材料であればアニオン、電子注入材料であればカチオンである。アニオンとしては、例えば、ポリスチレンスルホン酸イオン、アルキルベンゼンスルホン酸イオン、樟脳スルホン酸イオンが挙げられる。カチオンとしては、例えば、リチウムイオン、ナトリウムイオン、カリウムイオン、テトラブチルアンモニウムイオンが挙げられる。
【０２１１】
ドープするイオンは、一種単独で用いても二種以上を併用してもよい。
【０２１２】
・発光材料
発光材料（但し、蛍光発光性低分子化合物とは異なる。）は、低分子化合物と高分子化合物とに分類される。発光材料は、架橋基を有していてもよい。
【０２１３】
低分子化合物としては、例えば、イリジウム、白金又はユーロピウムを中心金属とする金属錯体が挙げられる。
【０２１４】
高分子化合物としては、例えば、フェニレン基、ナフタレンジイル基、フルオレンジイル基、フェナントレンジイル基、ジヒドロフェナントレンジイル基、式(X)で表される基、カルバゾールジイル基、フェノキサジンジイル基、フェノチアジンジイル基、アントラセンジイル基、ピレンジイル基又は後述の構成単位Ｚを含む高分子化合物が挙げられる。
【０２１５】
発光材料は、好ましくは、以下に示す金属錯体、後述の式（１）で表される金属錯体、後述の高分子化合物Ｘ、又は、後述の架橋高分子化合物Ｙの架橋体であり、より好ましくは、後述の式（１）で表される金属錯体、後述の高分子化合物Ｘ、又は、後述の架橋高分子化合物Ｙの架橋体であり、更に好ましくは、後述の式（１）で表される金属錯体である。
【０２１６】
【化８１】
2017221822.tif 000084
【０２１７】
第１の組成物において、発光材料の含有量は、蛍光発光性低分子化合物を100質量部とした場合、通常、1〜1000質量部であり、好ましくは5〜500質量部である。
【０２１８】
発光材料は、一種単独で用いても二種以上を併用してもよい。
【０２１９】
・酸化防止剤
酸化防止剤は、蛍光発光性低分子化合物と同じ溶媒に可溶であり、発光及び電荷輸送を阻害しない化合物であればよく、例えば、フェノール系酸化防止剤、リン系酸化防止剤が挙げられる。
【０２２０】
第１の組成物において、酸化防止剤の含有量は、蛍光発光性低分子化合物を100質量部とした場合、通常、0.001〜10質量部である。
【０２２１】
酸化防止剤は、一種単独で用いても二種以上を併用してもよい。
【０２２２】
・第１のインク
第１の有機層は、例えば、蛍光発光性低分子化合物と、溶媒とを含有する組成物（以下、「第１のインク」ともいう。）を用いて形成することができる。第１のインクは、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリ−コート法、ノズルコート法等の湿式法に好適に使用することができる。
【０２２３】
第１のインクの粘度は、湿式法の種類によって調整すればよいが、インクジェット印刷法等の溶液が吐出装置を経由する印刷法に適用する場合には、吐出時の目づまりと飛行曲がりが起こりづらいので、好ましくは25℃において１〜20mPa・sである。
【０２２４】
第１のインクに含有される溶媒は、好ましくは、インク中の固形分を溶解又は均一に分散できる溶媒である。溶媒としては、例えば、1,2-ジクロロエタン、1,1,2-トリクロロエタン、クロロベンゼン、o-ジクロロベンゼン等の塩素系溶媒；THF、ジオキサン、アニソール、4-メチルアニソール等のエーテル系溶媒；トルエン、キシレン、メシチレン、エチルベンゼン、n-ヘキシルベンゼン、シクロヘキシルベンゼン等の芳香族炭化水素系溶媒；シクロヘキサン、メチルシクロヘキサン、n-ペンタン、n-ヘキサン、n-へプタン、n-オクタン、n-ノナン、n-デカン、n-ドデカン、ビシクロヘキシル等の脂肪族炭化水素系溶媒；アセトン、メチルエチルケトン、シクロヘキサノン、アセトフェノン等のケトン系溶媒；酢酸エチル、酢酸ブチル、エチルセルソルブアセテート、安息香酸メチル、酢酸フェニル等のエステル系溶媒；エチレングリコール、グリセリン、1,2-ヘキサンジオール等の多価アルコール系溶媒；イソプロピルアルコール、シクロヘキサノール等のアルコール系溶媒；ジメチルスルホキシド等のスルホキシド系溶媒；N-メチル-2-ピロリドン、N,N-ジメチルホルムアミド等のアミド系溶媒が挙げられる。溶媒は、一種単独で用いても二種以上を併用してもよい。
【０２２５】
第１のインクにおいて、溶媒の含有量は、蛍光発光性低分子化合物を100質量部とした場合、通常、1000〜100000質量部であり、好ましくは2000〜20000質量部である。
【０２２６】
［第２の有機層］
第２の有機層は、
架橋材料の架橋体と、式（１）で表される金属錯体とを含む組成物（以下、「第２の組成物」ともいう。）を含有する層Ａ、
式（１）で表される金属錯体から該金属錯体を構成する炭素原子又はヘテロ原子に直接結合する水素原子の一部又は全部を取り除いてなる基を有する構成単位と、式（Ｘ）で表される構成単位とを含む高分子化合物（高分子化合物Ｘ）を含有する層Ｂ、又は、
式（１）で表される金属錯体から該金属錯体を構成する炭素原子又はヘテロ原子に直接結合する水素原子の一部又は全部を取り除いてなる基を有する構成単位と、式（Ｘ）で表される構成単位と、架橋基を有する架橋構成単位とを含む架橋高分子化合物（架橋高分子化合物Ｙ）の架橋体を含有する層Ｃである。
【０２２７】
架橋材料と高分子化合物Ｘと架橋高分子化合物Ｙとは、各々、異なることが好ましい。
【０２２８】
本発明の発光素子の外部量子効率がより優れるので、第２の有機層は、好ましくは、層Ａ又は層Ｃであり、より好ましくは、層Ｃである。
【０２２９】
本発明の発光素子の製造が容易になるので、第２の有機層は、好ましくは、層Ａ又は層Ｃであり、より好ましくは層Ｃである。
【０２３０】
・第２の組成物
・架橋材料
第２の組成物において、架橋材料の架橋体は、１種単独で含有されていても、２種以上含有されていてもよい。
【０２３１】
架橋材料の架橋体は、架橋材料を後述する方法及び条件等により架橋した状態にすることで得られる。
【０２３２】
架橋材料は、低分子化合物であっても高分子化合物であってもよいが、本発明の発光素子の外部量子効率がより優れるので、架橋基Ａ群から選ばれる少なくとも１種の架橋基を有する低分子化合物（以下、「第２の有機層の低分子化合物」ともいう。）、又は、架橋基Ａ群から選ばれる少なくとも１種の架橋基を有する架橋構成単位を含む高分子化合物（以下、「第２の有機層の高分子化合物」ともいう。）であることが好ましく、架橋基Ａ群から選ばれる少なくとも１種の架橋基を有する架橋構成単位を含む高分子化合物であることがより好ましい。
【０２３３】
架橋基Ａ群から選ばれる架橋基としては、本発明の発光素子の外部量子効率がより優れるので、好ましくは、式（ＸＬ−１）〜式（ＸＬ−４）、式（ＸＬ−７）〜式（ＸＬ−１０）又は式（ＸＬ−１４）〜式（ＸＬ−１７）で表される架橋基であり、より好ましくは、式（ＸＬ−１）、式（ＸＬ−３）、式（ＸＬ−９）、式（ＸＬ−１０）、式（ＸＬ−１６）又は式（ＸＬ−１７）で表される架橋基であり、更に好ましくは、式（ＸＬ−１）、式（ＸＬ−１６）又は式（ＸＬ−１７）で表される架橋基であり、特に好ましくは、式（ＸＬ−１）又は式（ＸＬ−１７）で表される架橋基であり、とりわけ好ましくは、式（ＸＬ−１７）で表される架橋基である。
【０２３４】
・第２の有機層の高分子化合物
第２の有機層の高分子化合物に含まれる、架橋基Ａ群から選ばれる少なくとも一種の架橋基を有する構成単位は、式(2)で表される構成単位又は式(2')で表される構成単位であることが好ましいが、下記式で表される構成単位であってもよい。
【０２３５】
【化８２】
2017221822.tif 000085
【０２３６】
第２の有機層の高分子化合物が、架橋基Ａ群から選ばれる少なくとも一種の架橋基を有する構成単位を２種以上含む場合、架橋基Ａ群から選ばれる少なくとも一種の架橋基を有する構成単位の少なくとも２種は、架橋基が互いに異なることが好ましい。互いに異なる架橋基の組み合わせとしては、式（ＸＬ−１）、式（ＸＬ−２）、式（ＸＬ−５）〜式（ＸＬ−８）又は式（ＸＬ−１４）〜式（ＸＬ−１６）で表される架橋基と、式（ＸＬ−３）、式（ＸＬ−４）、式（ＸＬ−１３）又は式（ＸＬ−１７）で表される架橋基との組み合わせが好ましく、式（ＸＬ−１）又は式（ＸＬ−１６）で表される架橋基と、式（ＸＬ−１７）で表される架橋基との組み合わせがより好ましく、式（ＸＬ−１）で表される架橋基と、式（ＸＬ−１７）で表される架橋基との組み合わせが更に好ましい。
【０２３７】
・式(2)で表される構成単位
ｎＡは、本発明の発光素子の外部量子効率がより優れるので、好ましくは０〜３の整数であり、より好ましくは０〜２の整数であり、更に好ましくは１又は２である。
【０２３８】
ｎは、本発明の発光素子の外部量子効率がより優れるので、好ましくは２である。
【０２３９】
Ａｒ3は、本発明の発光素子の外部量子効率がより優れるので、好ましくは置換基を有していてもよい芳香族炭化水素基である。
【０２４０】
Ａｒ3で表される芳香族炭化水素基の炭素原子数は、置換基の炭素原子数を含めないで、通常６〜６０であり、好ましくは６〜３０であり、より好ましくは６〜１８である。
Ａｒ3で表される芳香族炭化水素基のｎ個の置換基を除いたアリーレン基部分としては、好ましくは、式(A-1)〜式(A-20)で表される基であり、より好ましくは、式(A-1)、式(A-2)、式(A-6)〜式(A-10)、式(A-19)又は式(A-20)で表される基であり、さらに好ましくは、式(A-1)、式(A-2)、式(A-7)、式(A-9)又は式(A-19)で表される基であり、これらの基は置換基を有していてもよい。
【０２４１】
Ａｒ3で表される複素環基の炭素原子数は、置換基の炭素原子数を含めないで、通常２〜６０であり、好ましくは３〜３０であり、より好ましくは４〜１８である。
Ａｒ3で表される複素環基のｎ個の置換基を除いた２価の複素環基部分としては、好ましくは、式(AA-1)〜式(AA-34)で表される基である。
【０２４２】
Ａｒ3で表される芳香族炭化水素基及び複素環基は置換基を有していてもよく、置換基としては、アルキル基、シクロアルキル基、アルコキシ基、シクロアルコキシ基、アリール基、アリールオキシ基、ハロゲン原子、１価の複素環基及びシアノ基が好ましい。
【０２４３】
ＬAで表されるアルキレン基は、置換基の炭素原子数を含めないで、通常１〜２０であり、好ましくは１〜１５であり、より好ましくは１〜１０である。ＬAで表されるシクロアルキレン基は、置換基の炭素原子数を含めないで、通常３〜２０である。
アルキレン基及びシクロアルキレン基は、置換基を有していてもよく、例えば、メチレン基、エチレン基、プロピレン基、ブチレン基、ヘキシレン基、シクロヘキシレン基、オクチレン基が挙げられる。
【０２４４】
ＬAで表されるアルキレン基及びシクロアルキレン基は、置換基を有していてもよい。アルキレン基及びシクロアルキレン基が有していてもよい置換基としては、アルキル基、シクロアルキル基、アルコキシ基、シクロアルコキシ基、ハロゲン原子又はシアノ基が好ましく、これらの基は更に置換基を有していてもよい。
【０２４５】
ＬAで表されるアリーレン基は、置換基を有していてもよい。アリーレン基としては、フェニレン基又はフルオレンジイル基が好ましく、ｍ−フェニレン基、ｐ−フェニレン基、フルオレン−２，７−ジイル基、フルオレン−９，９−ジイル基がより好ましい。アリーレン基が有してもよい置換基としては、アルキル基、シクロアルキル基、アルコキシ基、シクロアルコキシ基、アリール基、アリールオキシ基、１価の複素環基、ハロゲン原子、シアノ基又は架橋基Ａ群から選ばれる架橋基が好ましく、これらの基は更に置換基を有していてもよい。
【０２４６】
ＬAで表される２価の複素環基としては、好ましくは式（ＡＡ−１）〜式（ＡＡ−３４）で表される基である。
【０２４７】
ＬAは、第２の有機層の高分子化合物の製造が容易になるため、好ましくは、アリーレン基又はアルキレン基であり、より好ましくは、フェニレン基、フルオレンジイル基又はアルキレン基であり、これらの基は置換基を有していてもよい。
【０２４８】
Ｘで表される架橋基としては、本発明の発光素子の外部量子効率がより優れるので、好ましくは、式（ＸＬ−１）〜式（ＸＬ−４）、式（ＸＬ−７）〜式（ＸＬ−１０）又は式（ＸＬ−１４）〜式（ＸＬ−１７）で表される架橋基であり、より好ましくは、式（ＸＬ−１）、式（ＸＬ−３）、式（ＸＬ−９）、式（ＸＬ−１０）、式（ＸＬ−１６）又は式（ＸＬ−１７）で表される架橋基であり、更に好ましくは、式（ＸＬ−１）、式（ＸＬ−１６）又は式（ＸＬ−１７）で表される架橋基であり、特に好ましくは、式（ＸＬ−１）又は式（ＸＬ−１７）で表される架橋基であり、とりわけ好ましくは、式（ＸＬ−１７）で表される架橋基である。
【０２４９】
式(2)で表される構成単位は、第２の有機層の高分子化合物の安定性及び架橋性が優れるので、第２の有機層の高分子化合物に含まれる構成単位の合計量に対して、好ましくは0.5〜90モル％であり、より好ましくは3〜75モル％であり、更に好ましくは5〜60モル％である。
【０２５０】
式(2)で表される構成単位は、第２の有機層の高分子化合物中に、１種のみ含まれていてもよく、２種以上含まれていてもよい。
【０２５１】
第２の有機層の高分子化合物が、式（２）で表される構成単位を２種以上含む場合、式（２）で表される構成単位の少なくとも２種は、Ｘで表される架橋基が互いに異なることが好ましい。互いに異なるＸで表される架橋基の組み合わせの好ましい範囲は、前述の互いに異なる架橋基の組み合わせの好ましい範囲と同じである。
【０２５２】
・式(2')で表される構成単位
ｍＡは、本発明の発光素子の外部量子効率がより優れるので、好ましくは０〜３の整数であり、より好ましくは０〜２の整数であり、更に好ましくは０又は１であり、特に好ましくは０である。
【０２５３】
ｍは、本発明の発光素子の外部量子効率がより優れるので、好ましくは１又は２であり、より好ましくは２である。
【０２５４】
ｃは、第２の有機層の高分子化合物の製造が容易になり、且つ、本発明の発光素子の外部量子効率がより優れるので、好ましくは０である。
【０２５５】
Ａｒ5は、本発明の発光素子の外部量子効率がより優れるので、好ましくは置換基を有していてもよい芳香族炭化水素基である。
【０２５６】
Ａｒ5で表される芳香族炭化水素基のｍ個の置換基を除いたアリーレン基部分の定義や例は、式（Ｘ）におけるＡｒX2で表されるアリーレン基の定義や例と同じである。
【０２５７】
Ａｒ5で表される複素環基のｍ個の置換基を除いた２価の複素環基部分の定義や例は、式（Ｘ）におけるＡｒX2で表される２価の複素環基部分の定義や例と同じである。
【０２５８】
Ａｒ5で表される少なくとも１種の芳香族炭化水素環と少なくとも１種の複素環が直接結合した基のｍ個の置換基を除いた２価の基の定義や例は、式（Ｘ）におけるＡｒX2で表される少なくとも１種のアリーレン基と少なくとも１種の２価の複素環基とが直接結合した２価の基の定義や例と同じである。
【０２５９】
Ａｒ4及びＡｒ6は、本発明の発光素子の外部量子効率がより優れるので、好ましくは置換基を有していてもよいアリーレン基である。
【０２６０】
Ａｒ4及びＡｒ6で表されるアリーレン基の定義や例は、式（Ｘ）におけるＡｒX1及びＡｒX3で表されるアリーレン基の定義や例と同じである。
【０２６１】
Ａｒ4及びＡｒ6で表される２価の複素環基の定義や例は、式（Ｘ）におけるＡｒX1及びＡｒX3で表される２価の複素環基の定義や例と同じである。
【０２６２】
Ａｒ4、Ａｒ5及びＡｒ6で表される基は置換基を有していてもよく、置換基としては、アルキル基、シクロアルキル基、アルコキシ基、シクロアルコキシ基、アリール基、アリールオキシ基、ハロゲン原子、１価の複素環基及びシアノ基が好ましい。
【０２６３】
ＫAで表されるアルキレン基、シクロアルキレン基、アリーレン基、２価の複素環基の定義や例は、それぞれ、ＬAで表されるアルキレン基、シクロアルキレン基、アリーレン基、２価の複素環基の定義や例と同じである。
【０２６４】
ＫAは、第２の有機層の高分子化合物の製造が容易になるので、フェニレン基又はメチレン基であることが好ましい。
【０２６５】
Ｘ’で表される架橋基の定義や例は、前述のＸで表される架橋基の定義や例と同じである。
【０２６６】
式(2')で表される構成単位は、第２の有機層の高分子化合物の安定性が優れ、且つ、第２の有機層の高分子化合物の架橋性が優れるので、第２の有機層の高分子化合物に含まれる構成単位の合計量に対して、好ましくは0.5〜50モル％であり、より好ましくは3〜30モル％であり、更に好ましくは5〜20モル％である。
【０２６７】
式(2')で表される構成単位は、第２の有機層の高分子化合物中に、１種のみ含まれていてもよく、２種以上含まれていてもよい。
【０２６８】
第２の有機層の高分子化合物が、式（２’）で表される構成単位を２種以上含む場合、式（２’）で表される構成単位の少なくとも２種は、Ｘ’で表される架橋基が互いに異なることが好ましい。互いに異なるＸ’で表される架橋基の組み合わせの好ましい範囲は、前述の互いに異なる架橋基の組み合わせの好ましい範囲と同じである。
【０２６９】
式(2)で表される構成単位としては、例えば、式(2-1)〜式(2-30)で表される構成単位が挙げられる。式(2')で表される構成単位としては、例えば、式(2'-1)〜式(2'-9)で表される構成単位が挙げられる。これらの中でも、第２の有機層の高分子化合物の架橋性が優れるので、好ましくは式(2-1)〜式(2-30)で表される構成単位であり、より好ましくは式(2-1)〜式(2-15)、式(2-19)、式(2-20)、式(2-23)、式(2-25)又は式(2-30)で表される構成単位であり、更に好ましくは式(2-1)〜式(2-9) 、式(2-20)、式(2-22)又は式(2-30)で表される構成単位である。
【０２７０】
【化８３】
2017221822.tif 000086
【０２７１】
【化８４】
2017221822.tif 000087
【０２７２】
【化８５】
2017221822.tif 000088
【０２７３】
・その他の構成単位
第２の有機層の高分子化合物は、正孔輸送性が優れるので、更に、式(Ｘ)で表される構成単位を含むことが好ましい。また、第２の有機層の高分子化合物は、本発明の発光素子の外部量子効率がより優れるので、更に、式(Ｙ)で表される構成単位を含むことが好ましい。
【０２７４】
第２の有機層の高分子化合物は、正孔輸送性が優れ、且つ、本発明の発光素子の外部量子効率がより優れるので、更に、式(Ｘ)で表される構成単位及び式(Ｙ)で表される構成単位を含むことが好ましい。
【０２７５】
第２の有機層の高分子化合物が含んでいてもよい式（Ｘ）で表される構成単位及び式（Ｙ）で表される構成単位の定義、例及び好ましい範囲は、それぞれ、前述の高分子ホストが含んでいてもよい式（Ｘ）で表される構成単位及び（Ｙ）で表される構成単位の定義、例及び好ましい範囲と同じである。
【０２７６】
第２の有機層の高分子化合物において、式(Ｘ)で表される構成単位及び式(Ｙ)で表される構成単位は、それぞれ、１種のみ含まれていても、２種以上含まれていてもよい。
【０２７７】
式(Ｘ)で表される構成単位は、正孔輸送性が優れるので、第２の有機層の高分子化合物に含まれる構成単位の合計量に対して、好ましくは0.1〜90モル％であり、より好ましくは１〜70モル％であり、更に好ましくは10〜50モル％である。
【０２７８】
式(Ｙ)で表される構成単位であって、ＡｒY1がアリーレン基である構成単位は、本発明の発光素子の外部量子効率がより優れるので、第２の有機層の高分子化合物に含まれる構成単位の合計量に対して、好ましくは0.5〜80モル％であり、より好ましくは30〜60モル％である。
【０２７９】
式(Ｙ)で表される構成単位であって、ＡｒY1が２価の複素環基、又は、少なくとも１種のアリーレン基と少なくとも１種の２価の複素環基とが直接結合した２価の基である構成単位は、第２の有機層の高分子化合物の電荷輸送性が優れるので、第２の有機層の高分子化合物に含まれる構成単位の合計量に対して、好ましくは0.5〜40モル％であり、より好ましくは３〜30モル％である。
【０２８０】
第２の有機層の高分子化合物としては、例えば、表２に示す高分子化合物P-7〜P-14が挙げられる。ここで、「その他」の構成単位とは、式(2)、式(2')、式(X)及び式(Y)で表される構成単位以外の構成単位を意味する。
【０２８１】
【表２】
2017221822.tif 000089
［表中、ｐ’、ｑ’、ｒ’、ｓ’及びｔ’は、各構成単位のモル比率を表す。ｐ’＋ｑ’＋ｒ’＋ｓ’＋ｔ’＝100であり、且つ、70≦ｐ’＋ｑ’＋ｒ’＋ｓ’≦100である。］
【０２８２】
第２の有機層の高分子化合物は、ブロック共重合体、ランダム共重合体、交互共重合体、グラフト共重合体のいずれであってもよいし、その他の態様であってもよいが、複数種の原料モノマーを共重合してなる共重合体であることが好ましい。
【０２８３】
第２の有機層の高分子化合物のポリスチレン換算の数平均分子量は、好ましくは5×103〜１×106であり、より好ましくは1×104〜5×105であり、より好ましくは1.5×104〜1×105である。
【０２８４】
・第２の有機層の高分子化合物の製造方法
第２の有機層の高分子化合物は、前述の高分子ホストの製造方法と同様の方法で製造することができる。
【０２８５】
・第２の有機層の低分子化合物
第２の有機層の低分子化合物は、式（３）で表される低分子化合物が好ましい。
【０２８６】
【化８６】
2017221822.tif 000090
［式中、
ｍB1、ｍB2及びｍB3は、それぞれ独立に、０以上の整数を表す。複数存在するｍB1は、同一でも異なっていてもよい。ｍB3が複数存在する場合、それらは同一でも異なっていてもよい。
Ａｒ7は、芳香族炭化水素基、複素環基、又は、少なくとも１種の芳香族炭化水素環と少なくとも１種の複素環とが直接結合した基を表し、これらの基は置換基を有していてもよい。Ａｒ7が複数存在する場合、それらは同一でも異なっていてもよい。
ＬB1は、アルキレン基、シクロアルキレン基、アリーレン基、２価の複素環基、−Ｎ(Ｒ’’’)−で表される基、酸素原子又は硫黄原子を表し、これらの基は置換基を有していてもよい。Ｒ’’’は、水素原子、アルキル基、シクロアルキル基、アリール基又は１価の複素環基を表し、これらの基は置換基を有していてもよい。ＬB1が複数存在する場合、それらは同一でも異なっていてもよい。
Ｘ’’は、架橋基、水素原子、アルキル基、シクロアルキル基、アリール基又は１価の複素環基を表し、これらの基は置換基を有していてもよい。複数存在するＸ’’は、同一でも異なっていてもよい。但し、複数存在するＸ’’のうち、少なくとも１つは、架橋基である。］
【０２８７】
ｍB1は、通常、０〜１０の整数であり、架橋材料の合成が容易になるため、好ましくは０〜５の整数であり、より好ましくは０〜２の整数であり、更に好ましくは０又は１であり、特に好ましくは０である。
【０２８８】
ｍB2は、通常、０〜１０の整数であり、架橋材料の合成が容易となり、且つ、本発明の発光素子の外部量子効率がより優れるので、好ましくは０〜５の整数であり、より好ましくは０〜３の整数であり、更に好ましくは１又は２であり、特に好ましくは１である。
【０２８９】
ｍB3は、通常、０〜５の整数であり、架橋材料の合成が容易になるため、好ましくは０〜４の整数であり、より好ましくは０〜２の整数であり、更に好ましくは０である。
【０２９０】
Ａｒ7で表される芳香族炭化水素基のｍB3個の置換基を除いたアリーレン基部分の定義や例は、前述の式（Ｘ）におけるＡｒX2で表されるアリーレン基の定義や例と同じである。
【０２９１】
Ａｒ7で表される複素環基のｍB3個の置換基を除いた２価の複素環基部分の定義や例は、前述の式（Ｘ）におけるＡｒX2で表される２価の複素環基部分の定義や例と同じである。
【０２９２】
Ａｒ7で表される少なくとも１種の芳香族炭化水素環と少なくとも１種の複素環が直接結合した基のｍB3個の置換基を除いた２価の基の定義や例は、前述の式（Ｘ）におけるＡｒX2で表される少なくとも１種のアリーレン基と少なくとも１種の２価の複素環基とが直接結合した２価の基の定義や例と同じである。
【０２９３】
Ａｒ7で表される基が有してもよい置換基の定義や例は、前述の式（Ｘ）におけるＡｒX2で表される基が有してもよい置換基の定義や例と同じである。
【０２９４】
Ａｒ7は、本発明の発光素子の外部量子効率がより優れるので、好ましくは芳香族炭化水素基であり、この芳香族炭化水素基は置換基を有していてもよい。
【０２９５】
ＬB1で表されるアルキレン基、シクロアルキレン基、アリーレン基、２価の複素環基の定義や例は、それぞれ、前述のＬAで表されるアルキレン基、シクロアルキレン基、アリーレン基、２価の複素環基の定義や例と同じである。
【０２９６】
ＬB1は、架橋材料の合成が容易になるため、好ましくは、アルキレン基、アリーレン基又は酸素原子であり、より好ましくはアルキレン基又はアリーレン基であり、更に好ましくはフェニレン基、フルオレンジイル基又はアルキレン基であり、特に好ましくはフェニレン基又はアルキレン基であり、これらの基は置換基を有していてもよい。
【０２９７】
Ｘ’’は、好ましくは、式（ＸＬ−１）〜式（ＸＬ−１７）のいずれかで表される架橋基、アリール基又は１価の複素環基であり、より好ましくは、式（ＸＬ−１）、式（ＸＬ−３）、式（ＸＬ−７）〜式（ＸＬ−１０）、式（ＸＬ−１６）又は式（ＸＬ−１７）で表される架橋基、或いは、アリール基であり、更に好ましくは、式（ＸＬ−１）、式（ＸＬ−１６）若しくは式（ＸＬ−１７）で表される架橋基、フェニル基、ナフチル基又はフルオレニル基であり、特に好ましくは、式（ＸＬ−１６）若しくは式（ＸＬ−１７）で表される架橋基、フェニル基又はナフチル基であり、とりわけ好ましくは、式（ＸＬ−１６）で表される架橋基、又は、ナフチル基であり、これらの基は置換基を有していてもよい。
【０２９８】
架橋材料としては、例えば、式（３−１）〜式（３−１６）で表される低分子化合物が挙げられ、好ましくは式（３−１）〜式（３−１０）で表される低分子化合物であり、より好ましくは式（３−５）〜式（３−９）で表される低分子化合物である。
【０２９９】
【化８７】
2017221822.tif 000091
【０３００】
【化８８】
2017221822.tif 000092
【０３０１】
【化８９】
2017221822.tif 000093
【０３０２】
【化９０】
2017221822.tif 000094
【０３０３】
【化９１】
2017221822.tif 000095
【０３０４】
第２の有機層の低分子化合物は、例えば、Ａｌｄｒｉｃｈ、Ｌｕｍｉｎｅｓｃｅｎｃｅ  Ｔｅｃｈｎｏｌｏｇｙ Ｃｏｒｐ．、Ａｍｅｒｉｃａｎ  Ｄｙｅ  Ｓｏｕｒｃｅから入手可能である。その他には、例えば、国際公開第１９９７／０３３１９３号、国際公開第２００５／０３５２２１号、国際公開第２００５／０４９５４８号に記載されている方法に従って合成することができる。
【０３０５】
・式（１）で表される金属錯体
第２の組成物において、式（１）で表される金属錯体は、１種単独で含有されていても、２種以上含有されていてもよい。
【０３０６】
式（１）で表される金属錯体は、通常、室温で燐光発光性を示す化合物であり、好ましくは、室温で三重項励起状態からの発光を示す化合物である。
【０３０７】
式（１）で表される金属錯体は、中心金属であるＭと、添え字ｎ1でその数を規定されている配位子と、添え字ｎ2でその数を規定されている配位子とから構成されている。
【０３０８】
Ｍは、本発明の発光素子の外部量子効率が優れるので、イリジウム原子又は白金原子であることが好ましく、イリジウム原子であることがより好ましい。
Ｍがルテニウム原子、ロジウム原子又はイリジウム原子の場合、ｎ1は２又は３であることが好ましく、３であることがより好ましい。
【０３０９】
Ｍがパラジウム原子又は白金原子の場合、ｎ1は２であることが好ましい。
【０３１０】
Ｅ1及びＥ2は、炭素原子であることが好ましい。
【０３１１】
環Ｌ1は、５員又は６員の芳香族複素環であることが好ましく、２つ以上４つ以下の窒素原子を構成原子として有する５員の芳香族複素環又は１つ以上４つ以下の窒素原子を構成原子として有する６員の芳香族複素環であることがより好ましく、２つ以上３つ以下の窒素原子を構成原子として有する５員の芳香族複素環又は１つ以上２つ以下の窒素原子を構成原子として有する６員の芳香族複素環であることが更に好ましく、これらの環は置換基を有していてもよい。但し、環Ｌ1が６員の芳香族複素環である場合、Ｅ1は炭素原子であることが好ましい。
【０３１２】
環Ｌ1としては、例えば、ジアゾール環、トリアゾール環、ピリジン環、ジアザベンゼン環、トリアジン環、キノリン環及びイソキノリン環が挙げられ、ジアゾール環、トリアゾール環、ピリジン環、ピリミジン環、キノリン環又はイソキノリン環が好ましく、ジアゾール環、トリアゾール環、ピリジン環、キノリン環又はイソキノリン環がより好ましくピリジン環、キノリン環又はイソキノリン環が更に好ましく、ピリジン環が特に好ましく、これらの環は置換基を有していてもよい。
【０３１３】
環Ｌ2は、５員若しくは６員の芳香族炭化水素環、又は、５員若しくは６員の芳香族複素環であることが好ましく、６員の芳香族炭化水素環又は６員の芳香族複素環であることがより好ましく、６員の芳香族炭化水素環であることが更に好ましく、これらの環は置換基を有していてもよい。環Ｒ2が６員の芳香族複素環である場合、Ｅ2は炭素原子であることが好ましい。
【０３１４】
環Ｌ2としては、例えば、ベンゼン環、ナフタレン環、フルオレン環、フェナントレン環、インデン環、ピリジン環、ジアザベンゼン環及びトリアジン環が挙げられ、ベンゼン環、ナフタレン環、フルオレン環、ピリジン環又はピリミジン環が好ましく、ベンゼン環、ピリジン環又はピリミジン環がより好ましく、ベンゼン環が更に好ましく、これらの環は置換基を有していてもよい。
【０３１５】
環Ｌ1及び環Ｌ2が有していてもよい置換基としては、アルキル基、シクロアルキル基、アルコキシ基、シクロアルコキシ基、アリール基、アリールオキシ基、１価の複素環基、置換アミノ基又はハロゲン原子が好ましく、アルキル基、シクロアルキル基、アルコキシ基、シクロアルコキシ基、アリール基、１価の複素環基又はフッ素原子がより好ましく、アルキル基、シクロアルキル基、アリール基又は１価の複素環基が更に好ましく、アルキル基、アリール基又は１価の複素環基が特に好ましく、１価の複素環基がとりわけ好ましく、これらの基は更に置換基を有していてもよい。
【０３１６】
環Ｌ1及び環Ｌ2が有していてもよい置換基におけるアリール基としては、フェニル基、ナフチル基、アントラセニル基、フェナントレニル基、ジヒドロフェナントレニル基、フルオレニル基又はピレニル基が好ましく、フェニル基、ナフチル基又はフルオレニル基がより好ましく、フェニル基が更に好ましく、これらの基は更に置換基を有していてもよい。
【０３１７】
環Ｌ1及び環Ｌ2が有していてもよい置換基における１価の複素環基としては、ピリジル基、ピリミジニル基、トリアジニル基、キノリニル基、イソキノリニル基、ジベンゾフラニル基、ジベンゾチエニル基、カルバゾリル基、アザカルバゾリル基、ジアザカルバゾリル基、フェノキサジニル基又はフェノチアジニル基が好ましく、ピリジル基、ピリミジニル基、トリアジニル基、カルバゾリル基、アザカルバゾリル基又はジアザカルバゾリル基がより好ましく、ピリジル基、ピリミジニル基又はトリアジニル基が更に好ましく、トリアジニル基が特に好ましく、これらの基は更に置換基を有していてもよい。
【０３１８】
環Ｌ1及び環Ｌ2が有していてもよい置換基における置換アミノ基において、アミノ基が有する置換基としては、アリール基又は１価の複素環基が好ましく、アリール基がより好ましく、これらの基は更に置換基を有していてもよい。アミノ基が有する置換基におけるアリール基の例及び好ましい範囲は、環Ｌ1及び環Ｌ2が有していてもよい置換基におけるアリール基の例及び好ましい範囲と同じである。アミノ基が有する置換基における１価の複素環基の例及び好ましい範囲は、環Ｌ1及び環Ｌ2が有していてもよい置換基における１価の複素環基の例及び好ましい範囲と同じである。
【０３１９】
環Ｌ1及び環Ｌ2が有していてもよい置換基が更に有していてもよい置換基としては、アルキル基、シクロアルキル基、アルコキシ基、シクロアルコキシ基、アリール基、アリールオキシ基、１価の複素環基、置換アミノ基又はハロゲン原子が好ましく、アルキル基、シクロアルキル基、アルコキシ基、シクロアルコキシ基、アリール基、１価の複素環基又はフッ素原子がより好ましく、アルキル基、シクロアルキル基、アリール基又は１価の複素環基が更に好ましく、アルキル基、シクロアルキル基又はアリール基が特に好ましく、これらの基は更に置換基を有していてもよい。
【０３２０】
環Ｌ1及び環Ｌ2が有していてもよい置換基におけるアリール基、１価の複素環基又は置換アミノ基は、本発明の発光素子の外部量子効率がより優れるので、好ましくは、式(D-A)又は(D-B)で表される基であり、より好ましくは式(D-A)で表される基である。
【０３２１】
【化９２】
2017221822.tif 000096
［式中、
ｍDA1、ｍDA2及びｍDA3は、それぞれ独立に、０以上の整数を表す。
ＧDAは、窒素原子、芳香族炭化水素基又は複素環基を表し、これらの基は置換基を有していてもよい。
ＡｒDA1、ＡｒDA2及びＡｒDA3は、それぞれ独立に、アリーレン基又は２価の複素環基を表し、これらの基は置換基を有していてもよい。ＡｒDA1、ＡｒDA2及びＡｒDA3が複数ある場合、それらはそれぞれ同一でも異なっていてもよい。
ＴDAは、アリール基又は１価の複素環基を表し、これらの基は置換基を有していてもよい。複数あるＴDAは、同一でも異なっていてもよい。］
【０３２２】
【化９３】
2017221822.tif 000097
［式中、
ｍDA1、ｍDA2、ｍDA3、ｍDA4、ｍDA5、ｍDA6及びｍDA7は、それぞれ独立に、０以上の整数を表す。
ＧDAは、窒素原子、芳香族炭化水素基又は複素環基を表し、これらの基は置換基を有していてもよい。複数あるＧDAは、同一でも異なっていてもよい。
ＡｒDA1、ＡｒDA2、ＡｒDA3、ＡｒDA4、ＡｒDA5、ＡｒDA6及びＡｒDA7は、それぞれ独立に、アリーレン基又は２価の複素環基を表し、これらの基は置換基を有していてもよい。ＡｒDA1、ＡｒDA2、ＡｒDA3、ＡｒDA4、ＡｒDA5、ＡｒDA6及びＡｒDA7が複数ある場合、それらはそれぞれ同一でも異なっていてもよい。
ＴDAは、アリール基又は１価の複素環基を表し、これらの基は置換基を有していてもよい。複数あるＴDAは、同一でも異なっていてもよい。］
【０３２３】
ｍDA1、ｍDA2、ｍDA3、ｍDA4、ｍDA5、ｍDA6及びｍDA7は、通常10以下の整数であり、好ましくは５以下の整数であり、より好ましくは０又は１である。ｍDA1、ｍDA2、ｍDA3、ｍDA4、ｍDA5、ｍDA6及びｍDA7は、同一の整数であることが好ましい。
【０３２４】
ＧDAは、好ましくは式(GDA-11)〜(GDA-15)で表される基であり、より好ましくは式(GDA-11)〜式(GDA-14)で表される基であり、更に好ましくは式(GDA-11)又は式(GDA-14)で表される基であり、特に好ましくは式(GDA-14)で表される基である。
【０３２５】
【化９４】
2017221822.tif 000098
［式中、
＊は、式(D-A)におけるＡｒDA1、式(D-B)におけるＡｒDA1、式(D-B)におけるＡｒDA2、又は、式(D-B)におけるＡｒDA3との結合を表す。
＊＊は、式(D-A)におけるＡｒDA2、式(D-B)におけるＡｒDA2、式(D-B)におけるＡｒDA4、又は、式(D-B)におけるＡｒDA6との結合を表す。
＊＊＊は、式(D-A)におけるＡｒDA3、式(D-B)におけるＡｒDA3、式(D-B)におけるＡｒDA5、又は、式(D-B)におけるＡｒDA7との結合を表す。
ＲDAは、水素原子、アルキル基、シクロアルキル基、アルコキシ基、シクロアルコキシ基、アリール基又は１価の複素環基を表し、これらの基は更に置換基を有していてもよい。ＲDAが複数ある場合、それらは同一でも異なっていてもよい。］
【０３２６】
ＲDAは、好ましくは水素原子、アルキル基、シクロアルキル基、アルコキシ基又はシクロアルコキシ基であり、より好ましくは水素原子、アルキル基又はシクロアルキル基であり、これらの基は置換基を有していてもよい。
【０３２７】
ＡｒDA1、ＡｒDA2、ＡｒDA3、ＡｒDA4、ＡｒDA5、ＡｒDA6及びＡｒDA7は、好ましくは式(ArDA-1)〜(ArDA-3)で表される基である。
【０３２８】
【化９５】
2017221822.tif 000099
［式中、
ＲDAは前記と同じ意味を表す。
ＲDBは、水素原子、アルキル基、シクロアルキル基、アリール基又は１価の複素環基を表し、これらの基は置換基を有していてもよい。ＲDBが複数ある場合、それらは同一でも異なっていてもよい。］
【０３２９】
ＲDBは、好ましくはアルキル基、シクロアルキル基、アリール基又は１価の複素環基であり、より好ましくはアリール基又は１価の複素環基であり、更に好ましくはアリール基である。
【０３３０】
ＴDAは、好ましくは式(TDA-1)〜(TDA-3)で表される基であり、より好ましくは式(TDA-1)で表される基である。
【０３３１】
【化９６】
2017221822.tif 000100
［式中、ＲDA及びＲDBは前記と同じ意味を表す。］
【０３３２】
式(D-A)で表される基は、好ましくは式(D-A1)〜(D-A3)で表される基であり、より好ましくは式(D-A1)又は(D-A3)で表される基であり、更に好ましくは式(D-A3)で表される基である。
【０３３３】
【化９７】
2017221822.tif 000101
［式中、
Ｒp1、Ｒp2及びＲp3は、それぞれ独立に、アルキル基、シクロアルキル基、アルコキシ基、シクロアルコキシ基又はハロゲン原子を表す。Ｒp1及びＲp2が複数ある場合、それらはそれぞれ同一であっても異なっていてもよい。
ｎｐ１は、０〜５の整数を表し、ｎｐ２は０〜３の整数を表し、ｎｐ３は０又は１を表す。複数あるｎｐ１は、同一でも異なっていてもよい。］
【０３３４】
式(D-B)で表される基は、好ましくは式(D-B1)〜(D-B3)で表される基であり、より好ましくは式(D-B3)で表される基である。
【０３３５】
【化９８】
2017221822.tif 000102
［式中、
Ｒp1、Ｒp2及びＲp3は、それぞれ独立に、アルキル基、シクロアルキル基、アルコキシ基、シクロアルコキシ基又はハロゲン原子を表す。Ｒp1及びＲp2が複数ある場合、それらはそれぞれ同一でも異なっていてもよい。
ｎｐ１は０〜５の整数を表し、ｎｐ２は０〜３の整数を表し、ｎｐ３は０又は１を表す。ｎｐ１及びｎｐ２が複数ある場合、それらはそれぞれ同一でも異なっていてもよい。］
【０３３６】
ｎｐ１は、好ましくは０〜３の整数であり、より好ましくは１〜３の整数であり、更に好ましくは１である。ｎｐ２は、好ましくは０又は１であり、より好ましくは０である。ｎｐ３は好ましくは０である。
【０３３７】
Ｒp1、Ｒp2及びＲp3は、好ましくはアルキル基又はシクロアルキル基である。
【０３３８】
・アニオン性の２座配位子
Ａ1−Ｇ1−Ａ2で表されるアニオン性の２座配位子としては、例えば、下記式で表される配位子が挙げられる。
【０３３９】
【化９９】
2017221822.tif 000103
【０３４０】
【化１００】
2017221822.tif 000104
［式中、＊は、Ｍと結合する部位を表す。］
【０３４１】
式（１）で表される金属錯体は、本発明の発光素子の外部量子効率がより優れるため、式（１−Ａ）で表される金属錯体又は式（１−Ｂ）で表される金属錯体であることが好ましく、式（１−Ｂ）で表される金属錯体であることがより好ましい。
【０３４２】
・式（１−Ａ）で表される金属錯体
環Ｌ1Aがジアゾール環である場合、Ｅ11Aが窒素原子であるイミダゾール環、又は、Ｅ12Aが窒素原子であるイミダゾール環が好ましく、Ｅ11Aが窒素原子であるイミダゾール環がより好ましい。
【０３４３】
環Ｌ1Aがトリアゾール環である場合、Ｅ11A及びＥ12Aが窒素原子であるトリアゾール環、又は、Ｅ11A及びＥ13Aが窒素原子であるトリアゾール環が好ましく、Ｅ11A及びＥ12Aが窒素原子であるトリアゾール環がより好ましい。
【０３４４】
Ｒ11A、Ｒ12A、Ｒ13A、Ｒ21A、Ｒ22A、Ｒ23A及びＲ24Aにおけるアリール基、１価の複素環基及び置換アミノ基の例及び好ましい範囲は、それぞれ、環Ｌ1及び環Ｌ2が有していてもよい置換基におけるアリール基、１価の複素環基及び置換アミノ基の例及び好ましい範囲と同じである。
【０３４５】
Ｒ11A、Ｒ12A、Ｒ13A、Ｒ21A、Ｒ22A、Ｒ23A及びＲ24Aが有していてもよい置換基の例及び好ましい範囲は、環Ｌ1及び環Ｌ2が有していてもよい置換基が更に有していてもよい置換基の例及び好ましい範囲と同じである。
【０３４６】
Ｅ11Aが窒素原子であり、且つ、Ｒ11Aが存在する場合、Ｒ11Aはアルキル基、シクロアルキル基、アリール基又は１価の複素環基であることが好ましく、アリール基又は１価の複素環基であることがより好ましく、アリール基であることが更に好ましく、これらの基は置換基を有していてもよい。
【０３４７】
Ｅ11Aが炭素原子である場合、Ｒ11Aは水素原子、アルキル基、シクロアルキル基、アリール基、１価の複素環基又は置換アミノ基であることが好ましく、水素原子、アルキル基、シクロアルキル基又はアリール基であることがより好ましく、水素原子、アルキル基又はシクロアルキル基であることが更に好ましく、水素原子であることが特に好ましく、これらの基は置換基を有していてもよい。
【０３４８】
Ｅ12Aが窒素原子であり、且つ、Ｒ12Aが存在する場合、Ｒ12Aはアルキル基、シクロアルキル基、アリール基又は１価の複素環基であることが好ましく、アリール基又は１価の複素環基であることがより好ましく、アリール基であることが更に好ましく、これらの基は置換基を有していてもよい。
【０３４９】
Ｅ12Aが炭素原子である場合、Ｒ12Aは水素原子、アルキル基、シクロアルキル基、アリール基、１価の複素環基又は置換アミノ基であることが好ましく、水素原子、アルキル基、シクロアルキル基又はアリール基であることがより好ましく、水素原子、アルキル基又はシクロアルキル基であることが更に好ましく、水素原子であることが特に好ましく、これらの基は置換基を有していてもよい。
【０３５０】
Ｅ13Aが窒素原子であり、且つ、Ｒ13Aが存在する場合、Ｒ13Aはアルキル基、シクロアルキル基、アリール基又は１価の複素環基であることが好ましく、アリール基又は１価の複素環基であることがより好ましく、アリール基であることが更に好ましく、これらの基は置換基を有していてもよい。
【０３５１】
Ｅ13Aが炭素原子である場合、Ｒ13Aは水素原子、アルキル基、シクロアルキル基、アリール基、１価の複素環基又は置換アミノ基であることが好ましく、水素原子、アルキル基、シクロアルキル基又はアリール基であることがより好ましく、水素原子、アルキル基又はシクロアルキル基であることが更に好ましく、水素原子であることが特に好ましく、これらの基は置換基を有していてもよい。
【０３５２】
環Ｌ2Aがピリジン環である場合、Ｅ21Aが窒素原子であるピリジン環、Ｅ22Aが窒素原子であるピリジン環、又は、Ｅ23Aが窒素原子であるピリジン環が好ましく、Ｅ22Aが窒素原子であるであるピリジン環がより好ましい。
環Ｌ2Aがピリミジン環である場合、Ｅ22A及びＥ24Aが窒素原子であるピリミジン環が好ましい。
環Ｌ2Aは、ベンゼン環であることが好ましい。
【０３５３】
Ｒ21A、Ｒ22A、Ｒ23A及びＲ24Aは、水素原子、アルキル基、シクロアルキル基、アルコキシ基、シクロアルコキシ基、アリール基、１価の複素環基、フッ素原子又は置換アミノ基が好ましく、水素原子、アルキル基、シクロアルキル基、アリール基、１価の複素環基又は置換アミノ基であることがより好ましく、水素原子、アルキル基、シクロアルキル基、式（Ｄ−Ａ）で表される基又は式（Ｄ−Ｂ）で表される基であることが更に好ましく、水素原子、アルキル基、式（Ｄ−Ａ）で表される基又は式（Ｄ−Ｂ）で表される基であることが特に好ましく、水素原子又は式（Ｄ−Ａ）で表される基であることがとりわけ好ましく、これらの基は置換基を有していてもよい。
【０３５４】
環Ｌ2Aがアリール基、１価の複素環基又は置換アミノ基を有する場合、Ｒ22A又はＲ23Aがアリール基、１価の複素環基又は置換アミノ基であることが好ましく、Ｒ22Aがアリール基、１価の複素環基又は置換アミノ基であることがより好ましい。
【０３５５】
環Ｌ2Aがアルキル基又はシクロアルキル基を有する場合、Ｒ22A又はＲ23Aがアルキル基又はシクロアルキル基であることが好ましく、Ｒ23Aがアルキル基又はシクロアルキル基であることがより好ましい。
【０３５６】
式（１−Ａ）で表される金属錯体は、本発明の発光素子の外部量子効率が更に優れるので、式（１−Ａ１）で表される金属錯体、式（１−Ａ２）で表される金属錯体、式（１−Ａ３）で表される金属錯体又は式（１−Ａ４）で表される金属錯体であることが好ましく、式（１−Ａ１）で表される金属錯体又は式（１−Ａ３）で表される金属錯体であることがより好ましく、式（１−Ａ１）で表される金属錯体であることが更に好ましい。
【０３５７】
【化１０１】
2017221822.tif 000105
［式中、
Ｍ、ｎ1、ｎ2、Ｒ11A、Ｒ12A、Ｒ13A、Ｒ21A、Ｒ22A、Ｒ23A、Ｒ24A及びＡ1−Ｇ1−Ａ2は、前記と同じ意味を表す。］
【０３５８】
・式（１−Ｂ）で表される金属錯体
環Ｌ1Bがピリミジン環である場合、Ｅ11Bが窒素原子であるピリミジン環が好ましい。
【０３５９】
環Ｌ2Bがピリジン環である場合、Ｅ21Bが窒素原子であるピリジン環、Ｅ22Bが窒素原子であるピリジン環、又は、Ｅ23Bが窒素原子であるピリジン環が好ましく、Ｅ22Bが窒素原子であるであるピリジン環がより好ましい。
環Ｌ2Bがピリミジン環である場合、Ｅ22B及びＥ24Bが窒素原子であるピリミジン環が好ましい。
環Ｌ2Bは、ベンゼン環であることが好ましい。
【０３６０】
Ｒ11B、Ｒ12B、Ｒ13B、Ｒ14B、Ｒ21B、Ｒ22B、Ｒ23B及びＲ24Bにおけるアリール基、１価の複素環基及び置換アミノ基の例及び好ましい範囲は、それぞれ、環Ｌ1及び環Ｌ2が有していてもよい置換基におけるアリール基、１価の複素環基及び置換アミノ基の例及び好ましい範囲と同じである。
【０３６１】
Ｒ11B、Ｒ12B、Ｒ13B、Ｒ14B、Ｒ21B、Ｒ22B、Ｒ23B及びＲ24Bが有していてもよい置換基の例及び好ましい範囲は、環Ｌ1及び環Ｌ2が有していてもよい置換基が更に有していてもよい置換基の例及び好ましい範囲と同じである。
【０３６２】
Ｒ11B、Ｒ12B、Ｒ13B、Ｒ14B、Ｒ21B、Ｒ22B、Ｒ23B及びＲ24Bは、水素原子、アルキル基、シクロアルキル基、アルコキシ基、シクロアルコキシ基、フッ素原子、アリール基、１価の複素環基又は置換アミノ基であることが好ましく、水素原子、アルキル基、シクロアルキル基、アリール基、１価の複素環基又は置換アミノ基であることがより好ましく、水素原子、アルキル基、シクロアルキル基、式（Ｄ−Ａ）で表される基又は式（Ｄ−Ｂ）で表される基であることが更に好ましく、水素原子、アルキル基、式（Ｄ−Ａ）で表される基又は式（Ｄ−Ｂ）で表される基であることが特に好ましく、水素原子又は式（Ｄ−Ａ）で表される基であることがとりわけ好ましく、これらの基は置換基を有していてもよい。
【０３６３】
環Ｌ1Bがアルキル基、シクロアルキル基、アリール基、１価の複素環基又は置換アミノ基を有する場合、Ｒ11B、Ｒ12B又はＲ13Bがアルキル基、シクロアルキル基、アリール基、１価の複素環基又は置換アミノ基であることが好ましく、Ｒ12B又はＲ13Bがアルキル基、シクロアルキル基、アリール基、１価の複素環基又は置換アミノ基であることがより好ましく、Ｒ13Bがアルキル基、シクロアルキル基、アリール基、１価の複素環基又は置換アミノ基であることが更に好ましい。
【０３６４】
環Ｌ2Bがアリール基、１価の複素環基又は置換アミノ基を有する場合、Ｒ22B又はＲ23Bがアリール基、１価の複素環基又は置換アミノ基であることが好ましく、Ｒ22Bがアリール基、１価の複素環基又は置換アミノ基であることがより好ましい。
【０３６５】
環Ｌ2Bがアルキル基又はシクロアルキル基を有する場合、Ｒ22B又はＲ23Bがアルキル基又はシクロアルキル基であることが好ましく、Ｒ23Bがアルキル基又はシクロアルキル基であることがより好ましい。
【０３６６】
式（１−Ｂ）で表される金属錯体は、本発明の発光素子の外部量子効率が更に優れるので、式（１−Ｂ１）で表される金属錯体、式（１−Ｂ２）で表される金属錯体、式（１−Ｂ３）で表される金属錯体、式（１−Ｂ４）で表される金属錯体又は式（１−Ｂ５）で表される金属錯体であることが好ましく、式（１−Ｂ１）で表される金属錯体、式（１−Ｂ２）で表される金属錯体又は式（１−Ｂ３）で表される金属錯体であることがより好ましく、式（１−Ｂ１）で表される金属錯体又は式（１−Ｂ３）で表される金属錯体であることが更に好ましく、式（１−Ｂ１）で表される金属錯体であることが特に好ましい。
【０３６７】
Ｒ15B、Ｒ16B、Ｒ17B及びＲ18Bにおけるアリール基、１価の複素環基及び置換アミノ基の例及び好ましい範囲は、それぞれ、環Ｌ1及び環Ｌ2が有していてもよい置換基におけるアリール基、１価の複素環基及び置換アミノ基の例及び好ましい範囲と同じである。
【０３６８】
Ｒ15B、Ｒ16B、Ｒ17B及びＲ18Bが有していてもよい置換基の例及び好ましい範囲は、環Ｌ1及び環Ｌ2が有していてもよい置換基が更に有していてもよい置換基の例及び好ましい範囲と同じである。
【０３６９】
Ｒ15B、Ｒ16B、Ｒ17B及びＲ18Bは、水素原子、アルキル基、シクロアルキル基、アルコキシ基、シクロアルコキシ基、フッ素原子、アリール基、１価の複素環基又は置換アミノ基であることが好ましく、水素原子、アルキル基、シクロアルキル基、アルコキシ基、シクロアルコキシ基、アリール基、１価の複素環基又は置換アミノ基であることがより好ましく、水素原子、アルキル基、シクロアルキル基、アリール基、１価の複素環基又は置換アミノ基であることが更に好ましく、水素原子、アルキル基又はシクロアルキル基であることが特に好ましく、水素原子であることがとりわけ好ましく、これらの基は置換基を有していてもよい。
【０３７０】
式（１）で表される金属錯体としては、例えば、下記式で表される金属錯体が挙げられる。
【０３７１】
【化１０２】
2017221822.tif 000106
【０３７２】
【化１０３】
2017221822.tif 000107
【０３７３】
【化１０４】
2017221822.tif 000108
【０３７４】
【化１０５】
2017221822.tif 000109
【０３７５】
【化１０６】
2017221822.tif 000110
【０３７６】
式（１）で表される金属錯体は、例えば、「Ｊｏｕｒｎａｌ  ｏｆ  ｔｈｅ  Ａｍｅｒｉｃａｎ  Ｃｈｅｍｉｃａｌ  Ｓｏｃｉｅｔｙ，Ｖｏｌ．１０７，１４３１−１４３２（１９８５）」、「Ｊｏｕｒｎａｌ  ｏｆ  ｔｈｅ  Ａｍｅｒｉｃａｎ  Ｃｈｅｍｉｃａｌ  Ｓｏｃｉｅｔｙ，Ｖｏｌ．１０６，６６４７−６６５３（１９８４）」、特表２００４−５３０２５４号公報、特開２００８−１７９６１７号公報、特開２０１１−１０５７０１号公報、特表２００７−５０４２７２号公報、国際公開第２００６／１２１８１１号、特開２０１３−１４７４５０号公報、特開２０１４−２２４１０１号公報に記載されている方法に従って合成することができる。
【０３７７】
・第２の組成物の組成比等
第２の組成物における式（１）で表される金属錯体の含有量は、式（１）で表される金属錯体と架橋材料の架橋体との合計を１００質量部とした場合、通常、０．０１〜９０質量部であり、好ましくは０．１〜７５質量部であり、より好ましくは１〜６０質量部であり、更に好ましくは５〜５０質量部である。
【０３７８】
第２の組成物は、式（１）で表される金属錯体と、架橋材料の架橋体と、正孔輸送材料、正孔注入材料、電子輸送材料、電子注入材料、発光材料及び酸化防止剤からなる群から選ばれる少なくとも１種の材料とを含む組成物であってもよい。
【０３７９】
第２の組成物に含有される正孔輸送材料、電子輸送材料、正孔注入材料、電子注入材料及び発光材料の例及び好ましい範囲は、第１の組成物に含有される正孔輸送材料、電子輸送材料、正孔注入材料、電子注入材料及び発光材料の例及び好ましい範囲と同じである。第２の組成物において、正孔輸送材料、電子輸送材料、正孔注入材料、電子注入材料及び発光材料の含有量は、各々、式（１）で表される金属錯体と架橋材料の架橋体との合計を100質量部とした場合、通常、1〜1000質量部であり、好ましくは5〜500質量部である。
【０３８０】
第２の組成物に含有される酸化防止剤の例及び好ましい範囲は、第１の組成物に含有される酸化防止剤の例及び好ましい範囲と同じである。第２の組成物において、酸化防止剤の含有量は、式（１）で表される金属錯体と架橋材料の架橋体との合計を100質量部とした場合、通常、0.001〜10質量部である。
【０３８１】
［第２のインク］
層Ａは、例えば、式（１）で表される金属錯体と、架橋材料と、溶媒とを含有する組成物（以下、「第２のインク」ともいう。）を用いて形成することができる。第２のインクは、第１のインクの項で説明した湿式法に好適に使用することができる。第２のインクの粘度の好ましい範囲は、第１のインクの粘度の好ましい範囲と同じである。第２のインクに含有される溶媒の例及び好ましい範囲は、第１のインクに含有される溶媒の例及び好ましい範囲と同じである。
【０３８２】
第２のインクにおいて、溶媒の含有量は、式（１）で表される金属錯体と架橋材料との合計を100質量部とした場合、通常、1000〜100000質量部であり、好ましくは2000〜20000質量部である。
【０３８３】
・高分子化合物Ｘ
層Ｂにおいて、高分子化合物Ｘは、１種単独で含有されていても、２種以上含有されていてもよい。
【０３８４】
高分子化合物Ｘにおける構成単位Ｚは、本発明の発光素子の外部量子効率が優れ、且つ、合成が容易なため、好ましくは、式（１）で表される金属錯体から、該金属錯体を構成する炭素原子又はヘテロ原子に直接結合する１個以上５個以下の水素原子を取り除いてなる基を含む構成単位であり、より好ましくは、式（１）で表される金属錯体から、該金属錯体を構成する炭素原子又はヘテロ原子に直接結合する１個以上３個以下の水素原子を取り除いてなる基を含む構成単位であり、更に好ましくは式（１Ｂ）で表される構成単位、式（２Ｂ）で表される構成単位、式（３Ｂ）で表される構成単位又は式（４Ｂ）で表される構成単位であり、特に好ましくは式（１Ｂ）で表される構成単位、式（２Ｂ）で表される構成単位又は式（３Ｂ）で表される構成単位であり、とりわけ好ましくは式（３Ｂ）で表される構成単位である。
【０３８５】
・式（１Ｂ）で表される構成単位
ＲAは、アリール基又は１価の複素環基であることが好ましく、アリール基であることがより好ましく、これらの基は置換基を有していてもよい。
【０３８６】
ＲBは、水素原子、アルキル基、シクロアルキル基、アリール基又は１価の複素環基であることが好ましく、水素原子、アルキル基、シクロアルキル基又はアリール基がより好ましく、水素原子又はアルキル基が更に好ましく、水素原子であることが特に好ましく、これらの基は置換基を有していてもよい。
【０３８７】
ＬCは、−Ｃ（ＲB）2−、アリーレン基又は２価の複素環基であることが好ましく、−Ｃ（ＲB）2−又はアリーレン基であることがより好ましく、アリーレン基であることが更に好ましく、式（Ａ−１）又は（Ａ−２）で表される基であることが特に好ましく、これらの基は置換基を有していてもよい。
【０３８８】
ＬCで表されるアリーレン基及び２価の複素環基の例及び好ましい範囲は、それぞれ、前述のＡｒY1で表されるアリーレン基及び２価の複素環基の例及び好ましい範囲と同じである。
【０３８９】
ＲA、ＲB及びＬCが有していてもよい置換基の例及び好ましい範囲は、それぞれ、前述のＡｒY1で表される基が有してもよい置換基の例及び好ましい範囲と同じである。
【０３９０】
ｎc1は、通常、０〜１０の整数であり、好ましくは０〜５の整数であり、より好ましくは０〜２の整数であり、更に好ましくは０又は１であり、特に好ましくは０である。
【０３９１】
高分子化合物Ｘが式（１Ｂ）で表される構成単位を含む高分子化合物である場合、式（１Ｂ）で表される構成単位は末端の構成単位である。
【０３９２】
「末端の構成単位」とは、高分子化合物の末端の構成単位を意味する。末端の構成単位は、高分子化合物の製造において、末端封止剤から誘導される構成単位であることが好ましい。
【０３９３】
Ｍ1Bは、式（ＢＭ−１）で表される基であることがより好ましい。
【０３９４】
【化１０７】
2017221822.tif 000111
［式中、
Ｍ、Ｅ1、Ｅ2、環Ｌ1、環Ｌ2及びＡ1−Ｇ1−Ａ2は、前記と同じ意味を表す。
環Ｌ11は、芳香族複素環を表し、これらの環は置換基を有していてもよい。該置換基が複数存在する場合、それらは同一でも異なっていてもよく、互いに結合して、それぞれが結合する原子とともに環を形成していてもよい。
環Ｌ12は、芳香族炭化水素環又は芳香族複素環を表し、これらの環は置換基を有していてもよい。該置換基が複数存在する場合、それらは同一でも異なっていてもよく、互いに結合して、それぞれが結合する原子とともに環を形成していてもよい。
但し、環Ｌ11及び環Ｌ12の一方は、１つの結合手を有する。
ｎ11及びｎ12は、それぞれ独立に、０以上の整数を表す。但し、ｎ11＋ｎ12は１又は２である。Ｍがルテニウム原子、ロジウム原子又はイリジウム原子の場合、ｎ11＋ｎ12は２であり、Ｍがパラジウム原子又は白金原子の場合、ｎ11＋ｎ12は１である。］
【０３９５】
Ｍがルテニウム原子、ロジウム原子又はイリジウム原子の場合、ｎ11が２であることがより好ましい。
【０３９６】
Ｍがパラジウム原子又は白金原子の場合の場合、ｎ11が１であることが好ましい。
【０３９７】
環Ｌ11が結合手を有さない場合、環Ｌ11の定義、例及び好ましい範囲は、前述の環Ｌ1の定義、例及び好ましい範囲と同様である。
【０３９８】
環Ｌ11が結合手を有する場合、環Ｌ11の結合手を除いた環部分の定義、例及び好ましい範囲は、前述の環Ｌ1の定義、例及び好ましい範囲と同様である。
【０３９９】
環Ｌ12が結合手を有さない場合、環Ｌ12の定義、例及び好ましい範囲は、前述の環Ｌ2の定義、例及び好ましい範囲と同様である。
【０４００】
環Ｌ12が結合手を有する場合、環Ｌ12の結合手を除いた環部分の定義、例及び好ましい範囲は、前述の環Ｌ2の定義、例及び好ましい範囲と同様である。
【０４０１】
環Ｌ11及び環Ｌ12が有していてもよい置換基の定義、例及び好ましい範囲は、前述の環Ｌ1及び環Ｌ2が有していてもよい置換基の定義、例及び好ましい範囲と同様である。
【０４０２】
・式（２Ｂ）で表される構成単位
Ｌdは、−Ｃ（ＲB）2−、アリーレン基又は２価の複素環基であることが好ましく、アリーレン基又は２価の複素環基であることがより好ましく、アリーレン基であることが更に好ましく、式（Ａ−１）又は（Ａ−２）で表される基であることが特に好ましく、これらの基は置換基を有していてもよい。
【０４０３】
Ｌeは、−Ｃ（ＲB）2−、アリーレン基又は２価の複素環基であることが好ましく、−Ｃ（ＲB）2−又はアリーレン基であることがより好ましく、アリーレン基であることが更に好ましく、式（Ａ−１）又は（Ａ−２）で表される基であることが特に好ましく、これらの基は置換基を有していてもよい。
【０４０４】
Ｌd及びＬeで表されるアリーレン基及び２価の複素環基の例及び好ましい範囲は、それぞれ、前述のＡｒY1で表されるアリーレン基及び２価の複素環基の例及び好ましい範囲と同じである。
【０４０５】
ｎd1及びｎe1は、通常、０〜１０の整数であり、好ましくは０〜５の整数であり、より好ましくは０〜２の整数であり、更に好ましくは０又は１であり、特に好ましくは０である。
【０４０６】
Ａｒ1Mは、ベンゼン環、ナフタレン環、フルオレン環、フェナントレン環、ジヒドロフェナントレン環、ピリジン環、ジアザベンゼン環、トリアジン環、カルバゾール環、フェノキサジン環又はフェノチアジン環から、環を構成する炭素原子又はヘテロ原子に直接結合する水素原子３個を除いた基であることが好ましく、ベンゼン環、ナフタレン環、フルオレン環、フェナントレン環又はジヒドロフェナントレン環から、環を構成する炭素原子に直接結合する水素原子３個を除いた基であることがより好ましく、ベンゼン環又はフルオレン環から、環を構成する炭素原子に直接結合する水素原子３個を除いた基であることが更に好ましく、ベンゼン環から、環を構成する炭素原子に直接結合する水素原子３個を除いた基であることが特に好ましく、これらの基は置換基を有していてもよい。
【０４０７】
Ｌd、Ｌe及びＡｒ1Mが有していてもよい置換基の例及び好ましい範囲は、それぞれ、前述のＡｒY1で表される基が有してもよい置換基の例及び好ましい範囲と同じである。
【０４０８】
・式（３Ｂ）で表される構成単位
Ｍ2Bは、式（ＢＭ−２）又は（ＢＭ−３）で表される基であることがより好ましく、式（ＢＭ−２）で表される基であることが更に好ましい。
【０４０９】
【化１０８】
2017221822.tif 000112
［式中、
Ｍ、Ｅ1、Ｅ2、環Ｌ1、環Ｌ2、環Ｌ11、環Ｌ12及びＡ1−Ｇ1−Ａ2は前記と同じ意味を表す。複数存在する環Ｌ11は、同一でも異なっていてもよい。複数存在する環Ｌ12は、同一でも異なっていてもよい。
ｎ13及びｎ14は、それぞれ独立に、０以上の整数を表す。但し、ｎ13＋ｎ14は０又は１である。Ｍがルテニウム原子、ロジウム原子又はイリジウム原子の場合、ｎ13＋ｎ14は１であり、Ｍがパラジウム原子又は白金原子の場合、ｎ13＋ｎ14は０である。］
【０４１０】
Ｍがルテニウム原子、ロジウム原子又はイリジウム原子の場合、ｎ13が１であることが好ましい。
【０４１１】
【化１０９】
2017221822.tif 000113
［式中、
Ｍ、Ｅ1、Ｅ2、環Ｌ1、環Ｌ2、Ａ1−Ｇ1−Ａ2、ｎ11及びｎ12は、前記と同じ意味を表す。
環Ｌ13は、芳香族複素環を表し、これらの環は置換基を有していてもよい。該置換基が複数存在する場合、それらは同一でも異なっていてもよく、互いに結合して、それぞれが結合する原子とともに環を形成していてもよい。
環Ｌ14は、芳香族炭化水素環又は芳香族複素環を表し、これらの環は置換基を有していてもよい。該置換基が複数存在する場合、それらは同一でも異なっていてもよく、互いに結合して、それぞれが結合する原子とともに環を形成していてもよい。
但し、環Ｌ13及び環Ｌ14の一方は２つの結合手を有するか、又は、環Ｌ13及び環Ｌ14は、それぞれ、結合手を１つずつ有する。］
【０４１２】
環Ｌ13が結合手を有さない場合、環Ｌ13の定義、例及び好ましい範囲は、前述の環Ｌ1の定義、例及び好ましい範囲と同様である。
【０４１３】
環Ｌ13が結合手を有する場合、環Ｌ13の結合手を除いた環部分の定義、例及び好ましい範囲は、前述の環Ｌ1の定義、例及び好ましい範囲と同様である。
【０４１４】
環Ｌ14が結合手を有さない場合、環Ｌ14の定義、例及び好ましい範囲は、前述の環Ｌ2の定義、例及び好ましい範囲と同様である。
【０４１５】
環Ｌ14が結合手を有する場合、環Ｌ14の結合手を除いた環部分の定義、例及び好ましい範囲は、前述の環Ｌ2の定義、例及び好ましい範囲と同様である。
【０４１６】
環Ｌ13及び環Ｌ14が有していてもよい置換基の定義、例及び好ましい範囲は、前述の環Ｌ1及び環Ｌ2が有していてもよい置換基の定義、例及び好ましい範囲と同様である。
【０４１７】
環Ｌ13及び環Ｌ14は、それぞれ、結合手を１つずつ有することが好ましい。
【０４１８】
・式（４Ｂ）で表される構成単位
Ｍ3Bは、式（ＢＭ−４）で表される基であることが好ましい。
【０４１９】
【化１１０】
2017221822.tif 000114
［式中、
Ｍ、Ｅ1、Ｅ2、環Ｒ11、環Ｒ12、環Ｒ13及び環Ｒ14は、前記と同じ意味を表す。
ｎ15は０又は１を表す。ｎ16は１又は３を表す。但し、Ｍがルテニウム原子、ロジウム原子又はイリジウム原子の場合、ｎ15は０であり、且つ、ｎ16は３である。Ｍがパラジウム原子又は白金原子の場合、ｎ15は１であり、且つ、ｎ16は１である。］
【０４２０】
構成単位Ｚとしては、例えば、式（１Ｂ−１）〜（１Ｂ−１７）、式（１Ｇ−１）〜（１Ｇ−１３）、式（２Ｇ−１）〜（２Ｇ−１６）、式（３Ｇ−１）〜（３Ｇ−２３）及び式（４Ｇ−１）〜（４Ｇ−６）で表される構成単位が挙げられる。
【０４２１】
【化１１１】
2017221822.tif 000115
【０４２２】
【化１１２】
2017221822.tif 000116
【０４２３】
【化１１３】
2017221822.tif 000117
【０４２４】
【化１１４】
2017221822.tif 000118
【０４２５】
【化１１５】
2017221822.tif 000119
【０４２６】
【化１１６】
2017221822.tif 000120
【０４２７】
【化１１７】
2017221822.tif 000121
【０４２８】
【化１１８】
2017221822.tif 000122
【０４２９】
【化１１９】
2017221822.tif 000123
【０４３０】
【化１２０】
2017221822.tif 000124
【０４３１】
【化１２１】
2017221822.tif 000125
【０４３２】
【化１２２】
2017221822.tif 000126
【０４３３】
【化１２３】
2017221822.tif 000127
【０４３４】
【化１２４】
2017221822.tif 000128
【０４３５】
【化１２５】
2017221822.tif 000129
【０４３６】
【化１２６】
2017221822.tif 000130
【０４３７】
【化１２７】
2017221822.tif 000131
【０４３８】
【化１２８】
2017221822.tif 000132
［式中、
ＲDは、アルキル基、シクロアルキル基、アルコキシ基又はシクロアルコキシ基を表し、これらの基は置換基を有していてもよい。
Ｄｅは、アリール基又は１価の複素環基を表し、これらの基は置換基を有していてもよい。］
【０４３９】
ＲDにおけるアルキル基又はシクロアルキル基としては、好ましくは、メチル基、エチル基、イソプロピル基、ｔｅｒｔ−ブチル基、ヘキシル基、２−エチルヘキシル基、シクロヘキシル基又はｔｅｒｔ−オクチル基である。ＲDにおけるアルコキシ基又はシクロアルコキシ基としては、好ましくは、メトキシ基、２−エチルヘキシルオキシ基又はシクロへキシルオキシ基である。
【０４４０】
ＲDは、好ましくは、置換基を有していてもよいアルキル基又は置換基を有していてもよいシクロアルキル基であり、より好ましくは、置換基を有していてもよいアルキル基であり、更に好ましくは、メチル基、エチル基、イソプロピル基、ｔｅｒｔ−ブチル基、ヘキシル基、２−エチルヘキシル基又はｔｅｒｔ−オクチル基である。
【０４４１】
Ｄｅにおけるアリール基及び１価の複素環基の例及び好ましい範囲は、それぞれ、環Ｌ1及び環Ｌ2が有していてもよい置換基におけるアリール基及び１価の複素環基の例及び好ましい範囲と同じである。
【０４４２】
Ｄｅは、好ましくは、式(D-A1)〜(D-A3)又は式(D-B1)〜(D-B3)で表される基であり、より好ましくは式(D-A1)〜(D-A3)で表される基である。
【０４４３】
高分子化合物Ｘにおいて、構成単位Ｚは、本発明の外部量子効率がより優れるので、高分子化合物Ｘに含まれる構成単位の合計量に対して、好ましくは0.01〜50モル％であり、より好ましくは0.1〜30モル％であり、更に好ましくは0.5〜10モル％であり、特に好ましくは1〜5モル％である。
【０４４４】
高分子化合物Ｘに含まれる式（Ｘ）で表される構成単位の定義、例及び好ましい範囲は、前述の高分子ホストが含んでいてもよい式（Ｘ）で表される構成単位の定義、例及び好ましい範囲と同じである。
高分子化合物Ｘにおいて、式(Ｘ)で表される構成単位は、１種のみ含まれていても、２種以上含まれていてもよい。
【０４４５】
式(Ｘ)で表される構成単位は、正孔輸送性が優れるので、高分子化合物Ｘに含まれる構成単位の合計量に対して、好ましくは0.1〜90モル％であり、より好ましくは１〜70モル％であり、更に好ましくは10〜50モル％である。
【０４４６】
高分子化合物Ｘは、本発明の発光素子の外部量子効率がより優れるので、更に、式(Ｙ)で表される構成単位を含むことが好ましい。
【０４４７】
高分子化合物Ｘが含んでいてもよい式（Ｙ）で表される構成単位の定義、例及び好ましい範囲は、前述の高分子ホストが含んでいてもよい（Ｙ）で表される構成単位の定義、例及び好ましい範囲と同じである。
【０４４８】
高分子化合物Ｘにおいて、式(Ｙ)で表される構成単位は、１種のみ含まれていても、２種以上含まれていてもよい。
【０４４９】
式(Ｙ)で表される構成単位であって、ＡｒY1がアリーレン基である構成単位は、本発明の発光素子の外部量子効率がより優れるので、高分子化合物Ｘに含まれる構成単位の合計量に対して、好ましくは0.5〜80モル％であり、より好ましくは30〜60モル％である。
【０４５０】
式(Ｙ)で表される構成単位であって、ＡｒY1が２価の複素環基、又は、少なくとも１種のアリーレン基と少なくとも１種の２価の複素環基とが直接結合した２価の基である構成単位は、高分子化合物Ｘの電荷輸送性が優れるので、第２の有機層の高分子化合物に含まれる構成単位の合計量に対して、好ましくは0.5〜40モル％であり、より好ましくは３〜30モル％である。
【０４５１】
高分子化合物Ｘとしては、例えば、表３に示す高分子化合物P-15〜P-16が挙げられる。ここで、「その他」の構成単位とは、構成単位Ｚ、式(X)で表される構成単位及び式(Y)で表される構成単位以外の構成単位を意味する。
【０４５２】
【表３】
2017221822.tif 000133
［表中、ｐ''、ｑ''、ｒ''及びｓ''は、各構成単位のモル比率を表す。ｐ''＋ｑ''＋ｒ''＝100であり、且つ、70≦ｐ''＋ｑ''＋ｒ''＋ｓ''≦100である。］
【０４５３】
高分子化合物Ｘは、ブロック共重合体、ランダム共重合体、交互共重合体、グラフト共重合体のいずれであってもよいし、その他の態様であってもよいが、複数種の原料モノマーを共重合してなる共重合体であることが好ましい。
【０４５４】
高分子化合物Ｘのポリスチレン換算の数平均分子量は、好ましくは5×103〜１×106であり、より好ましくは1×104〜5×105であり、より好ましくは1.5×104〜1×105である。
【０４５５】
・高分子化合物Ｘの製造方法
高分子化合物Ｘは、前述の高分子ホストの製造方法と同様の方法で製造することができる。上記以外の製造方法として、例えば、特開２００３−１７１６５９号公報、国際公開第２００６／００３０００号、特開２０１０−４３２４３号公報、特開２０１１−１０５７０１号公報、国際公開第２０１３／０２１１８０号、特開２０１５−１７４９３１号公報、特開２０１５−１７４９３２号公報に記載されている方法に従って合成することができる。
【０４５６】
・第３の組成物
層Ｂは、高分子化合物Ｘと、正孔輸送材料、正孔注入材料、電子輸送材料、電子注入材料、発光材料及び酸化防止剤からなる群から選ばれる少なくとも１種の材料とを含む組成物（以下、「第３の組成物」ともいう。）を含有する層であってもよい。
【０４５７】
第３の組成物に含有される正孔輸送材料、電子輸送材料、正孔注入材料、電子注入材料及び発光材料の例及び好ましい範囲は、第１の組成物に含有される正孔輸送材料、電子輸送材料、正孔注入材料、電子注入材料及び発光材料の例及び好ましい範囲と同じである。第３の組成物において、正孔輸送材料、電子輸送材料、正孔注入材料、電子注入材料及び発光材料の含有量は、各々、高分子化合物Ｘを100質量部とした場合、通常、1〜1000質量部であり、好ましくは5〜500質量部である。
【０４５８】
第３の組成物に含有される酸化防止剤の例及び好ましい範囲は、第１の組成物に含有される酸化防止剤の例及び好ましい範囲と同じである。第３の組成物において、酸化防止剤の含有量は、高分子化合物Ｘを100質量部とした場合、通常、0.001〜10質量部である。
【０４５９】
・第３のインク
層Ｂは、例えば、高分子化合物Ｘと、溶媒とを含有する組成物（以下、「第３のインク」ともいう。）を用いて形成することができる。第３のインクは、第１のインクの項で説明した湿式法に好適に使用することができる。第３のインクの粘度の好ましい範囲は、第１のインクの粘度の好ましい範囲と同じである。第３のインクに含有される溶媒の例及び好ましい範囲は、第１のインクに含有される溶媒の例及び好ましい範囲と同じである。
【０４６０】
第３のインクにおいて、溶媒の含有量は、高分子化合物Ｘを100質量部とした場合、通常、1000〜100000質量部であり、好ましくは2000〜20000質量部である。
【０４６１】
・架橋高分子化合物Ｙ
層Ｃにおいて、架橋高分子化合物Ｙの架橋体は、１種単独で含有されていても、２種以上含有されていてもよい。
【０４６２】
架橋高分子化合物Ｙの架橋体は、架橋高分子化合物Ｙを後述する方法及び条件等により架橋した状態にすることで得られる。
【０４６３】
架橋基を有する架橋構成単位は、架橋高分子化合物Ｙ中に、１種のみ含まれていてもよく、２種以上含まれていてもよい。
【０４６４】
架橋基を有する架橋構成単位は、架橋基Ａ群から選ばれる少なくとも１種の架橋基を有する架橋構成単位であることが好ましく、式(2)で表される構成単位又は式(2')で表される構成単位であることがより好ましい。
【０４６５】
架橋基を有する架橋構成単位における架橋基Ａ群から選ばれる架橋基の例及び好ましい範囲は、架橋材料における架橋基Ａ群から選ばれる架橋基の好ましい範囲と同じである。
【０４６６】
架橋基を有する架橋構成単位における架橋基Ａ群から選ばれる少なくとも１種の架橋基を有する架橋構成単位の定義、例及び好ましい範囲は、第２の有機層の高分子化合物における架橋基Ａ群から選ばれる少なくとも１種の架橋基を有する架橋構成単位の定義、例及び好ましい範囲と同じである。
【０４６７】
架橋基を有する架橋構成単位における式(2)で表される構成単位の定義、例及び好ましい範囲は、第２の有機層の高分子化合物における式(2)で表される構成単位の定義、例及び好ましい範囲と同じである。
【０４６８】
架橋高分子化合物Ｙにおいて、式(2)で表される構成単位は、１種のみ含まれていてもよく、２種以上含まれていてもよい。
【０４６９】
架橋高分子化合物Ｙが、式（２）で表される構成単位を２種以上含む場合、式（２）で表される構成単位の少なくとも２種は、Ｘで表される架橋基が互いに異なることが好ましい。互いに異なるＸで表される架橋基の組み合わせの好ましい範囲は、前述の互いに異なる架橋基の組み合わせの好ましい範囲と同じである。
【０４７０】
架橋高分子化合物Ｙにおいて、式(2)で表される構成単位は、架橋高分子化合物Ｙの安定性が優れ、且つ、架橋高分子化合物Ｙの架橋性が優れるので、第２の有機層の高分子化合物に含まれる構成単位の合計量に対して、好ましくは0.5〜90モル％であり、より好ましくは3〜75モル％であり、更に好ましくは5〜60モル％である。
【０４７１】
架橋基を有する架橋構成単位における式(2')で表される構成単位の定義、例及び好ましい範囲は、第２の有機層の高分子化合物における式(2')で表される構成単位の定義、例及び好ましい範囲と同じである。
【０４７２】
架橋高分子化合物Ｙにおいて、式(2')で表される構成単位は、１種のみ含まれていてもよく、２種以上含まれていてもよい。
【０４７３】
架橋高分子化合物Ｙが、式（２’）で表される構成単位を２種以上含む場合、式（２’）で表される構成単位の少なくとも２種は、Ｘ’で表される架橋基が互いに異なることが好ましい。互いに異なるＸ’で表される架橋基の組み合わせの好ましい範囲は、前述の互いに異なる架橋基の組み合わせの好ましい範囲と同じである。
【０４７４】
架橋高分子化合物Ｙにおいて、式(2')で表される構成単位は、架橋高分子化合物Ｙの安定性が優れ、且つ、架橋高分子化合物Ｙの架橋性が優れるので、第２の有機層の高分子化合物に含まれる構成単位の合計量に対して、好ましくは0.5〜50モル％であり、より好ましくは3〜30モル％であり、更に好ましくは5〜20モル％である。
【０４７５】
架橋高分子化合物Ｙにおける構成単位Ｚの例及び好ましい範囲は、高分子化合物Ｘにおける構成単位Ｚの例及び好ましい範囲と同じである。
【０４７６】
架橋高分子化合物Ｙにおいて、構成単位Ｚは、１種のみ含まれていてもよく、２種以上含まれていてもよい。
【０４７７】
架橋高分子化合物Ｙにおいて、構成単位Ｚは、本発明の外部量子効率がより優れるので、架橋高分子化合物Ｙに含まれる構成単位の合計量に対して、好ましくは0.01〜50モル％であり、より好ましくは0.1〜30モル％であり、更に好ましくは0.5〜10モル％であり、特に好ましくは1〜5モル％である。
【０４７８】
架橋高分子化合物Ｙに含まれる式（Ｘ）で表される構成単位の定義、例及び好ましい範囲は、前述の高分子ホストが含んでいてもよい式（Ｘ）で表される構成単位の定義、例及び好ましい範囲と同じである。
架橋高分子化合物Ｙにおいて、式(Ｘ)で表される構成単位は、１種のみ含まれていても、２種以上含まれていてもよい。
【０４７９】
式(Ｘ)で表される構成単位は、正孔輸送性が優れるので、架橋高分子化合物Ｙに含まれる構成単位の合計量に対して、好ましくは0.1〜90モル％であり、より好ましくは１〜70モル％であり、更に好ましくは10〜50モル％である
【０４８０】
架橋高分子化合物Ｙは、本発明の発光素子の外部量子効率がより優れるので、更に、式(Ｙ)で表される構成単位を含むことが好ましい。
【０４８１】
架橋高分子化合物Ｙが含んでいてもよい式（Ｙ）で表される構成単位の定義、例及び好ましい範囲は、前述の高分子ホストが含んでいてもよい式（Ｙ）で表される構成単位の定義、例及び好ましい範囲と同じである。
【０４８２】
架橋高分子化合物Ｙにおいて、式(Ｙ)で表される構成単位は、１種のみ含まれていても、２種以上含まれていてもよい。
【０４８３】
式(Ｙ)で表される構成単位であって、ＡｒY1がアリーレン基である構成単位は、本発明の発光素子の外部量子効率がより優れるので、架橋高分子化合物Ｙに含まれる構成単位の合計量に対して、好ましくは0.5〜80モル％であり、より好ましくは30〜60モル％である。
【０４８４】
式(Ｙ)で表される構成単位であって、ＡｒY1が２価の複素環基、又は、少なくとも１種のアリーレン基と少なくとも１種の２価の複素環基とが直接結合した２価の基である構成単位は、架橋高分子化合物Ｙの電荷輸送性が優れるので、架橋高分子化合物Ｙに含まれる構成単位の合計量に対して、好ましくは0.5〜40モル％であり、より好ましくは３〜30モル％である。
【０４８５】
架橋高分子化合物Ｙとしては、例えば、表４に示す高分子化合物P-17〜P-22が挙げられる。ここで、「その他」の構成単位とは、構成単位Ｚ、架橋基を有する架橋構成単位、式(X)で表される構成単位及び式(Y)で表される構成単位以外の構成単位を意味する。
【０４８６】
【表４】
2017221822.tif 000134
［表中、ｐ'''、ｑ'''、ｒ'''、ｓ'''、ｔ'''及びｕ'''は、各構成単位のモル比率を表す。ｐ'''＋ｑ'''＋ｒ'''＋ｓ'''＋ｔ'''＋ｕ'''＝100であり、且つ、70≦ｐ'''＋ｑ'''＋ｒ'''＋ｓ'''＋ｔ'''≦100である。］
【０４８７】
架橋高分子化合物Ｙは、ブロック共重合体、ランダム共重合体、交互共重合体、グラフト共重合体のいずれであってもよいし、その他の態様であってもよいが、複数種の原料モノマーを共重合してなる共重合体であることが好ましい。
【０４８８】
架橋高分子化合物Ｙのポリスチレン換算の数平均分子量は、好ましくは5×103〜１×106であり、より好ましくは1×104〜5×105であり、より好ましくは1.5×104〜1×105である。
【０４８９】
・架橋高分子化合物Ｙの製造方法
架橋高分子化合物Ｙは、前述の高分子化合物Ｘの製造方法と同様の方法で製造することができる。
【０４９０】
・第４の組成物
架橋高分子化合物Ｙの架橋体を含有する層は、架橋高分子化合物Ｙの架橋体と、正孔輸送材料、正孔注入材料、電子輸送材料、電子注入材料、発光材料及び酸化防止剤からなる群から選ばれる少なくとも１種の材料とを含む組成物（以下、「第４の組成物」ともいう。）を含有する層であってもよい。
【０４９１】
第４の組成物に含有される正孔輸送材料、電子輸送材料、正孔注入材料、電子注入材料及び発光材料の例及び好ましい範囲は、第１の組成物に含有される正孔輸送材料、電子輸送材料、正孔注入材料、電子注入材料及び発光材料の例及び好ましい範囲と同じである。第４の組成物において、正孔輸送材料、電子輸送材料、正孔注入材料、電子注入材料及び発光材料の含有量は、各々、架橋高分子化合物Ｙの架橋体を100質量部とした場合、通常、1〜1000質量部であり、好ましくは5〜500質量部である。
【０４９２】
第４の組成物に含有される酸化防止剤の例及び好ましい範囲は、第１の組成物に含有される酸化防止剤の例及び好ましい範囲と同じである。第４の組成物において、酸化防止剤の含有量は、架橋高分子化合物Ｙの架橋体を100質量部とした場合、通常、0.001〜10質量部である。
【０４９３】
・第４のインク
層Ｃは、例えば、架橋高分子化合物Ｙと、溶媒とを含有する組成物（以下、「第４のインク」ともいう。）を用いて形成することができる。第４のインクは、第１のインクの項で説明した湿式法に好適に使用することができる。第４のインクの粘度の好ましい範囲は、第１のインクの粘度の好ましい範囲と同じである。第４のインクに含有される溶媒の例及び好ましい範囲は、第１のインクに含有される溶媒の例及び好ましい範囲と同じである。
【０４９４】
第４のインクにおいて、溶媒の含有量は、架橋高分子化合物Ｙを100質量部とした場合、通常、1000〜100000質量部であり、好ましくは2000〜20000質量部である。
【０４９５】
［発光素子の層構成］
本発明の発光素子は、陽極、陰極、第１の有機層及び第２の有機層以外の層を有していてもよい。
【０４９６】
本発明の発光素子において、第１の有機層は、通常、発光層（以下、「第１の発光層」と言う。）である。
本発明の発光素子において、第２の有機層は、通常、正孔輸送層、発光層（即ち、第１の発光層とは別個の発光層であり、以下、「第２の発光層」と言う。）又は電子輸送層であり、好ましくは正孔輸送層又は第２の発光層である。
【０４９７】
本発明の発光素子において、第１の有機層における蛍光発光性低分子化合物の含有量と、第２の有機層における式（１）で表される金属錯体、高分子化合物Ｘ、又は、架橋高分子化合物Ｙの架橋体の含有量との比率を調整することで、発光色を調整することが可能であり、発光色を白色に調整することも可能である。
【０４９８】
発光素子の発光色は、発光素子の発光色度を測定して色度座標（ＣＩＥ色度座標）を求めることで確認することできる。白色の発光色とは、色度座標のＸが０．２０〜０．５５の範囲内であり、かつ、色度座標のＹが０．２０〜０．５５の範囲内である。
【０４９９】
本発明の発光素子の発光色を調整する観点（特に、発光色を白色に調整する観点を意味する。以下、単に「同様の観点」と言う。）から、第１の有機層に含まれる蛍光発光性低分子化合物のうち、少なくとも１種の発光スペクトルの最大ピーク波長は、好ましくは３８０ｎｍ以上４９５ｎｍ以下であり、より好ましくは、４００ｎｍ以上４８５ｎｍ以下であり、更に好ましくは４２０ｎｍ以上４７５ｎｍ以下である。
【０５００】
同様の観点から、第１の有機層に含まれる蛍光発光性低分子化合物が２種以上の場合、第１の有機層に含まれる少なくとも２種の蛍光発光性低分子化合物の発光スペクトルの最大ピーク波長は互いに異なることが好ましく、その差は、好ましくは２０〜２００ｎｍであり、より好ましくは４０〜１２０ｎｍである。ここで、少なくとも２種の蛍光発光性低分子化合物の発光スペクトルの最大ピーク波長の組み合わせは、一方が３８０ｎｍ以上４９５ｎｍ未満であり、他方が４９５ｎｍ以上７５０ｎｍ以下である組み合わせであることが好ましく、一方が４００ｎｍ以上４８５ｎｍ以下であり、他方が４９５ｎｍ以上６４０ｎｍ以下である組み合わせであることがより好ましく、一方が４２０ｎｍ以上４７５ｎｍ以下であり、他方が４９５ｎｍ以上５７０ｎｍ以下である組み合わせであることが更に好ましい。
【０５０１】
同様の観点から、層Ａの形成に用いられる式（１）で表される金属錯体、層Ｂの形成に用いられる高分子化合物Ｘに含まれる式（１）で表される金属錯体の残基に対応する金属錯体、及び、層Ｃの形成に用いられる架橋高分子化合物Ｙに含まれる式（１）で表される金属錯体の残基に対応する金属錯体のうち、少なくとも１種の発光スペクトルの最大ピーク波長は、好ましくは４９５ｎｍ以上７５０ｎｍ以下であり、より好ましくは５９０ｎｍ以上６４０ｎｍ以下である。
【０５０２】
同様の観点から、層Ｂの形成に用いられる高分子化合物Ｘ、及び、層Ｃの形成に用いられる架橋高分子化合物Ｙのうち、少なくとも１種の発光スペクトルは、好ましくは４９５ｎｍ以上７５０ｎｍ以下に極大波長を有し、より好ましくは５９０ｎｍ以上６４０ｎｍ以下に極大波長を有する。
【０５０３】
同様の観点から、第１の有機層は、蛍光発光性低分子化合物とは異なる、発光スペクトルの極大波長を３８０ｎｍ以上７５０ｎｍ以下に有する発光材料（以下、「発光材料Ｌ」ともいう。）を更に含有することが好ましい。
【０５０４】
発光材料Ｌの例及び好ましい範囲は、第１の組成物が含有していてもよい発光材料の例及び好ましい範囲と同じである。
【０５０５】
同様の観点から、発光材料Ｌの発光スペクトルは、好ましくは４５０ｎｍ以上６２０ｎｍ以下に極大波長を有し、より好ましくは４９５ｎｍ以上５７０ｎｍ以下に極大波長を有する。
【０５０６】
同様の観点から、発光材料Ｌが式（１）で表される金属錯体である場合、発光材料Ｌの発光スペクトルの最大ピーク波長は、好ましくは４５０ｎｍ以上６２０ｎｍ以下であり、より好ましくは４９５ｎｍ以上５７０ｎｍ以下である。
【０５０７】
同様の観点から、発光材料Ｌとなり得る高分子化合物Ｘに含まれる式（１）で表される金属錯体の残基に対応する金属錯体の発光スペクトルの最大ピーク波長は、好ましくは４５０ｎｍ以上６２０ｎｍ以下であり、より好ましくは４９５ｎｍ以上５７０ｎｍ以下である。
【０５０８】
同様の観点から、発光材料Ｌとなり得る架橋高分子化合物Ｙに含まれる式（１）で表される金属錯体の残基に対応する金属錯体の発光スペクトルの最大ピーク波長は、好ましくは４５０ｎｍ以上６２０ｎｍ以下であり、より好ましくは４９５ｎｍ以上５７０ｎｍ以下である。
【０５０９】
同様の観点から、第２の有機層が層Ａである場合、層Ａは式（１）で表される金属錯体を２種以上含有する層であることが好ましい。この場合、層Ａに含有される少なくとも２種の式（１）で表される金属錯体の発光スペクトルの最大ピーク波長は互いに異なることが好ましく、その差は、好ましくは２０〜２００ｎｍであり、より好ましくは４０〜１２０ｎｍである。ここで、少なくとも２種の式（１）で表される金属錯体の発光スペクトルの最大ピーク波長の組み合わせは、一方が４９５ｎｍ以上５７０ｎｍ以下であり、他方が５９０ｎｍ以上６４０ｎｍ以下である組み合わせであることが好ましい。
【０５１０】
同様の観点から、第２の有機層が層Ｂである場合、層Ｂは、式（１）で表される金属錯体及び高分子化合物Ｘを含有する層、２種以上の高分子化合物Ｘを含有する層、又は、２種以上の式（１）で表される金属錯体を含む高分子化合物Ｘを含有する層であることが好ましく、式（１）で表される金属錯体及び高分子化合物Ｘを含む層であることがより好ましい。
【０５１１】
同様の観点から、層Ｂが式（１）で表される金属錯体及び高分子化合物Ｘを含有する層である場合、層Ｂに含有される少なくとも１種の式（１）で表される金属錯体の発光スペクトルの最大ピーク波長と、層Ｂに含有される少なくとも１種の高分子化合物Ｘに含まれる式（１）で表される金属錯体の残基に対応する金属錯体の発光スペクトルの最大ピーク波長とは異なることが好ましく、その差は、好ましくは２０〜２００ｎｍであり、より好ましくは４０〜１２０ｎｍである。ここで、層Ｂに含有される少なくとも１種の式（１）で表される金属錯体の発光スペクトルの最大ピーク波長と、層Ｂに含有される少なくとも１種の高分子化合物Ｘに含まれる式（１）で表される金属錯体の残基に対応する金属錯体の発光スペクトルの最大ピーク波長との組み合わせは、一方が４９５ｎｍ以上５７０ｎｍ以下であり、他方が５９０ｎｍ以上６４０ｎｍ以下である組み合わせであることが好ましい。
【０５１２】
同様の観点から、層Ｂが２種以上の高分子化合物Ｘを含有する層である場合、層Ｂに含有される少なくとも２種の高分子化合物Ｘに含まれる式（１）で表される金属錯体の残基に対応する金属錯体の発光スペクトルの最大ピーク波長は異なることが好ましく、その差は、好ましくは２０〜２００ｎｍであり、より好ましくは４０〜１２０ｎｍである。ここで、少なくとも２種の高分子化合物Ｘに含まれる式（１）で表される金属錯体の残基に対応する金属錯体の発光スペクトルの最大ピーク波長の組み合わせは、一方が４９５ｎｍ以上５７０ｎｍ以下であり、他方が５９０ｎｍ以上６４０ｎｍ以下である組み合わせであることが好ましい。
【０５１３】
同様の観点から、層Ｂが２種以上の式（１）で表される金属錯体を含む高分子化合物Ｘを含有する層である場合、層Ｂに含有される高分子化合物Ｘに含まれる少なくとも２種の式（１）で表される金属錯体の残基に対応する金属錯体の発光スペクトルの最大ピーク波長は異なることが好ましく、その差は、好ましくは２０〜２００ｎｍであり、より好ましくは４０〜１２０ｎｍである。ここで、高分子化合物Ｘに含まれる少なくとも２種の式（１）で表される金属錯体の残基に対応する金属錯体の発光スペクトルの最大ピーク波長の組み合わせは、一方が４９５ｎｍ以上５７０ｎｍ以下であり、他方が５９０ｎｍ以上６４０ｎｍ以下である組み合わせであることが好ましい。
【０５１４】
同様の観点から、第２の有機層が層Ｃである場合、層Ｃは、式（１）で表される金属錯体及び架橋高分子化合物Ｙの架橋体を含有する層、２種以上の架橋高分子化合物Ｙの架橋体を含有する層、又は、２種以上の式（１）で表される金属錯体を含む架橋高分子化合物Ｙの架橋体を含有する層であることが好ましく、式（１）で表される金属錯体及び架橋高分子化合物Ｙの架橋体を含む層であることがより好ましい。
【０５１５】
同様の観点から、層Ｃが式（１）で表される金属錯体及び架橋高分子化合物Ｙの架橋体を含有する層である場合、層Ｃに含有される少なくとも１種の式（１）で表される金属錯体の発光スペクトルの最大ピーク波長と、層Ｃに含有される少なくとも１種の架橋高分子化合物Ｙの架橋体に含まれる式（１）で表される金属錯体の残基に対応する金属錯体の発光スペクトルの最大ピーク波長とは異なることが好ましく、その差は、好ましくは２０〜２００ｎｍであり、より好ましくは４０〜１２０ｎｍである。ここで、層Ｃに含有される少なくとも１種の式（１）で表される金属錯体の発光スペクトルの最大ピーク波長と、層Ｃに含有される少なくとも１種の架橋高分子化合物Ｙの架橋体に含まれる式（１）で表される金属錯体の残基に対応する金属錯体の発光スペクトルの最大ピーク波長との組み合わせは、一方が４９５ｎｍ以上５７０ｎｍ以下であり、他方が５９０ｎｍ以上６４０ｎｍ以下である組み合わせであることが好ましい。
【０５１６】
同様の観点から、層Ｃが２種以上の架橋高分子化合物Ｙの架橋体を含有する層である場合、層Ｃに含有される少なくとも２種の架橋高分子化合物Ｙの架橋体に含まれる式（１）で表される金属錯体の残基に対応する金属錯体の発光スペクトルの最大ピーク波長は異なることが好ましく、その差は、好ましくは２０〜２００ｎｍであり、より好ましくは４０〜１２０ｎｍである。ここで、少なくとも２種の架橋高分子化合物Ｙに含まれる式（１）で表される金属錯体の残基に対応する金属錯体の発光スペクトルの最大ピーク波長の組み合わせは、一方が４９５ｎｍ以上５７０ｎｍ以下であり、他方が５９０ｎｍ以上６４０ｎｍ以下である組み合わせであることが好ましい。
【０５１７】
同様の観点から、層Ｃが２種以上の式（１）で表される金属錯体を含む架橋高分子化合物Ｙの架橋体を含有する層である場合、層Ｃに含有される架橋高分子化合物Ｙの架橋体に含まれる少なくとも２種の式（１）で表される金属錯体の残基に対応する金属錯体の発光スペクトルの最大ピーク波長は異なることが好ましく、その差は、好ましくは２０〜２００ｎｍであり、より好ましくは４０〜１２０ｎｍである。ここで、架橋高分子化合物Ｙの架橋体に含まれる少なくとも２種の式（１）で表される金属錯体の残基に対応する金属錯体の発光スペクトルの最大ピーク波長の組み合わせは、一方が４９５ｎｍ以上５７０ｎｍ以下であり、他方が５９０ｎｍ以上６４０ｎｍ以下である組み合わせであることが好ましい。
【０５１８】
化合物及び金属錯体の発光スペクトルの最大ピーク波長及び極大波長は、化合物又は金属錯体を、キシレン、トルエン、クロロホルム、テトラヒドロフラン等の有機溶媒に溶解させ、希薄溶液を調製し（１×１０-6〜１×１０-3質量％）、該希薄溶液のＰＬスペクトルを室温で測定することで評価することができる。化合物又は金属錯体を溶解させる有機溶媒としては、トルエン又はキシレンが好ましい。
【０５１９】
本発明の発光素子において、第１の有機層と第２の有機層とは、本発明の発光素子の外部量子効率がより優れるので、隣接していることが好ましい。本発明の発光素子において、第２の有機層は、本発明の発光素子の外部量子効率がより優れるので、陽極及び第１の有機層の間に設けられた層であることが好ましく、陽極及び第１の有機層の間に設けられた正孔輸送層又は第２の発光層であることがより好ましい。
【０５２０】
本発明の発光素子において、第２の有機層が陽極及び第１の有機層の間に設けられた正孔輸送層である場合、本発明の発光素子の外部量子効率がより優れるので、陽極と第２の有機層との間に、正孔注入層を更に有することが好ましい。また、第２の有機層が陽極及び第１の有機層の間に設けられた正孔輸送層である場合、本発明の発光素子の外部量子効率がより優れるので、陰極と第１の有機層との間に、電子注入層及び電子輸送層のうちの少なくとも１つの層を更に有することが好ましい。
【０５２１】
本発明の発光素子において、第２の有機層が陽極及び第１の有機層の間に設けられた第２の発光層である場合、本発明の発光素子の外部量子効率がより優れるので、陽極と第２の有機層との間に、正孔注入層及び正孔輸送層のうちの少なくとも１つの層を更に有することが好ましい。また、第２の有機層が陽極及び第１の有機層の間に設けられた第２の発光層である場合、本発明の発光素子の外部量子効率がより優れるので、陰極と第１の有機層との間に、電子注入層及び電子輸送層のうちの少なくとも１つの層を更に有することが好ましい。
【０５２２】
本発明の発光素子において、第２の有機層が陰極及び第１の有機層の間に設けられた第２の発光層である場合、本発明の発光素子の外部量子効率がより優れるので、陽極と第１の有機層との間に、正孔注入層及び正孔輸送層のうちの少なくとも１つの層を更に有することが好ましい。また、第２の有機層が陰極及び第１の有機層の間に設けられた第２の発光層である場合、本発明の発光素子の外部量子効率がより優れるので、陰極と第２の有機層との間に、電子注入層及び電子輸送層のうちの少なくとも１つの層を更に有することが好ましい。
【０５２３】
本発明の発光素子において、第２の有機層が陰極及び第１の有機層の間に設けられた電子輸送層である場合、本発明の発光素子の外部量子効率がより優れるので、陽極と第１の有機層との間に、正孔注入層及び正孔輸送層のうちの少なくとも１つの層を更に有することが好ましい。また、第２の有機層が陰極及び第１の有機層の間に設けられた電子輸送層である場合、本発明の発光素子の外部量子効率がより優れるので、陰極と第２の有機層との間に、電子注入層を更に有することが好ましい。
【０５２４】
本発明の発光素子の具体的な層構成としては、例えば、下記の（Ｄ１）〜（Ｄ１５）で表される層構成が挙げられる。本発明の発光素子は、通常、基板を有するが、基板上に陽極から積層されていてもよく、基板上に陰極から積層されていてもよい。
【０５２５】
（Ｄ１）陽極／第２の発光層（第２の有機層）／第１の発光層（第１の有機層）／陰極
（Ｄ２）陽極／正孔輸送層（第２の有機層）／第１の発光層（第１の有機層）／陰極
（Ｄ３）陽極／正孔注入層／第２の発光層（第２の有機層）／第１の発光層（第１の有機層）／陰極
（Ｄ４）陽極／正孔注入層／第２の発光層（第２の有機層）／第１の発光層（第１の有機層）／電子輸送層／陰極
（Ｄ５）陽極／正孔注入層／第２の発光層（第２の有機層）／第１の発光層（第１の有機層）／電子注入層／陰極
（Ｄ６）陽極／正孔注入層／第２の発光層（第２の有機層）／第１の発光層（第１の有機層）／電子輸送層／電子注入層／陰極
（Ｄ７）陽極／正孔注入層／正孔輸送層（第２の有機層）／第１の発光層（第１の有機層）／陰極
（Ｄ８）陽極／正孔注入層／正孔輸送層（第２の有機層）／第１の発光層（第１の有機層）／電子輸送層／陰極
（Ｄ９）陽極／正孔注入層／正孔輸送層（第２の有機層）／第１の発光層（第１の有機層）／電子注入層／陰極
（Ｄ１０）陽極／正孔注入層／正孔輸送層（第２の有機層）／第１の発光層（第１の有機層）／電子輸送層／電子注入層／陰極
（Ｄ１１）陽極／正孔注入層／正孔輸送層／第２の発光層（第２の有機層）／第１の発光層（第１の有機層）／電子輸送層／電子注入層／陰極
（Ｄ１２）陽極／正孔注入層／正孔輸送層（第２の有機層）／第１の発光層（第１の有機層）／第２の発光層／電子輸送層／電子注入層／陰極
（Ｄ１３）陽極／正孔注入層／正孔輸送層／第１の発光層（第１の有機層）／第２の発光層（第２の有機層）／電子輸送層／電子注入層／陰極
（Ｄ１４）陽極／正孔注入層／正孔輸送層／第１の発光層（第１の有機層）／電子輸送層（第２の有機層）／電子注入層／陰極
（Ｄ１５）陽極／正孔注入層／正孔輸送層（第２の有機層）／第２の発光層／第１の発光層（第１の有機層）／電子輸送層／電子注入層／陰極
【０５２６】
上記の（Ｄ１）〜（Ｄ１５）中、「／」は、その前後の層が隣接して積層していることを意味する。例えば、「第２の発光層（第２の有機層）／第１の発光層（第１の有機層）」とは、第２の発光層（第２の有機層）と第１の発光層（第１の有機層）とが隣接して積層していることを意味する。
【０５２７】
本発明の発光素子の外部量子効率がより優れるので、（Ｄ３）〜（Ｄ１２）で表される層構成が好ましく、（Ｄ３）〜（Ｄ１０）で表される層構成がより好ましい。
【０５２８】
本発明の発光素子において、陽極、正孔注入層、正孔輸送層、第２の発光層、電子輸送層、電子注入層及び陰極は、それぞれ、必要に応じて、２層以上設けられていてもよい。
陽極、正孔注入層、正孔輸送層、第２の発光層、電子輸送層、電子注入層及び陰極が複数存在する場合、それらはそれぞれ同一でも異なっていてもよい。
【０５２９】
陽極、正孔注入層、正孔輸送層、第１の有機層、第２の有機層、第２の発光層、電子輸送層、電子注入層及び陰極の厚さは、通常、１ｎｍ〜１μｍであり、好ましくは２ｎｍ〜５００ｎｍであり、更に好ましくは５ｎｍ〜１５０ｎｍである。
【０５３０】
本発明の発光素子において、積層する層の順番、数、及び厚さは、発光素子の発光効率及び素子寿命を勘案して調整すればよい。
【０５３１】
［第２の発光層］
第２の発光層は、第２の有機層又は発光材料を含有する層である。第２の発光層が発光材料を含有する層である場合、第２の発光層に含有される発光材料としては、例えば、前述の第１の組成物が含有していてもよい発光材料が挙げられる。第２の発光層に含有される発光材料は、１種単独で含有されていても、２種以上が含有されていてもよい。
【０５３２】
本発明の発光素子が第２の発光層を有し、且つ、後述の正孔輸送層及び後述の電子輸送層が第２の有機層ではない場合、第２の発光層は第２の有機層であることが好ましい。
【０５３３】
［正孔輸送層］
正孔輸送層は、第２の有機層又は正孔輸送材料を含有する層である。正孔輸送層が正孔輸送材料を含有する層である場合、正孔輸送材料としては、例えば、前述の第１の組成物が含有していてもよい正孔輸送材料が挙げられる。正孔輸送層に含有される正孔輸送材料は、１種単独で含有されていても、２種以上が含有されていてもよい。
【０５３４】
本発明の発光素子が正孔輸送層を有し、且つ、前述の第２の発光層及び後述の電子輸送層が第２の有機層ではない場合、正孔輸送層は第２の有機層であることが好ましい。
【０５３５】
［電子輸送層］
電子輸送層は、第２の有機層又は電子輸送材料を含有する層であり、好ましくは、電子輸送材料を含有する層である。電子輸送層が電子輸送材料を含有する層である場合、電子輸送層に含有される電子輸送材料としては、例えば、前述の第１の組成物が含有していてもよい電子輸送材料が挙げられる。電子輸送層に含有される電子輸送材料は、１種単独で含有されていても、２種以上が含有されていてもよい。
【０５３６】
［正孔注入層及び電子注入層］
正孔注入層は、正孔注入材料を含有する層である。正孔注入層に含有される正孔注入材料としては、例えば、前述の第１の組成物が含有していてもよい正孔注入材料が挙げられる。正孔注入層に含有される正孔注入材料は、１種単独で含有されていても、２種以上が含有されていてもよい。
【０５３７】
電子注入層は、電子注入材料を含有する層である。電子注入層に含有される電子注入材料としては、例えば、前述の第１の組成物が含有していてもよい電子注入材料が挙げられる。電子注入層に含有される電子注入材料は、１種単独で含有されていても、２種以上が含有されていてもよい。
【０５３８】
［基板／電極］
発光素子における基板は、電極を形成することができ、且つ、有機層を形成する際に化学的に変化しない基板であればよく、例えば、ガラス、プラスチック、シリコン等の材料からなる基板である。不透明な基板を使用する場合には、基板から最も遠くにある電極が透明又は半透明であることが好ましい。
【０５３９】
陽極の材料としては、例えば、導電性の金属酸化物、半透明の金属が挙げられ、好ましくは、酸化インジウム、酸化亜鉛、酸化スズ；インジウム・スズ・オキサイド（ＩＴＯ）、インジウム・亜鉛・オキサイド等の導電性化合物；銀とパラジウムと銅との複合体（ＡＰＣ）；ＮＥＳＡ、金、白金、銀、銅である。
【０５４０】
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、錫のうち１種以上との合金；並びに、グラファイト及びグラファイト層間化合物が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
【０５４１】
本発明の発光素子において、陽極及び陰極の少なくとも一方は、通常、透明又は半透明であるが、陽極が透明又は半透明であることが好ましい。
【０５４２】
陽極及び陰極の形成方法としては、例えば、真空蒸着法、スパッタリング法、イオンプレーティング法、メッキ法及びラミネート法が挙げられる。
【０５４３】
［発光素子の製造方法］
本発明の発光素子において、第１の有機層、第２の有機層、その他の層の形成方法としては、低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法が挙げられる。
【０５４４】
第１の有機層、第２の有機層、その他の層は、上述した各種インク、各種材料を含むインクを用いて、スピンコート法、インクジェット印刷法等の湿式法により形成することができる。なお、第１の有機層、第２の有機層は、真空蒸着法等の乾式法により形成してもよい。
【０５４５】
第１の有機層を湿式法により形成する場合、第１のインクを用いることが好ましい。
【０５４６】
第２の有機層を湿式法により形成する場合、第２のインク、第３のインク又は第４のインクを用いることが好ましい。
【０５４７】
第２のインクを用いて、第２の有機層（特に、層Ａ）を湿式法により形成する場合、第２の有機層を形成後、加熱又は光照射（好ましくは、加熱）することで、第２の有機層に含有される架橋材料を架橋させることができる。架橋材料が架橋した状態（架橋材料の架橋体）で、第２の有機層に含有されている場合、第２の有機層は溶媒に対して実質的に不溶化されている。そのため、第２の有機層は、発光素子の積層化に好適に使用することができる。
【０５４８】
第４のインクを用いて、第２の有機層（特に、層Ｃ）を湿式法により形成する場合、第２の有機層を形成後、加熱又は光照射（好ましくは、加熱）することで、第２の有機層に含有される架橋高分子化合物Ｙを架橋させることができる。架橋高分子化合物Ｙが架橋した状態（架橋高分子化合物Ｙの架橋体）で、第２の有機層に含有されている場合、第２の有機層は溶媒に対して実質的に不溶化されている。そのため、第２の有機層は、発光素子の積層化に好適に使用することができる。
【０５４９】
第２の有機層の加熱温度は、通常、25℃〜300℃であり、好ましくは50℃〜250℃であり、より好ましくは150℃〜200℃であり、更に好ましくは170℃〜190℃である。
第２の有機層の加熱時間は、通常、0.1分〜1000分であり、好ましくは0.5分〜500分であり、より好ましくは1分〜120分であり、更に好ましくは30分〜90分である。
【０５５０】
光照射に用いられる光の種類は、例えば、紫外光、近紫外光、可視光である。
【０５５１】
第１の有機層又は第２の有機層に含有される成分の分析方法としては、例えば、抽出等の化学的分離分析法、赤外分光法（ＩＲ）、核磁気共鳴分光法（ＮＭＲ）、質量分析法（ＭＳ）等の機器分析法、並びに、化学的分離分析法及び機器分析法を組み合わせた分析法が挙げられる。
【０５５２】
第１の有機層又は第２の有機層に対して、トルエン、キシレン、クロロホルム、テトラヒドロフラン等の有機溶媒を用いた固液抽出を行うことで、有機溶媒に対して実質的に不溶な成分（不溶成分）と、有機溶媒に対して溶解する成分（溶解成分）とに分離することが可能である。不溶成分は赤外分光法又は核磁気共鳴分光法により分析することが可能であり、溶解成分は核磁気共鳴分光法又は質量分析法により分析することが可能である。
【０５５３】
［発光素子の用途］
発光素子を用いて面状の発光を得るためには、面状の陽極と陰極が重なり合うように配置すればよい。パターン状の発光を得るためには、面状の発光素子の表面にパターン状の窓を設けたマスクを設置する方法、非発光部にしたい層を極端に厚く形成し実質的に非発光とする方法、陽極若しくは陰極、又は両方の電極をパターン状に形成する方法がある。これらのいずれかの方法でパターンを形成し、いくつかの電極を独立にＯＮ／ＯＦＦできるように配置することにより、数字、文字等を表示できるセグメントタイプの表示装置が得られる。ドットマトリックス表示装置とするためには、陽極と陰極を共にストライプ状に形成して直交するように配置すればよい。複数の種類の発光色の異なる高分子化合物を塗り分ける方法、カラーフィルター又は蛍光変換フィルターを用いる方法により、部分カラー表示、マルチカラー表示が可能となる。ドットマトリックス表示装置は、パッシブ駆動も可能であるし、ＴＦＴ等と組み合わせてアクティブ駆動も可能である。これらの表示装置は、コンピュータ、テレビ、携帯端末等のディスプレイに用いることができる。面状の発光素子は、液晶表示装置のバックライト用の面状光源、又は、面状の照明用光源として好適に用いることができる。フレキシブルな基板を用いれば、曲面状の光源及び表示装置としても使用できる。
【実施例】
【０５５４】
以下、実施例によって本発明を更に詳細に説明するが、本発明はこれらの実施例に限定されるものではない。【０５５５】
実施例において、高分子化合物のポリスチレン換算の数平均分子量(Mn)及びポリスチレン換算の質量平均分子量(Mw)は、移動層にテトラヒドロフランを用い、下記のサイズエクスクルージョンクロマトグラフィー(SEC)のいずれかにより求めた。なお、SECの各測定条件は、次のとおりである。【０５５６】
測定する高分子化合物を約０．０５質量％の濃度でテトラヒドロフランに溶解させ、ＳＥＣに１０μＬ注入した。移動相は、２．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（島津製作所製、商品名：ＳＰＤ−１０Ａｖｐ）を用いた。【０５５７】
実施例において、蛍光発光性化合物の発光スペクトルの最大ピーク波長は、分光光度計（日本分光株式会社製、ＦＰ−６５００）により室温にて測定した。蛍光発光性化合物をトルエンに、約０．８×１０-4質量％の濃度で溶解させたトルエン溶液を試料として用いた。特記しない限り、励起光としては、波長３２５ｎｍのＵＶ光を用いた。【０５５８】
実施例において、金属錯体及び高分子化合物の発光スペクトルの最大ピーク波長は、分光光度計（日本分光株式会社製、ＦＰ−６５００）により室温にて測定した。金属錯体又は高分子化合物をキシレンに、約０．８×１０-4質量％の濃度で溶解させたキシレン溶液を試料として用いた。励起光としては、波長３２５ｎｍのＵＶ光を用いた。【０５５９】
＜合成例ＥＭ１＞  蛍光発光性化合物ＥＭ−Ａ１〜ＥＭ−Ａ６の合成・入手
蛍光発光性化合物ＥＭ−Ａ１は、特開２０１１−１０５６４３号公報に記載の方法に準じて合成した。蛍光発光性化合物ＥＭ−Ａ２は、国際公開第２００７／０５８３６８号に記載の方法に従って合成した。蛍光発光性化合物ＥＭ−Ａ３は、国際公開第２０１０／０５８８５９号に記載の方法に準じて合成した。蛍光発光性化合物ＥＭ−Ａ４は、Ａｌｄｒｉｃｈ社より購入した。蛍光発光性化合物ＥＭ−Ａ５は、国際公開第２０１３／０６４８１４号に記載の方法に従って合成した。蛍光発光性化合物ＥＭ−Ａ６は、Ｌｕｍｉｎｅｓｃｅｎｓｅ  Ｔｅｃｈｎｏｌｏｇｙ社より購入した。【０５６０】
【化１２９】
2017221822.tif 000135
【０５６１】
【化１３０】
2017221822.tif 000136
【０５６２】
【化１３１】
2017221822.tif 000137
【０５６３】
【化１３２】
2017221822.tif 000138
【０５６４】
蛍光発光性化合物ＥＭ−Ａ１の発光スペクトルの最大ピーク波長は、４５４ｎｍであった。蛍光発光性化合物ＥＭ−Ａ２の発光スペクトルの最大ピーク波長は、５２１ｎｍであった。蛍光発光性化合物ＥＭ−Ａ３の発光スペクトルの最大ピーク波長は、４４９ｎｍであった。蛍光発光性化合物ＥＭ−Ａ４の発光スペクトルの最大ピーク波長は、４５８ｎｍであった。蛍光発光性化合物ＥＭ−Ａ５の発光スペクトルの最大ピーク波長は、４３０ｎｍであった。蛍光発光性化合物ＥＭ−Ａ６の発光スペクトルの最大ピーク波長は、４１１ｍであった。
なお、蛍光発光性化合物ＥＭ−Ａ４の発光スペクトルの最大ピーク波長の測定において、励起光としては、波長４００ｎｍのＵＶ光を用いた。【０５６５】
＜合成例ＥＭ２＞  蛍光発光性化合物ＥＭ−１〜ＥＭ−６の合成
蛍光発光性化合物ＥＭ−１は、国際公開第２００８／０５９７１３号に記載の方法に準じて合成した。蛍光発光性化合物ＥＭ−２は、国際公開第２０１１／０９８０３０号に記載の方法に準じて合成した。蛍光発光性化合物ＥＭ−３は、特開２０１１−１７４０５９号公報に記載の方法に準じて合成した。蛍光発光性化合物ＥＭ−４は、国際公開第２０１０／０１３００６号に記載の方法に準じて合成した。蛍光発光性化合物ＥＭ−５は、国際公開第２００５／０３３０５１号に記載の方法に準じて合成した。蛍光発光性化合物ＥＭ−６は、国際公開第２００８／０５９７１３号に記載の方法に準じて合成した。【０５６６】
【化１３３】
2017221822.tif 000139
【０５６７】
【化１３４】
2017221822.tif 000140
【０５６８】
【化１３５】
2017221822.tif 000141
【０５６９】
蛍光発光性化合物ＥＭ−１の発光スペクトルの最大ピーク波長は、４４１ｎｍであった。蛍光発光性化合物ＥＭ−２の発光スペクトルの最大ピーク波長は、４３１ｎｍであった。蛍光発光性化合物ＥＭ−３の発光スペクトルの最大ピーク波長は、４４７ｎｍであった。蛍光発光性化合物ＥＭ−４の発光スペクトルの最大ピーク波長は、４５３ｎｍであった。蛍光発光性化合物ＥＭ−５の発光スペクトルの最大ピーク波長は、４５３ｎｍであった。蛍光発光性化合物ＥＭ−６の発光スペクトルの最大ピーク波長は、４３２ｎｍであった。【０５７０】
＜合成例Ｒ１＞  金属錯体Ｒ１及び金属錯体ＲＭ１の合成
金属錯体Ｒ１は、特開２００８−１７９６１７号公報に記載の方法に従って合成した。金属錯体ＲＭ１は、国際公開第２００９／１５７４２４号に記載の方法に従って合成した。【０５７１】
【化１３６】
2017221822.tif 000142
【０５７２】
金属錯体Ｒ１の発光スペクトルの最大ピーク波長は５９４ｎｍであった。【０５７３】
＜合成例Ｇ１＞  金属錯体Ｇ１及び金属錯体Ｇ２の合成
金属錯体Ｇ１は、特開２０１３−２３７７８９号公報に記載の方法に従って合成した。
金属錯体Ｇ２は、国際公開第２００９／１３１２５５号に記載の方法に従って合成した。【０５７４】
【化１３７】
2017221822.tif 000143
【０５７５】
金属錯体Ｇ１の発光スペクトルの最大ピーク波長は５０８ｎｍであった。
金属錯体Ｇ２の発光スペクトルの最大ピーク波長は５１４ｎｍであった。【０５７６】
＜合成例Ｍ１＞  化合物Ｍ１〜Ｍ１０の合成
化合物Ｍ１は、特開２０１２−１４４７２１号公報に記載の方法に従って合成した。化合物Ｍ２は、市販品を用いた。化合物Ｍ３、Ｍ４及びＭ５は、国際公開第２０１３／１４６８０６号に記載の方法に従って合成した。化合物Ｍ６及びＭ７は、特開２０１１―１７４０６２号公報に記載の方法に従って合成した。化合物Ｍ８は、特開２００８−１０６２４１号公報に記載の方法に従って合成した。化合物Ｍ９は、特開２０１０−２１５８８６号公報に記載の方法に従って合成した。化合物Ｍ１０は、国際公開第２００５／０４９５４６号に記載の方法に従って合成した。【０５７７】
【化１３８】
2017221822.tif 000144
【０５７８】
【化１３９】
2017221822.tif 000145
【０５７９】
【化１４０】
2017221822.tif 000146
【０５８０】
【化１４１】
2017221822.tif 000147
【０５８１】
＜合成例ＨＰ１＞  高分子化合物ＨＰ−１の合成
（工程１）反応容器内を不活性ガス雰囲気とした後、化合物Ｍ１（１．７３ｇ）、化合物Ｍ２（０．８４３ｇ）、ジクロロビス〔トリス（２−メトキシフェニル）ホスフィン〕パラジウム（２．２ｍｇ）及びトルエン（４０ｍｌ）を加え、１０５℃に加熱した。
（工程２）得られた反応液に、２０質量％水酸化テトラエチルアンモニウム水溶液（８．７ｇ）を滴下し、３時間還流させた。
（工程３）その後、そこに、９−ブロモアントラセン（６４．１ｍｇ）、２０質量％水酸化テトラエチルアンモニウム水溶液（８．８ｇ）及びジクロロビス〔トリス（２−メトキシフェニル）ホスフィン〕パラジウム（２．２ｍｇ）を加え、１６時間還流させた。
（工程４）その後、そこに、ジエチルジチアカルバミン酸ナトリウム水溶液を加え、８０℃で２時間撹拌した。得られた反応液を冷却後、水で２回、３質量％酢酸水溶液で２回、水で２回洗浄し、得られた溶液をメタノールに滴下したところ、沈殿が生じた。沈殿物をトルエンに溶解させ、アルミナカラム、シリカゲルカラムの順番で通液することにより精製した。得られた溶液をメタノールに滴下し、撹拌したところ、沈殿が生じた。沈殿物をろ取し、乾燥させることにより、高分子化合物ＨＰ−１を０．９１ｇ得た。高分子化合物ＨＰ−１のＭｎは１．２×１０5であり、Ｍｗは４．８×１０5であった。【０５８２】
高分子化合物ＨＰ−１は、仕込み原料の量から求めた理論値では、化合物Ｍ１から誘導される構成単位と、化合物Ｍ２から誘導される構成単位とが、５０：５０のモル比で構成されてなる共重合体である。【０５８３】
高分子化合物ＨＰ−１の発光スペクトルの最大ピーク波長は４３６ｎｍであった。【０５８４】
＜合成例ＨＴＬ１＞  高分子化合物ＨＴＬ−１の合成
(工程１)反応容器内を不活性ガス雰囲気とした後、化合物Ｍ３(０．８００ｇ)、化合物Ｍ４(０．１４９ｇ)、化合物Ｍ５(１．６６ｇ)、ジクロロビス(トリス-o-メトキシフェニルホスフィン)パラジウム(1.4mg)及びトルエン(45mL)を加え、１００℃に加熱した。
(工程２)反応液に、２０質量％水酸化テトラエチルアンモニウム水溶液(16mL)を滴下し、７時間還流させた。
(工程３)反応後、そこに、2-エチルフェニルボロン酸(90mg)及びジクロロビス(トリス-o-メトキシフェニルホスフィン)パラジウム(1.3mg)を加え、１７．５時間還流させた。
(工程４)その後、そこに、ジエチルジチアカルバミン酸ナトリウム水溶液を加え、８５℃で２時間撹拌した。冷却後、反応液を、３．６質量％塩酸、２．５質量％アンモニア水、水で洗浄し、得られた溶液をメタノールに滴下したところ、沈澱が生じた。沈殿物をトルエンに溶解させ、アルミナカラム、シリカゲルカラムの順番で通すことにより精製した。得られた溶液をメタノールに滴下し、撹拌した後、得られた沈殿物をろ取し、乾燥させることにより、高分子化合物ＨＴＬ−１を 1.64g得た。高分子化合物ＨＴＬ−１のMnは3.5×104であり、Mwは2.2×105であった。【０５８５】
高分子化合物ＨＴＬ−１は、仕込み原料の量から求めた理論値では、化合物Ｍ３から誘導される構成単位と、化合物Ｍ４から誘導される構成単位と、化合物Ｍ５から誘導される構成単位とが、40:10:50のモル比で構成されてなる共重合体である。【０５８６】
高分子化合物ＨＴＬ−１の発光スペクトルの最大ピーク波長は４０４ｎｍであった。【０５８７】
＜合成例ＨＴＬ２＞  高分子化合物ＨＴＬ−２の合成
(工程１)反応容器内を不活性ガス雰囲気とした後、化合物Ｍ３(２．５２ｇ)、化合物Ｍ４(０．４７０ｇ)、化合物Ｍ５(４．９０ｇ)、金属錯体ＲＭ１(０．５３０ｇ)、ジクロロビス(トリス-o-メトキシフェニルホスフィン)パラジウム(4.2mg)及びトルエン(158mL)を加え、１００℃に加熱した。
(工程２)反応液に、２０質量％水酸化テトラエチルアンモニウム水溶液(16mL)を滴下し、８時間還流させた。
(工程３)反応後、そこに、フェニルボロン酸(116mg)及びジクロロビス(トリス-o-メトキシフェニルホスフィン)パラジウム(4.2mg)を加え、１５時間還流させた。
(工程４)その後、そこに、ジエチルジチアカルバミン酸ナトリウム水溶液を加え、８５℃で２時間撹拌した。冷却後、反応液を、３．６質量％塩酸、２．５質量％アンモニア水、水で洗浄し、得られた溶液をメタノールに滴下したところ、沈澱が生じた。沈殿物をトルエンに溶解させ、アルミナカラム、シリカゲルカラムの順番で通すことにより精製した。得られた溶液をメタノールに滴下し、撹拌した後、得られた沈殿物をろ取し、乾燥させることにより、高分子化合物ＨＴＬ−２を6.02g得た。高分子化合物ＨＴＬ−２のMnは3.8×104であり、Mwは4.5×105であった。【０５８８】
高分子化合物ＨＴＬ−２は、仕込み原料の量から求めた理論値では、化合物Ｍ３から誘導される構成単位と、化合物Ｍ４から誘導される構成単位と、化合物Ｍ５から誘導される構成単位と、金属錯体ＲＭ１から誘導される構成単位とが、40:10:47:3のモル比で構成されてなる共重合体である。【０５８９】
高分子化合物ＨＴＬ−２の発光スペクトルは、４０４ｎｍ及び６００ｎｍに極大波長を有し、高分子化合物ＨＴＬ−２の発光スペクトルの最大ピーク波長は４０４ｎｍであった。【０５９０】
＜合成例ＨＴＬ３＞  高分子化合物ＨＴＬ−３の合成
合成例ＨＴＬ１における(工程１)を、「反応容器内を不活性ガス雰囲気とした後、化合物Ｍ６（１．１３ｇ）、化合物Ｍ１０（０．８４８ｇ）、化合物Ｍ８（０．０６６９ｇ）、化合物Ｍ９（０．０５７８ｇ）、金属錯体ＲＭ１(０．１４１ｇ)、ジクロロビス〔トリス（２−メトキシフェニル）ホスフィン〕パラジウム（１．１ｍｇ）及びトルエン（４０ｍｌ）を加え、１０５℃に加熱した。」とする以外は、合成例ＨＴＬ１と同様にすることで、高分子化合物ＨＴＬ−３を１．４３g得た。高分子化合物ＨＴＬ−３のMnは4.7×104であり、Mwは1.8×105であった。【０５９１】
高分子化合物ＨＴＬ−３は、仕込み原料の量から求めた理論値では、仕込み原料の量から求めた理論値では、化合物Ｍ６から誘導される構成単位と、化合物Ｍ１０から誘導される構成単位と、化合物Ｍ８から誘導される構成単位と、化合物Ｍ９から誘導される構成単位と、金属錯体ＲＭ１から誘導される構成単位とが、50:37:5:5:3のモル比で構成されてなる共重合体である。【０５９２】
高分子化合物ＨＴＬ−３の発光スペクトルは、４３８ｎｍ、４６４ｎｍ及び６０３ｎｍに極大波長を有し、高分子化合物ＨＴＬ−３の発光スペクトルの最大ピーク波長は４３８ｎｍであった。【０５９３】
＜合成例ＨＴＬ４＞  高分子化合物ＨＴＬ−４の合成
合成例ＨＴＬ１における(工程１)を、「反応容器内を不活性ガス雰囲気とした後、化合物Ｍ６（１．３４ｇ）、化合物Ｍ７（０．９０７ｇ）、化合物Ｍ８（０．０８０３ｇ）、化合物Ｍ９（０．０６９３ｇ）、金属錯体ＲＭ１(０．１６９ｇ)、ジクロロビス〔トリス（２−メトキシフェニル）ホスフィン〕パラジウム（１．１ｍｇ）及びトルエン（４０ｍｌ）を加え、１０５℃に加熱した。」とする以外は、合成例ＨＴＬ１と同様にすることで、高分子化合物ＨＴＬ−４を１．５１g得た。高分子化合物ＨＴＬ−４のMnは1.3×105であり、Mwは4.9×105であった。【０５９４】
高分子化合物ＨＴＬ−４は、仕込み原料の量から求めた理論値では、仕込み原料の量から求めた理論値では、化合物Ｍ６から誘導される構成単位と、化合物Ｍ７から誘導される構成単位と、化合物Ｍ８から誘導される構成単位と、化合物Ｍ９から誘導される構成単位と、金属錯体ＲＭ１から誘導される構成単位とが、50:37:5:5:3のモル比で構成されてなる共重合体である。【０５９５】
高分子化合物ＨＴＬ−４の発光スペクトルは、４１７ｎｍ、４４１ｎｍ及び６０４ｎｍに極大波長を有し、高分子化合物ＨＴＬ−４の発光スペクトルの最大ピーク波長は４１７ｎｍであった。【０５９６】
＜実施例Ｄ１＞  発光素子Ｄ１の作製と評価
（陽極及び正孔注入層の形成）
ガラス基板にスパッタ法により４５ｎｍの厚みでＩＴＯ膜を付けることにより陽極を形成した。該陽極上に、正孔注入材料であるＮＤ−３２０２（日産化学工業製）をスピンコート法により３５ｎｍの厚さで成膜した。大気雰囲気下において、５０℃、３分間加熱し、更に２３０℃、１５分間加熱することにより正孔注入層を形成した。【０５９７】
（第２の有機層の形成）
キシレンに、高分子化合物ＨＴＬ−２を０．６質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱することにより第２の有機層を形成した。この加熱により、高分子化合物ＨＴＬ−２は、架橋体となった。【０５９８】
（第１の有機層の形成）
クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。得られたクロロベンゼン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０５９９】
（陰極の形成）
第１の有機層を形成した基板を蒸着機内において、１×１０-4Ｐａ以下にまで減圧した後、陰極として、第１の有機層の上に、フッ化ナトリウムを約４ｎｍ、次いで、フッ化ナトリウム層の上に、アルミニウムを約８０ｎｍ蒸着した。蒸着後、ガラス基板を用いて封止することにより、発光素子Ｄ１を作製した。【０６００】
（発光素子の評価）
発光素子Ｄ１に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．１８，０．１４）であった。【０６０１】
＜実施例Ｄ２＞  発光素子Ｄ２の作製と評価
実施例Ｄ１における（第２の有機層の形成）を、下記（第２の有機層の形成−Ｄ２）に変更したこと以外は、実施例Ｄ１と同様にして、発光素子Ｄ２を作製した。【０６０２】
（第２の有機層の形成−Ｄ２）
キシレンに、高分子化合物ＨＴＬ−１及び金属錯体Ｒ１（高分子化合物ＨＴＬ−１／金属錯体Ｒ１＝６５質量％／３５質量％）を０．６質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱することにより第２の有機層を形成した。この加熱により、高分子化合物ＨＴＬ−１は、架橋体となった。【０６０３】
（発光素子の評価）
発光素子Ｄ２に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．１５，０．１３）であった。【０６０４】
＜実施例Ｄ３＞  発光素子Ｄ３の作製と評価
実施例Ｄ１における（第２の有機層の形成）を、下記（第２の有機層の形成−Ｄ３）に変更したこと以外は、実施例Ｄ１と同様にして、発光素子Ｄ３を作製した。【０６０５】
（第２の有機層の形成−Ｄ３）
キシレンに、高分子化合物ＨＴＬ−２を１．２質量％の濃度で溶解させた。得られたキシレン溶液を用いて、正孔注入層の上にスピンコート法により４０ｎｍの厚さで成膜し、窒素ガス雰囲気下において、ホットプレート上で１８０℃、６０分間加熱することにより第２の有機層を形成した。この加熱により、高分子化合物ＨＴＬ−２は、架橋体となった。【０６０６】
（発光素子の評価）
発光素子Ｄ３に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．１９，０．１７）であった。【０６０７】
＜実施例Ｄ４＞  発光素子Ｄ４の作製と評価
実施例Ｄ１における（第２の有機層の形成）を、上記（第２の有機層の形成−Ｄ３）に変更し、実施例Ｄ１における（第１の有機層の形成）を、下記（第１の有機層の形成−Ｄ４）に変更したこと以外は、実施例Ｄ１と同様にして、発光素子Ｄ４を作製した。【０６０８】
（第１の有機層の形成−Ｄ４）
クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．７質量％の濃度で溶解させた。得られたクロロベンゼン溶液を用いて、第２の有機層の上にスピンコート法により４０ｎｍの厚さで成膜し、窒素ガス雰囲気下において、ホットプレート上で１５０℃、１０分間加熱することにより第１の有機層を形成した。【０６０９】
（発光素子の評価）
発光素子Ｄ４に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．２０，０．１４）であった。【０６１０】
＜実施例Ｄ５＞  発光素子Ｄ５の作製と評価
実施例Ｄ４の（第１の有機層の形成−Ｄ４）における「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．７質量％の濃度で溶解させた。」に代えて、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９７質量％／３質量％）を０．７質量％の濃度で溶解させた。」とした以外は、実施例Ｄ４と同様にして、発光素子Ｄ５を作製した。【０６１１】
（発光素子の評価）
発光素子Ｄ５に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．２０，０．１４）であった。【０６１２】
＜実施例Ｄ６＞  発光素子Ｄ６の作製と評価
実施例Ｄ１における（第２の有機層の形成）を、下記（第２の有機層の形成−Ｄ６）に変更し、実施例Ｄ１における（第１の有機層の形成）を、下記（第１の有機層の形成−Ｄ６）に変更したこと以外は、実施例Ｄ１と同様にして、発光素子Ｄ６を作製した。【０６１３】
（第２の有機層の形成−Ｄ６）
キシレンに、高分子化合物ＨＴＬ−２及び金属錯体Ｇ１（高分子化合物ＨＴＬ−２／金属錯体Ｇ１＝８０質量％／２０質量％）を１．２質量％の濃度で溶解させた。得られたキシレン溶液を用いて、正孔注入層の上にスピンコート法により４０ｎｍの厚さで成膜し、窒素ガス雰囲気下において、ホットプレート上で１８０℃、６０分間加熱することにより第２の有機層を形成した。この加熱により、高分子化合物ＨＴＬ−２は、架橋体となった。【０６１４】
（第１の有機層の形成−Ｄ６）
クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．６質量％の濃度で溶解させた。得られたクロロベンゼン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０６１５】
（発光素子の評価）
発光素子Ｄ６に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．３３，０．２３）であった。【０６１６】
＜実施例Ｄ７＞  発光素子Ｄ７の作製と評価
実施例Ｄ６の（第２の有機層の形成−Ｄ６）における、「キシレンに、高分子化合物ＨＴＬ−２及び金属錯体Ｇ１（高分子化合物ＨＴＬ−２／金属錯体Ｇ１＝８０質量％／２０質量％）を１．２質量％の濃度で溶解させた。」に代えて、「キシレンに、高分子化合物ＨＴＬ−２及び金属錯体Ｇ２（高分子化合物ＨＴＬ−２／金属錯体Ｇ２＝８０質量％／２０質量％）を１．２質量％の濃度で溶解させた。」とした以外は、実施例Ｄ６と同様にして、発光素子Ｄ７を作製した。【０６１７】
（発光素子の評価）
発光素子Ｄ７に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．２４，０．１９）であった。【０６１８】
＜実施例Ｄ８＞  発光素子Ｄ８の作製と評価
実施例Ｄ６の（第２の有機層の形成−Ｄ６）における、「キシレンに、高分子化合物ＨＴＬ−２及び金属錯体Ｇ１（高分子化合物ＨＴＬ−２／金属錯体Ｇ１＝８０質量％／２０質量％）を１．２質量％の濃度で溶解させた。」に代えて、「キシレンに、高分子化合物ＨＴＬ−２及び金属錯体Ｇ２（高分子化合物ＨＴＬ−２／金属錯体Ｇ２＝６０質量％／４０質量％）を１．２質量％の濃度で溶解させた。」とした以外は、実施例Ｄ６と同様にして、発光素子Ｄ８を作製した。【０６１９】
（発光素子の評価）
発光素子Ｄ８に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．２７，０．２０）であった。【０６２０】
＜実施例Ｄ９＞  発光素子Ｄ９の作製と評価
実施例Ｄ４における（第１の有機層の形成−Ｄ４）を、下記（第１の有機層の形成−Ｄ９）に変更したこと以外は、実施例Ｄ４と同様にして、発光素子Ｄ９を作製した。【０６２１】
（第１の有機層の形成−Ｄ９）
クロロベンゼンに、高分子化合物ＨＰ−１、蛍光発光性化合物ＥＭ−Ａ１及び金属錯体Ｇ２（高分子化合物ＨＰ−１／蛍光発光性化合物ＥＭ−Ａ１／金属錯体Ｇ２＝７１．５質量％／８．５質量％／２０質量％）を０．９質量％の濃度で溶解させた。得られたクロロベンゼン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０６２２】
（発光素子の評価）
発光素子Ｄ９に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．５７，０．３７）であった。【０６２３】
＜実施例Ｄ１０＞  発光素子Ｄ１０の作製と評価
実施例Ｄ９の（第１の有機層の形成−Ｄ９）における、「クロロベンゼンに、高分子化合物ＨＰ−１、蛍光発光性化合物ＥＭ−Ａ１及び金属錯体Ｇ２（高分子化合物ＨＰ−１／蛍光発光性化合物ＥＭ−Ａ１／金属錯体Ｇ２＝７１．５質量％／８．５質量％／２０質量％）を０．９質量％の濃度で溶解させた。」に代えて、「クロロベンゼンに、高分子化合物ＨＰ−１、蛍光発光性化合物ＥＭ−Ａ１及び金属錯体Ｇ２（高分子化合物ＨＰ−１／蛍光発光性化合物ＥＭ−Ａ１／金属錯体Ｇ２＝５１．５質量％／８．５質量％／４０質量％）を０．９質量％の濃度で溶解させた。」とした以外は、実施例Ｄ９と同様にして、発光素子Ｄ１０を作製した。【０６２４】
（発光素子の評価）
発光素子Ｄ１０に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．５９，０．３９）であった。【０６２５】
＜実施例Ｄ１１＞  発光素子Ｄ１１の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１、蛍光発光性化合物ＥＭ−Ａ１及び蛍光発光性化合物ＥＭ−Ａ２（高分子化合物ＨＰ−１／蛍光発光性化合物ＥＭ−Ａ１／蛍光発光性化合物ＥＭ−Ａ２＝９０．５質量％／８．５質量％／１質量％）を０．７質量％の濃度で溶解させた。」とした以外は、実施例Ｄ１と同様にして、発光素子Ｄ１１を作製した。【０６２６】
（発光素子の評価）
発光素子Ｄ１１に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．２５，０．４８）であった。【０６２７】
＜実施例Ｄ１２＞  発光素子Ｄ１２の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ３（高分子化合物ＨＰ−１／蛍光発光性化合物ＥＭ−Ａ３＝９１．５質量％／８．５質量％）を０．７質量％の濃度で溶解させた。」とした以外は、実施例Ｄ１と同様にして、発光素子Ｄ１２を作製した。【０６２８】
（発光素子の評価）
発光素子Ｄ１２に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．１９，０．１８）であった。【０６２９】
＜実施例Ｄ１３＞  発光素子Ｄ１３の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ４（高分子化合物ＨＰ−１／蛍光発光性化合物ＥＭ−Ａ４＝９１．５質量％／８．５質量％）を０．７質量％の濃度で溶解させた。」とした以外は、実施例Ｄ１と同様にして、発光素子Ｄ１３を作製した。【０６３０】
（発光素子の評価）
発光素子Ｄ１３に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．２４，０．２０）であった。【０６３１】
＜実施例Ｄ１４＞  発光素子Ｄ１４の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．７質量％の濃度で溶解させた。」とし、更に、実施例Ｄ１の（第２の有機層の形成）を、下記（第２の有機層の形成−Ｄ１４）に変更したこと以外は、実施例Ｄ１と同様にして、発光素子Ｄ１４を作製した。【０６３２】
（第２の有機層の形成−Ｄ１４）
クロロベンゼンに、低分子化合物ＨＴＭ−１及び金属錯体Ｒ１（低分子化合物ＨＴＭ−１／金属錯体Ｒ１＝６５質量％／３５質量％）を０．７質量％の濃度で溶解させた。得られたクロロベンゼン溶液を用いて、正孔注入層の上にスピンコート法により２０ｎｍの厚さで成膜し、窒素ガス雰囲気下において、ホットプレート上で１８０℃、６０分間加熱することにより第２の有機層を形成した。この加熱により、低分子化合物ＨＴＭ−１は、架橋体となった。
なお、化合物ＨＭ−１は、Ｌｕｍｉｎｅｓｃｅｎｓｅ  Ｔｅｃｈｎｏｌｏｇｙ社より購入した。化合物ＨＭ−１の発光スペクトルの最大ピーク波長は４３１ｎｍであった。【０６３３】
【化１４２】
2017221822.tif 000148
【０６３４】
（発光素子の評価）
発光素子Ｄ１４に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．２１，０．１６）であった。【０６３５】
＜比較例ＣＤ１＞  発光素子ＣＤ１の作製と評価
実施例Ｄ１の（第２の有機層の形成）における、「キシレンに、高分子化合物ＨＴＬ−２を０．６質量％の濃度で溶解させた。」に代えて、「キシレンに、高分子化合物ＨＴＬ−１を０．６質量％の濃度で溶解させた。」とし、実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１、蛍光発光性化合物ＥＭ−Ａ１及び金属錯体Ｒ１（高分子化合物ＨＰ−１／蛍光発光性化合物ＥＭ−Ａ１／金属錯体Ｒ１＝８８．５質量％／８．５質量％／３質量％）を０．６質量％の濃度で溶解させた。」とした以外は、実施例Ｄ１と同様にして、発光素子ＣＤ１を作製した。【０６３６】
（発光素子の評価）
発光素子ＣＤ１に電圧を印加することによりＥＬ発光が観測された。４００ｃｄ／ｍ2における外部量子効率を測定した。得られた結果を表５に示す。
また、４００ｃｄ／ｍ2におけるＣＩＥ色度座標（ｘ，ｙ）は（０．１７，０．１３）であった。【０６３７】
実施例Ｄ１〜Ｄ１４及び比較例ＣＤ１の結果を表５に示す。発光素子ＣＤ１の４００ｃｄ／ｍ2における外部量子効率を１．０としたときの各発光素子の４００ｃｄ／ｍ2における外部量子効率の相対値を示す。【０６３８】
【表５】
2017221822.tif 000149
【０６３９】
＜実施例Ｄ１５＞  発光素子Ｄ１５の作製と評価
実施例Ｄ１における（第１の有機層の形成）を、下記（第１の有機層の形成−Ｄ１５）に変更したこと以外は、実施例Ｄ１と同様にして、発光素子Ｄ１５を作製した。【０６４０】
（第１の有機層の形成−Ｄ１５）
クロロベンゼンに、高分子化合物ＨＰ−１及び蛍光発光性化合物ＥＭ−１（高分子化合物ＨＰ−１／蛍光発光性化合物ＥＭ−１＝９１．５質量％／８．５質量％）を０．９質量％の濃度で溶解させた。得られたクロロベンゼン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０６４１】
（発光素子の評価）
発光素子Ｄ１５に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．２０，０．１６）であった。【０６４２】
＜実施例Ｄ１６＞  発光素子Ｄ１６の作製と評価
実施例Ｄ１における（第２の有機層の形成）を、上記（第２の有機層の形成−Ｄ２）に変更し、実施例Ｄ１における（第１の有機層の形成）を、上記（第１の有機層の形成−Ｄ１５）に変更したこと以外は、実施例Ｄ１と同様にして、発光素子Ｄ１６を作製した。【０６４３】
（発光素子の評価）
発光素子Ｄ１６に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．１７，０．１５）であった。【０６４４】
＜実施例Ｄ１７＞  発光素子Ｄ１７の作製と評価
実施例Ｄ１における（第１の有機層の形成）を、下記（第１の有機層の形成−Ｄ１７）に変更したこと以外は、実施例Ｄ１と同様にして、発光素子Ｄ１７を作製した。【０６４５】
（第１の有機層の形成−Ｄ１７）
トルエンに、化合物ＨＭ−１及び蛍光発光性化合物ＥＭ−１（化合物ＨＭ−１／蛍光発光性化合物ＥＭ−１＝９１．５質量％／８．５質量％）を１．６質量％の濃度で溶解させた。得られたトルエン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。
なお、化合物ＨＭ−１は、ＡＫ  Ｓｃｉｅｎｔｉｆｉｃ社より購入した。化合物ＨＭ−１の発光スペクトルの最大ピーク波長は４２５ｎｍであった。【０６４６】
【化１４３】
2017221822.tif 000150
【０６４７】
（発光素子の評価）
発光素子Ｄ１７に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．１７，０．１６）であった。【０６４８】
＜実施例Ｄ１８＞  発光素子Ｄ１８の作製と評価
実施例Ｄ１における（第２の有機層の形成）を、下記（第２の有機層の形成−Ｄ１８）に変更し、実施例Ｄ１における（第１の有機層の形成）を、上記（第１の有機層の形成−Ｄ１７）に変更したこと以外は、実施例Ｄ１と同様にして、発光素子Ｄ１８を作製した。【０６４９】
（第２の有機層の形成−Ｄ１８）
キシレンに、高分子化合物ＨＴＬ−１及び金属錯体Ｒ１（高分子化合物ＨＴＬ−１／金属錯体Ｒ１＝５０質量％／５０質量％）を０．６質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱することにより第２の有機層を形成した。この加熱により、高分子化合物ＨＴＬ−１は、架橋体となった。【０６５０】
（発光素子の評価）
発光素子Ｄ１８に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．１６，０．１５）であった。【０６５１】
＜実施例Ｄ１９＞  発光素子Ｄ１９の作製と評価
実施例Ｄ１８の（第２の有機層の形成−Ｄ１８）における、「キシレンに、高分子化合物ＨＴＬ−１及び金属錯体Ｒ１（高分子化合物ＨＴＬ−１／金属錯体Ｒ１＝５０質量％／５０質量％）を０．６質量％の濃度で溶解させた。」に代えて、「キシレンに、高分子化合物ＨＴＬ−１及び金属錯体Ｒ１（高分子化合物ＨＴＬ−１／金属錯体Ｒ１＝９５質量％／５質量％）を０．６質量％の濃度で溶解させた。」とした以外は、実施例Ｄ１８と同様にして、発光素子Ｄ１９を作製した。【０６５２】
（発光素子の評価）
発光素子Ｄ１９に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．１６，０．２１）であった。【０６５３】
＜実施例Ｄ２０＞  発光素子Ｄ２０の作製と評価
実施例Ｄ１における（第２の有機層の形成）を、上記（第２の有機層の形成−Ｄ３）に変更し、実施例Ｄ１における（第１の有機層の形成）を、上記（第１の有機層の形成−Ｄ１５）に変更したこと以外は、実施例Ｄ１と同様にして、発光素子Ｄ２０を作製した。【０６５４】
（発光素子の評価）
発光素子Ｄ２０に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．２２，０．２０）であった。【０６５５】
＜実施例Ｄ２１＞  発光素子Ｄ２１の作製と評価
実施例Ｄ１における（第２の有機層の形成）を、上記（第２の有機層の形成−Ｄ３）に変更し、実施例Ｄ１における（第１の有機層の形成）を、下記（第１の有機層の形成−Ｄ２１）に変更したこと以外は、実施例Ｄ１と同様にして、発光素子Ｄ１７を作製した。【０６５６】
（第１の有機層の形成−Ｄ２１）
クロロベンゼンに、高分子化合物ＨＰ−１及び蛍光発光性化合物ＥＭ−１（高分子化合物ＨＰ−１／蛍光発光性化合物ＥＭ−１＝９１．５質量％／８．５質量％）を０．７質量％の濃度で溶解させた。得られたクロロベンゼン溶液を用いて、第２の有機層の上にスピンコート法により４０ｎｍの厚さで成膜し、窒素ガス雰囲気下において、ホットプレート上で１５０℃、１０分間加熱することにより第１の有機層を形成した。【０６５７】
（発光素子の評価）
発光素子Ｄ２１に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．２２，０．１６）であった。【０６５８】
＜実施例Ｄ２２＞  発光素子Ｄ２２の作製と評価
実施例Ｄ２１の（第１の有機層の形成−Ｄ２１）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．７質量％の濃度で溶解させた。」に代えて、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９７質量％／３質量％）を０．７質量％の濃度で溶解させた。」とした以外は、実施例Ｄ２１と同様にして、発光素子Ｄ２２を作製した。【０６５９】
（発光素子の評価）
発光素子Ｄ２２に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．２２，０．１５）であった。【０６６０】
＜実施例Ｄ２３＞  発光素子Ｄ２３の作製と評価
実施例Ｄ１における（第２の有機層の形成）を、上記（第２の有機層の形成−Ｄ６）に変更し、実施例Ｄ１における（第１の有機層の形成）を、下記（第１の有機層の形成−Ｄ２３）に変更したこと以外は、実施例Ｄ１と同様にして、発光素子Ｄ２３を作製した。【０６６１】
（第１の有機層の形成−Ｄ２３）
クロロベンゼンに、高分子化合物ＨＰ−１及び蛍光発光性化合物ＥＭ−１（高分子化合物ＨＰ−１／蛍光発光性化合物ＥＭ−１＝９１．５質量％／８．５質量％）を０．６質量％の濃度で溶解させた。得られたクロロベンゼン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０６６２】
（発光素子の評価）
発光素子Ｄ２３に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．４４，０．２９）であった。【０６６３】
＜実施例Ｄ２４＞  発光素子Ｄ２４の作製と評価
実施例Ｄ２３の（第２の有機層の形成−Ｄ６）における、「キシレンに、高分子化合物ＨＴＬ−２及び金属錯体Ｇ１（高分子化合物ＨＴＬ−２／金属錯体Ｇ１＝８０質量％／２０質量％）を１．２質量％の濃度で溶解させた。」に代えて、「キシレンに、高分子化合物ＨＴＬ−２及び金属錯体Ｇ２（高分子化合物ＨＴＬ−２／金属錯体Ｇ２＝８０質量％／２０質量％）を１．２質量％の濃度で溶解させた。」とした以外は、実施例Ｄ２３と同様にして、発光素子Ｄ２４を作製した。【０６６４】
（発光素子の評価）
発光素子Ｄ２４に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．２８，０．２２）であった。【０６６５】
＜実施例Ｄ２５＞  発光素子Ｄ２５の作製と評価
実施例Ｄ２３の（第２の有機層の形成−Ｄ６）における、「キシレンに、高分子化合物ＨＴＬ−２及び金属錯体Ｇ１（高分子化合物ＨＴＬ−２／金属錯体Ｇ１＝８０質量％／２０質量％）を１．２質量％の濃度で溶解させた。」に代えて、「キシレンに、高分子化合物ＨＴＬ−２及び金属錯体Ｇ２（高分子化合物ＨＴＬ−２／金属錯体Ｇ１＝６０質量％／４０質量％）を１．２質量％の濃度で溶解させた。」とした以外は、実施例Ｄ２３と同様にして、発光素子Ｄ２５を作製した。【０６６６】
（発光素子の評価）
発光素子Ｄ２５に電圧を印加することによりＥＬ発光が観測された。１００ｃｄ／ｍ2における外部量子効率を測定した。得られた結果を表６に示す。
また、１００ｃｄ／ｍ2におけるＣＩＥ色度座標（ｘ，ｙ）は（０．３２，０．２４）であった。【０６６７】
＜実施例Ｄ２６＞  発光素子Ｄ２６の作製と評価
実施例Ｄ２１における（第１の有機層の形成−Ｄ２１）を、下記（第１の有機層の形成−Ｄ２６）に変更したこと以外は、実施例Ｄ２１と同様にして、発光素子Ｄ２６を作製した。【０６６８】
（第１の有機層の形成−Ｄ２６）
クロロベンゼンに、高分子化合物ＨＰ−１、蛍光発光性化合物ＥＭ−１及び金属錯体Ｇ２（高分子化合物ＨＰ−１／蛍光発光性化合物ＥＭ−１／金属錯体Ｇ２＝７１．５質量％／８．５質量％／２０質量％）を０．９質量％の濃度で溶解させた。得られたクロロベンゼン溶液を用いて、第２の有機層の上にスピンコート法により６０ｎｍの厚さで成膜し、窒素ガス雰囲気下において、ホットプレート上で１５０℃、１０分間加熱することにより第１の有機層を形成した。【０６６９】
（発光素子の評価）
発光素子Ｄ２６に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．５７，０．３８）であった。【０６７０】
＜実施例Ｄ２７＞  発光素子Ｄ２７の作製と評価
実施例Ｄ２６の（第１の有機層の形成−Ｄ２６）における、「クロロベンゼンに、高分子化合物ＨＰ−１、蛍光発光性化合物ＥＭ−１及び金属錯体Ｇ２（高分子化合物ＨＰ−１／蛍光発光性化合物ＥＭ−１／金属錯体Ｇ２＝７１．５質量％／８．５質量％／２０質量％）を０．９質量％の濃度で溶解させた。」に代えて、「クロロベンゼンに、高分子化合物ＨＰ−１、蛍光発光性化合物ＥＭ−１及び金属錯体Ｇ２（高分子化合物ＨＰ−１／蛍光発光性化合物ＥＭ−１／金属錯体Ｇ２＝５１．５質量％／８．５質量％／４０質量％）を０．９質量％の濃度で溶解させた。」とした以外は、実施例Ｄ２６と同様にして、発光素子Ｄ２７を作製した。【０６７１】
（発光素子の評価）
発光素子Ｄ２７に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．５９，０．４０）であった。【０６７２】
＜実施例Ｄ２８＞  発光素子Ｄ２８の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１、蛍光発光性化合物ＥＭ−１及び蛍光発光性化合物ＥＭ−Ａ２（高分子化合物ＨＰ−１／蛍光発光性化合物ＥＭ−１／蛍光発光性化合物ＥＭ−Ａ２＝９０．５質量％／８．５質量％／１質量％）を０．７質量％の濃度で溶解させた。」とした以外は、実施例Ｄ１と同様にして、発光素子Ｄ２８を作製した。【０６７３】
（発光素子の評価）
発光素子Ｄ２８に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２８，０．４８）であった。【０６７４】
＜実施例Ｄ２９＞  発光素子Ｄ２９の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−２（高分子化合物ＨＰ−１／蛍光発光性化合物ＥＭ−２＝９１．５質量％／８．５質量％）を０．７質量％の濃度で溶解させた。」とした以外は、実施例Ｄ１と同様にして、発光素子Ｄ２９を作製した。【０６７５】
（発光素子の評価）
発光素子Ｄ２９に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２１，０．１６）であった。【０６７６】
＜実施例Ｄ３０＞  発光素子Ｄ３０の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−３（高分子化合物ＨＰ−１／蛍光発光性化合物ＥＭ−３＝９１．５質量％／８．５質量％）を０．７質量％の濃度で溶解させた。」とした以外は、実施例Ｄ１と同様にして、発光素子Ｄ３０を作製した。【０６７７】
（発光素子の評価）
発光素子Ｄ３０に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２２，０．１７）であった。【０６７８】
＜実施例Ｄ３１＞  発光素子Ｄ３１の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−４（高分子化合物ＨＰ−１／蛍光発光性化合物ＥＭ−４＝９１．５質量％／８．５質量％）を０．７質量％の濃度で溶解させた。」とした以外は、実施例Ｄ１と同様にして、発光素子Ｄ３１を作製した。【０６７９】
（発光素子の評価）
発光素子Ｄ３１に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２０，０．２０）であった。【０６８０】
＜実施例Ｄ３２＞  発光素子Ｄ３２の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−５（高分子化合物ＨＰ−１／蛍光発光性化合物ＥＭ−５＝９１．５質量％／８．５質量％）を０．７質量％の濃度で溶解させた。」とした以外は、実施例Ｄ１と同様にして、発光素子Ｄ３２を作製した。【０６８１】
（発光素子の評価）
発光素子Ｄ３２に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２１，０．１５）であった。【０６８２】
＜実施例Ｄ３３＞  発光素子Ｄ３３の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−６（高分子化合物ＨＰ−１／蛍光発光性化合物ＥＭ−６＝９１．５質量％／８．５質量％）を０．７質量％の濃度で溶解させた。」とした以外は、実施例Ｄ１と同様にして、発光素子Ｄ３３を作製した。【０６８３】
（発光素子の評価）
発光素子Ｄ３３に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２１，０．１５）であった。【０６８４】
＜実施例Ｄ３４＞  発光素子Ｄ３４の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−１（高分子化合物ＨＰ−１／蛍光発光性化合物ＥＭ−１＝９１．５質量％／８．５質量％）を０．７質量％の濃度で溶解させた。」とし、更に、実施例Ｄ１の（第２の有機層の形成）を、上記（第２の有機層の形成−Ｄ１４）に変更したこと以外は、実施例Ｄ１と同様にして、発光素子Ｄ３４を作製した。【０６８５】
（発光素子の評価）
発光素子Ｄ３４に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２６，０．２２）であった。【０６８６】
＜比較例ＣＤ２＞  発光素子ＣＤ２の作製と評価
実施例Ｄ１の（第２の有機層の形成）における、「キシレンに、高分子化合物ＨＴＬ−２を０．６質量％の濃度で溶解させた。」に代えて、「キシレンに、高分子化合物ＨＴＬ−１を０．６質量％の濃度で溶解させた。」とし、実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１、蛍光発光性化合物ＥＭ−１及び金属錯体Ｒ１（高分子化合物ＨＰ−１／蛍光発光性化合物ＥＭ−１／金属錯体Ｒ１＝８８．５質量％／８．５質量％／３質量％）を０．６質量％の濃度で溶解させた。」とする以外は、実施例Ｄ１と同様にして、発光素子ＣＤ２を作製した。【０６８７】
（発光素子の評価）
発光素子ＣＤ２に電圧を印加することによりＥＬ発光が観測された。１００ｃｄ／ｍ2における外部量子効率を測定した。得られた結果を表７に示す。
また、１００ｃｄ／ｍ2におけるＣＩＥ色度座標（ｘ，ｙ）は（０．２０，０．１８）であった。【０６８８】
実施例Ｄ１５〜Ｄ３４及び比較例ＣＤ２の結果を表６及び表７に示す。発光素子ＣＤ２の１００ｃｄ／ｍ2における外部量子効率を１．０としたときの各発光素子の１００ｃｄ／ｍ2における外部量子効率の相対値を示す。【０６８９】
【表６】
2017221822.tif 000151
【０６９０】
【表７】
2017221822.tif 000152
【０６９１】
＜実施例Ｄ３５＞  発光素子Ｄ３５の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．７質量％の濃度で溶解させた。」とした以外は、実施例Ｄ１と同様にして、発光素子Ｄ３５を作製した。【０６９２】
（発光素子の評価）
発光素子Ｄ３５に電圧を印加することによりＥＬ発光が観測された。５０ｃｄ／ｍ2における外部量子効率を測定した。得られた結果を表８に示す。
また、５０ｃｄ／ｍ2におけるＣＩＥ色度座標（ｘ，ｙ）は（０．２１，０．１６）であった。【０６９３】
＜実施例Ｄ３６＞  発光素子Ｄ３６の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．７質量％の濃度で溶解させた。」とし、更に、実施例Ｄ１の（第２の有機層の形成）を、下記（第２の有機層の形成−Ｄ３６）に変更したこと以外は、実施例Ｄ１と同様にして、発光素子Ｄ３６を作製した。【０６９４】
（第２の有機層の形成−Ｄ３６）
キシレンに、高分子化合物ＨＴＬ−３を０．６質量％の濃度で溶解させた。得られたキシレン溶液を用いて、正孔注入層の上にスピンコート法により２０ｎｍの厚さで成膜し、窒素ガス雰囲気下において、ホットプレート上で１８０℃、６０分間加熱することにより第２の有機層を形成した。この加熱により、高分子化合物ＨＴＬ−３は、架橋体となった。【０６９５】
（発光素子の評価）
発光素子Ｄ３６に電圧を印加することによりＥＬ発光が観測された。５０ｃｄ／ｍ2における外部量子効率を測定した。得られた結果を表８に示す。
また、５０ｃｄ／ｍ2におけるＣＩＥ色度座標（ｘ，ｙ）は（０．１６，０．１４）であった。【０６９６】
＜実施例Ｄ３７＞  発光素子Ｄ３７の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ５（高分子化合物ＨＰ−１／蛍光発光性化合物ＥＭ−Ａ５＝９１．５質量％／８．５質量％）を０．７質量％の濃度で溶解させた。」とし、更に、実施例Ｄ１の（第２の有機層の形成）を、上記（第２の有機層の形成−Ｄ３６）に変更したこと以外は、実施例Ｄ１と同様にして、発光素子Ｄ３７を作製した。【０６９７】
（発光素子の評価）
発光素子Ｄ３７に電圧を印加することによりＥＬ発光が観測された。５０ｃｄ／ｍ2における外部量子効率を測定した。得られた結果を表８に示す。
また、５０ｃｄ／ｍ2におけるＣＩＥ色度座標（ｘ，ｙ）は（０．１７，０．１４）であった。【０６９８】
＜実施例Ｄ３８＞  発光素子Ｄ３８の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ６（高分子化合物ＨＰ−１／蛍光発光性化合物ＥＭ−Ａ６＝９１．５質量％／８．５質量％）を０．７質量％の濃度で溶解させた。」とし、更に、実施例Ｄ１の（第２の有機層の形成）を、上記（第２の有機層の形成−Ｄ３６）に変更したこと以外は、実施例Ｄ１と同様にして、発光素子Ｄ３８を作製した。【０６９９】
（発光素子の評価）
発光素子Ｄ３８に電圧を印加することによりＥＬ発光が観測された。５０ｃｄ／ｍ2における外部量子効率を測定した。得られた結果を表８に示す。
また、５０ｃｄ／ｍ2におけるＣＩＥ色度座標（ｘ，ｙ）は（０．１９，０．３４）であった。【０７００】
＜比較例ＣＤ３＞  発光素子ＣＤ３の作製と評価
実施例Ｄ１の（第１の有機層の形成）における、「クロロベンゼンに、高分子化合物ＨＰ−１及び蛍光発光性化合物ＥＭ−Ａ１（高分子化合物ＨＰ−１／蛍光発光性化合物ＥＭ−Ａ１＝９１．５質量％／８．５質量％）を０．９質量％の濃度で溶解させた。」に代えて、「クロロベンゼンに、高分子化合物ＨＰ−１及び蛍光発光性化合物ＥＭ−Ａ６（高分子化合物ＨＰ−１／蛍光発光性化合物ＥＭ−Ａ６＝９１．５質量％／８．５質量％）を０．７質量％の濃度で溶解させた。」とし、更に、実施例Ｄ１の（第２の有機層の形成）における、「キシレンに、高分子化合物ＨＴＬ−２を０．６質量％の濃度で溶解させた。」に代えて、「キシレンに、高分子化合物ＨＴＬ−４を０．６質量％の濃度で溶解させた。」とした以外は、実施例Ｄ１と同様にして、発光素子ＣＤ３を作製した。【０７０１】
（発光素子の評価）
発光素子ＣＤ３に電圧を印加することによりＥＬ発光が観測された。５０ｃｄ／ｍ2における外部量子効率を測定した。得られた結果を表８に示す。
また、５０ｃｄ／ｍ2におけるＣＩＥ色度座標（ｘ，ｙ）は（０．４７，０．３５）であった。【０７０２】
実施例Ｄ３５〜Ｄ３８及び比較例ＣＤ３の結果を表８に示す。発光素子ＣＤ３の５０ｃｄ／ｍ2における外部量子効率を１．０としたときの各発光素子の５０ｃｄ／ｍ2における外部量子効率の相対値を示す。【０７０３】
【表８】
2017221822.tif 000153
【産業上の利用可能性】
【０７０４】
本発明によれば、外部量子効率に優れる発光素子を提供することができる。
【国際調査報告】
2017221822.tif 000170
2017221822.tif 000171
2017221822.tif 000172
2017221822.tif 000173